(57)【要約】      （修正有）【課題】Ｓｉ原子、Ｓｎ原子及びＰｂ原子よりなる群から選ばれる少なくとも一種の原子を有する負極活物質を用いた非水系電解液二次電池であって、高い充電容量を有すると共に、長期に亘り優れた特性を有し、特に放電容量維持率に優れた非水系電解液二次電池を得る。【解決手段】負極がＳｉ原子、Ｓｎ原子及びＰｂ原子よりなる群から選ばれる少なくとも一種の原子を有する負極活物質を含む非水系電解液二次電池に用いられる非水系電解液であって、非水系電解液は、不飽和結合及びハロゲン原子のうち少なくとも一方を有するカーボネートと、下記式（１）で表わされる含硫黄官能基を一つ以上有する鎖状化合物とを少なくとも含有する。2014003029.tif 000030（式（１）中、ｍ及びｎはそれぞれ独立に、０又は１の整数を表わし、ｘは、１又は２の整数を表わし、ｙは、０以上、２以下の整数を表わす。）【選択図】なし【特許請求の範囲】
【請求項１】
リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含む非水系電解液二次電池に用いられる非水系電解液であって、
不飽和結合及びハロゲン原子のうち少なくとも一方を有するカーボネートと、下記式（１）で表わされる含硫黄官能基を一つ以上有する鎖状化合物とを少なくとも含有する
ことを特徴とする、非水系電解液。
【化１】
2014003029.tif 000026
（式（１）中、
ｍ及びｎはそれぞれ独立に、０又は１の整数を表わし、
ｘは、１又は２の整数を表わし、
ｙは、０以上、２以下の整数を表わす。）
【請求項２】
上記式（１）で表される含硫黄官能基を有する鎖状化合物が、下記一般式（２）で表される化合物である
ことを特徴とする、請求項１記載の非水系電解液。
【化２】
2014003029.tif 000027
（一般式（２）中、
Ａは、上記式（１）で表される含硫黄官能基を表わし、
Ｒ1及びＲ2はそれぞれ独立に、ハロゲン原子を有していてもよい、炭素数１以上、２０以下の炭化水素基を表わす。）
【請求項３】
上記式（１）で表される含硫黄官能基を有する鎖状化合物が、下記一般式（３）で表される化合物である
ことを特徴とする、請求項１記載の非水系電解液。
【化３】
2014003029.tif 000028
（一般式（３）中、
Ｒ3は、ハロゲン原子を有していてもよい、炭素数１以上、２０以下の炭化水素基を表わし、
Ａは、上記式（１）で表される含硫黄官能基を表わし、
ｚは、２以上、４以下の整数を表わし、
Ｒ4は、ハロゲン原子を有していてもよい、ｚ個の結合部分を有する炭素数１以上、２０以下の炭化水素基を表わす。
なお、ｚ個のＲ3及びＡは、それぞれ互いに同じでもよく、異なっていてもよい。）
【請求項４】
上記式（１）で表される含硫黄官能基が、下記式（４）〜（１０）で表される官能基の何れかである
ことを特徴とする、請求項１〜３の何れか一項に記載の非水系電解液。
【化４】
2014003029.tif 000029
【請求項５】
非水系電解液中における上記式（１）で表わされる含硫黄官能基を有する鎖状化合物の濃度が、０．０１重量％以上、１０重量％以下である
ことを特徴とする、請求項１〜４の何れか一項に記載の非水系電解液。
【請求項６】
非水系電解液中における上記の不飽和結合及びハロゲン原子のうち少なくとも一方を有するカーボネートの濃度が、０．０１重量％以上、７０重量％以下である
ことを特徴とする、請求項１〜５の何れか一項に記載の非水系電解液。
【請求項７】
上記の不飽和結合又はハロゲン原子を有するカーボネートが、ビニレンカーボネート、ビニルエチレンカーボネート、フルオロエチレンカーボネート、及びジフルオロエチレンカーボネート、並びにこれらの誘導体よりなる群から選ばれる１種以上のカーボネートである
ことを特徴とする、請求項１〜６の何れか一項に記載の非水系電解液。
【請求項８】
エチレンカーボネート及び／又はプロピレンカーボネートを更に含有する
ことを特徴とする、請求項１〜７の何れか一項に記載の非水系電解液。
【請求項９】
ジメチルカーボネート、エチルメチルカーボネート、ジエチルカーボネート、メチル−ｎ−プロピルカーボネート、エチル−ｎ−プロピルカーボネート、及びジ−ｎ−プロピルカーボネートよりなる群から選ばれる少なくとも１種のカーボネートを更に含有する
ことを特徴とする、請求項１〜８の何れか一項に記載の非水系電解液。
【請求項１０】
リチウムイオンを吸蔵及び放出し得る負極及び正極と非水系電解液とを備え、
該負極がＳｉ原子、Ｓｎ原子及びＰｂ原子よりなる群から選ばれる少なくとも一種の原子を有する負極活物質を含有するとともに、
該非水系電解液が、請求項１〜９の何れか一項に記載の非水系電解液である
ことを特徴とする、非水系電解液二次電池。
【発明の詳細な説明】
【技術分野】
【０００１】
本発明は、非水系電解液及びそれを用いた非水系電解液二次電池に関する。詳しくは、Ｓｉ原子、Ｓｎ原子及びＰｂ原子よりなる群から選ばれる少なくとも一種の原子を有する負極活物質を用いた非水系電解液二次電池に使用した場合に、優れた充放電サイクル特性が得られる非水系電解液、並びにその非水系電解液を用いた非水系電解液二次電池に関する。
【背景技術】
【０００２】
近年の電気製品の軽量化、小型化に伴い、高いエネルギー密度を持つ非水系電解液二次電池、例えばリチウム二次電池の開発が進められている。また、リチウム二次電池の適用分野が拡大するにつれて、電池特性のより一層の改善が要望されている。
【０００３】
このような状況において、金属リチウムを負極とする二次電池が、高容量化を達成できる電池として研究されてきた。しかしながら、金属リチウムには、充放電の繰り返しにより金属リチウムがデンドライト状に成長し、これが正極に達し電池内部での短絡が生じてしまうという課題があり、これが金属リチウムを負極とするリチウム二次電池を実用化する際の最大の障害となっている。
【０００４】
これに対し、金属リチウムに代えて、コークス、人造黒鉛又は天然黒鉛等のリチウムを吸蔵・放出することが可能な炭素質材料を負極に用いた非水系電解液二次電池が提案されている。このような非水系電解液二次電池では、リチウムがデンドライト状に成長しないため、電池寿命と安全性とを向上させることができる。これらグラファイト類を負極として用いた場合、容量としては通常３００ｍＡｈ・ｇ-1、５００ｍＡｈ・ｃｍ-3程度であることが知られている。
【０００５】
近年、ケイ素（Ｓｉ）、スズ（Ｓｎ）、鉛（Ｐｂ）など、リチウムと合金化し得る金属元素の単体や、これらの金属元素を少なくとも含む合金、これらの金属元素を含有する金属化合物などを用いた負極活物質（以下「Ｓｉ、Ｓｎ、Ｐｂ等を有する負極活物質」という場合がある。）が提案されている。これらは、体積当たりの容量が２０００ｍＡｈ・ｃｍ-3程度又はそれ以上と、グラファイト類の４倍程度或いはそれ以上である為、これらを用いることにより、より高い容量を得る事が出来る。
【０００６】
しかし、Ｓｉ、Ｓｎ、Ｐｂ等を有する負極活物質を用いた二次電池は、高容量化に適しているものの、安全性が低下するという課題や、充放電によって負極活物質が劣化し、充放電効率が低下してサイクル特性が悪化するという課題があった。
【０００７】
そこで、このような二次電池に用いられる非水系電解液として、安全性を確保しつつ電池の放電容量の低下を防止するために、電解液中に環状炭酸エステル又は炭酸エステルの多量体と、リン酸トリエステルを含有する非水系電解液が提案されている（特許文献１参照）。また、電池の充放電サイクル特性を向上することを目的に、環内に硫黄原子及び／又は酸素原子を含む複素環式化合物を非水系電解液に加え、負極活物質の表面に被膜を形成して電池の充放電サイクル特性を向上させる方法も提案されている（特許文献２参照）。
【先行技術文献】
【特許文献】
【０００８】
【特許文献１】特開平１１−１７６４７０号公報
【特許文献２】特開２００４−８７２８４号公報
【発明の概要】
【発明が解決しようとする課題】
【０００９】
しかしながら、特許文献１及び特許文献２等の従来の二次電池では、負極材料にケイ素（Ｓｉ）等の元素を使用することでより高い容量が得られるものの、より長期の充放電サイクルでの性能、特に放電容量維持率の点で未だ不十分であった。
【００１０】
本発明は、上記課題に鑑みてなされたものである。即ち、本発明の目的は、Ｓｉ、Ｓｎ及びＰｂのうち少なくとも一種を有する負極活物質を用いた非水系電解液二次電池において、高い充電容量を有すると共に、長期に亘り優れた特性を有し、特に放電容量維持率に優れた非水系電解液二次電池、及びそれに使用する非水系電解液を提供することを目的とするものである。
【課題を解決するための手段】
【００１１】
本発明者らは、上記課題を解決するために鋭意検討を重ねた結果、Ｓｉ原子、Ｓｎ原子及びＰｂ原子よりなる群から選ばれる少なくとも一種の原子を有する負極活物質を用いた非水系電解液二次電池において、非水系電解液に不飽和結合及びハロゲン原子のうち少なくとも一方を有するカーボネートと、後述の式（１）で表わされる含硫黄官能基を有する鎖状化合物（特定化合物）とを含有させることによって、上記課題を解決できることを見出し、本発明を完成させるに至った。
【００１２】
即ち、本発明の要旨は、リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含む非水系電解液二次電池に用いられる非水系電解液であって、不飽和結合及びハロゲン原子のうち少なくとも一方を有するカーボネートと、下記式（１）で表わされる含硫黄官能基を一つ以上有する鎖状化合物とを少なくとも含有することを特徴とする、非水系電解液に存する（請求項１）。
【化１】
2014003029.tif 000002
（式（１）中、ｍ及びｎはそれぞれ独立に、０又は１の整数を表わし、ｘは、１又は２の整数を表わし、ｙは、０以上、２以下の整数を表わす。）
【００１３】
ここで、上記式（１）で表される含硫黄官能基を有する鎖状化合物が、下記一般式（２）で表される化合物であることが好ましい（請求項２）。
【化２】
2014003029.tif 000003
（一般式（２）中、Ａは、上記式（１）で表される含硫黄官能基を表わし、Ｒ1及びＲ2はそれぞれ独立に、ハロゲン原子を有していてもよい、炭素数１以上、２０以下の炭化水素基を表わす。）
【００１４】
また、上記式（１）で表される含硫黄官能基を有する鎖状化合物が、下記一般式（３）で表される化合物であることも好ましい（請求項３）。
【化３】
2014003029.tif 000004
（一般式（３）中、Ｒ3は、ハロゲン原子を有していてもよい、炭素数１以上、２０以下の炭化水素基を表わし、Ａは、上記式（１）で表される含硫黄官能基を表わし、ｚは、２以上、４以下の整数を表わし、Ｒ4は、ハロゲン原子を有していてもよい、ｚ個の結合部分を有する炭素数１以上、２０以下の炭化水素基を表わす。なお、ｚ個のＲ3及びＡは、それぞれ互いに同じでもよく、異なっていてもよい。）
【００１５】
また、上記式（１）で表される含硫黄官能基が、下記式（４）〜（１０）で表される官能基の何れかであることが好ましい（請求項４）。
【化４】
2014003029.tif 000005
【００１６】
また、非水系電解液中における上記式（１）で表わされる含硫黄官能基を有する鎖状化合物の濃度が、０．０１重量％以上、１０重量％以下であることが好ましい（請求項５）。
【００１７】
また、非水系電解液中における上記の不飽和結合及びハロゲン原子のうち少なくとも一方を有するカーボネートの濃度が、０．０１重量％以上、７０重量％以下であることが好ましい（請求項６）。
【００１８】
また、上記の不飽和結合又はハロゲン原子を有するカーボネートが、ビニレンカーボネート、ビニルエチレンカーボネート、フルオロエチレンカーボネート、及びジフルオロエチレンカーボネート、並びにこれらの誘導体よりなる群から選ばれる１種以上のカーボネートであることが好ましい（請求項７）。
【００１９】
また、エチレンカーボネート及び／又はプロピレンカーボネートを更に含有することが好ましい（請求項８）。
【００２０】
また、ジメチルカーボネート、エチルメチルカーボネート、ジエチルカーボネート、メチル−ｎ−プロピルカーボネート、エチル−ｎ−プロピルカーボネート、及びジ−ｎ−プロピルカーボネートよりなる群から選ばれる少なくとも１種のカーボネートを更に含有することが好ましい（請求項９）。
【００２１】
また、リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含有するとともに、該非水系電解液が上述の非水系電解液である非水系電解液二次電池、に存する（請求項１０）。
【発明の効果】
【００２２】
本発明の非水系電解液は、非水系電解液二次電池に使用することにより、高い充電容量を有すると共に、長期に亘り優れた特性を有し、特に放電容量維持率に優れた二次電池を実現できる。
本発明の非水系電解液二次電池は、高い充電容量を有すると共に、長期に亘り優れた特性を有し、特に放電容量維持率に優れている。
【発明を実施するための形態】
【００２３】
以下、本発明の実施の形態について詳細に説明するが、以下に記載する構成要件の説明は、本発明の実施態様の一例（代表例）であり、本発明はその要旨を超えない限り、これらの内容に特定されるものではない。
【００２４】
［Ｉ．非水系電解液］
まず、本発明の非水系電解液について説明する。
本発明の非水系電解液は、リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含有する非水系電解液二次電池に用いられる非水系電解液である。
【００２５】
本発明の非水系電解液は、一般的な非水系電解液と同様、通常はその主成分として、電解質及びこれを溶解する非水溶媒を有する。更に、後述の式（１）で表わされる含硫黄官能基を一つ以上有する鎖状化合物（以下適宜、「特定化合物」という。）と、不飽和結合及びハロゲン原子のうち少なくとも一方を有するカーボネート（以下適宜、「特定カーボネート」という。）とを、それぞれ少なくとも１種含有する。加えて、その他の成分（添加剤等）を含有していてもよい。
【００２６】
以下の記載では、まず特定化合物及び特定カーボネートについて説明し、続いて電解質及び非水溶媒について説明した上で、その他の成分についても触れることにする。
【００２７】
〔Ｉ−１．特定化合物〕
＜Ｉ−１−１．式（１）で表わされる含硫黄官能基＞
本発明に係る特定化合物は、下記式（１）で表わされる含硫黄官能基を一つ以上有する鎖状化合物である。
【００２８】
【化５】
2014003029.tif 000006
【００２９】
上記式（１）中、ｍ及びｎはそれぞれ独立に、０又は１の整数を表わす。
ｘは、１又は２の整数を表わす。
ｙは、０以上、２以下の整数を表わす。
【００３０】
上記式（１）で表わされる含硫黄官能基の具体例としては、
−Ｓ−、
−Ｏ−Ｓ−、
−Ｏ−Ｓ−Ｏ−、
−Ｓ（＝Ｏ）−、
−Ｓ（＝Ｏ）2−、
−Ｏ−Ｓ（＝Ｏ）−、
−Ｏ−Ｓ（＝Ｏ）2−、
−Ｏ−Ｓ（＝Ｏ）−Ｏ−、
−Ｏ−Ｓ（＝Ｏ）2−Ｏ−、
−Ｓ−Ｓ−、
−Ｓ（＝Ｏ）−Ｓ−、
−Ｓ（＝Ｏ）2−Ｓ−、
−Ｏ−Ｓ−Ｓ−、
−Ｏ−Ｓ（＝Ｏ）−Ｓ−、
−Ｏ−Ｓ（＝Ｏ）2−Ｓ−、
−Ｏ−Ｓ−Ｓ−Ｏ−、
−Ｏ−Ｓ（＝Ｏ）−Ｓ−Ｏ−、
−Ｏ−Ｓ（＝Ｏ）2−Ｓ−Ｏ−、
−Ｓ（＝Ｏ）−Ｓ（＝Ｏ）−、
−Ｓ（＝Ｏ）2−Ｓ（＝Ｏ）−、
−Ｓ（＝Ｏ）2−Ｓ（＝Ｏ）2−、
−Ｏ−Ｓ（＝Ｏ）−Ｓ（＝Ｏ）−、
−Ｏ−Ｓ（＝Ｏ）2−Ｓ（＝Ｏ）−、
−Ｏ−Ｓ（＝Ｏ）2−Ｓ（＝Ｏ）2−、
−Ｏ−Ｓ（＝Ｏ）−Ｓ（＝Ｏ）−Ｏ−、
−Ｏ−Ｓ（＝Ｏ）2−Ｓ（＝Ｏ）−Ｏ−、
−Ｏ−Ｓ（＝Ｏ）2−Ｓ（＝Ｏ）2−Ｏ−、等が挙げられる。
【００３１】
中でも、工業的な入手のしやすさ及び化学的安定性の観点から、上記式（１）で表わされる含硫黄官能基は、下記式（４）〜（１０）で表される官能基の中から選択されることが好ましい。
【００３２】
【化６】
2014003029.tif 000007
【００３３】
本発明に係る特定化合物が有する、上記式（１）で表される含硫黄官能基の数は、一分子当たり一個以上であれば、その上限は特に制限されないが、通常６個以下、中でも４個以下であることが好ましい。
【００３４】
本発明に係る特定化合物は、上記式（１）で表される含硫黄官能基を少なくとも一個有していれば、その他は特に制限されないが、中でも、下記一般式（２）で表される鎖状化合物、又は、下記一般式（３）で表わされる鎖状化合物であることが好ましい。
【００３５】
＜Ｉ−１−２．一般式（２）で表わされる鎖状化合物＞
【化７】
2014003029.tif 000008
【００３６】
上記一般式（２）中、Ａは、上記式（１）で表される含硫黄官能基を表わす。
Ｒ1及びＲ2はそれぞれ独立に、ハロゲン原子を有していてもよい、炭素数１以上、１０以下の炭化水素基を表わす。
【００３７】
上記一般式（２）において、Ｒ1、Ｒ2の炭化水素基の種類は特に制限されない。即ち、脂肪族炭化水素基であっても芳香族炭化水素基であってもよく、脂肪族炭化水素基と芳香族炭化水素基とが結合したものであってもよい。脂肪族炭化水素基は、飽和炭化水素基であってもよく、不飽和結合（炭素−炭素二重結合又は炭素−炭素三重結合）を含んでいてもよい。また、脂肪族炭化水素基は、鎖状であっても環状であってもよく、鎖状の場合は、直鎖状であっても分岐鎖状であってもよい。更には、鎖状と環状とが結合したものであってもよい。
【００３８】
Ｒ1、Ｒ2の炭化水素基の炭素数は、通常１以上、また、通常２０以下、好ましくは１０以下、より好ましくは６以下である。Ｒ1、Ｒ2の炭化水素基の炭素数が多過ぎると、非水電解液に対する溶解性が低下する傾向がある。
【００３９】
Ｒ1、Ｒ2として好ましい炭化水素基の具体例を下記に挙げる。
【００４０】
飽和鎖状炭化水素基の具体例としては、メチル基、エチル基、ｎ−プロピル基、イソプロピル基、ｎ−ブチル基、イソブチル基、ｓｅｃ−ブチル基、ｔｅｒｔ−ブチル基、等が挙げられる。
【００４１】
飽和環状炭化水素基の具体例としては、シクロプロピル基、シクロペンチル基、シクロヘキシル基、等が挙げられる。
【００４２】
不飽和結合を有する炭化水素基（以下適宜「不飽和炭化水素基」と略称する。）の具体例としては、ビニル基、１−プロペン−１−イル基、１−プロペン−２−イル基、アリル基、クロチル基、エチニル基、プロパルギル基、フェニル基、２−トルイル基、３−トルイル基、４−トルイル基、キシリル基、ベンジル基、シンナミル基、等が挙げられる。
【００４３】
以上例示した炭化水素基の中でも、Ｒ1、Ｒ2としては、メチル基、エチル基、ｎ−プロピル基、イソプロピル基、ｎ−ブチル基、イソブチル基、ｔｅｒｔ−ブチル基、シクロペンチル基、シクロヘキシル基、フェニル基、２−トルイル基、３−トルイル基、４−トルイル基、ビニル基、アリル基、エチニル基、プロパルギル基、ベンジル基等が、非水系電解液への溶解度、工業的な入手のしやすさ等の観点から好ましい。特に好ましいのは、メチル基、エチル基、ｎ−プロピル基、ｎ−ブチル基、シクロヘキシル基、フェニル基である。
【００４４】
上記一般式（２）におけるＲ1、Ｒ2の炭化水素基は、炭素原子に結合する水素原子の一部又は全てがハロゲン原子によって置換されたものでもよい。
【００４５】
ハロゲン原子としてはフッ素原子、塩素原子、臭素原子、ヨウ素原子が挙げられるが、フッ素原子、塩素原子、臭素原子が好ましく、更にはフッ素原子、塩素原子が、化学的な安定性或いは電気化学的な安定性の観点からより好ましい。
【００４６】
Ｒ1、Ｒ2の炭化水素基がハロゲン原子で置換されている場合、ハロゲン原子の数は特に制限さず、炭化水素基の一部の水素原子がハロゲン原子に置き換わっただけでもよく、また、全ての水素原子がハロゲン原子に置き換わっていてもよい。なお、Ｒ1、Ｒ2の炭化水素基がそれぞれ複数のハロゲン原子を有する場合、それらのハロゲン原子は互いに同じでもよく、異なっていてもよい。
【００４７】
Ｒ1、Ｒ2として好ましい、ハロゲン原子で置換された炭化水素基の具体例を下記に挙げる。
【００４８】
フッ素原子で置換された鎖状飽和炭化水素基の具体例としては、
フルオロメチル基、
ジフルオロメチル基、
トリフルオロメチル基、
１−フルオロエチル基、
２−フルオロエチル基、
１，１−ジフルオロエチル基、
１，２−ジフルオロエチル基、
２，２−ジフルオロエチル基、
２，２，２−トリフルオロエチル基、
パーフルオロエチル基、
１−フルオロ−ｎ−プロピル基、
２−フルオロ−ｎ−プロピル基、
３−フルオロ−ｎ−プロピル基、
１，１−ジフルオロ−ｎ−プロピル基、
１，２−ジフルオロ−ｎ−プロピル基、
１，３−ジフルオロ−ｎ−プロピル基、
２，２−ジフルオロ−ｎ−プロピル基、
２，３−ジフルオロ−ｎ−プロピル基、
３，３−ジフルオロ−ｎ−プロピル基、
３，３，３−トリフルオロ−ｎ−プロピル基、
２，２，３，３，３−ペンタフルオロ−ｎ−プロピル基、
パーフルオロ−ｎ−プロピル基、
１−フルオロイソプロピル基、
２−フルオロイソプロピル基、
１，２−ジフルオロイソプロピル基、
２，２−ジフルオロイソプロピル基、
２，２’−ジフルオロイソプロピル基、
２，２，２，２’，２’，２’−ヘキサフルオロイソプロピル基、
１−フルオロ−ｎ−ブチル基、
２−フルオロ−ｎ−ブチル基、
３−フルオロ−ｎ−ブチル基、
４−フルオロ−ｎ−ブチル基、
４，４，４−トリフルオロ−ｎ−ブチル基、
パーフルオロ−ｎ−ブチル基、
２−フルオロ−ｔｅｒｔ−ブチル基、
パーフルオロ−ｔｅｒｔ−ブチル基、等が挙げられる。
【００４９】
フッ素原子で置換された環状飽和炭化水素基の具体例としては、
１−フルオロシクロプロピル基、
２−フルオロシクロプロピル基、
パーフルオロシクロプロピル基、
１−フルオロシクロペンチル基、
２−フルオロシクロペンチル基、
３−フルオロシクロペンチル基、
パーフルオロシクロペンチル基、
１−フルオロシクロヘキシル基、
２−フルオロシクロヘキシル基、
３−フルオロシクロヘキシル基、
４−フルオロシクロヘキシル基、
パーフルオロシクロヘキシル基、等が挙げられる。
【００５０】
フッ素原子で置換された不飽和炭化水素基の具体例としては、
２−フルオロフェニル基、
３−フルオロフェニル基、
４−フルオロフェニル基、
２，３−ジフルオロフェニル基、
２，４−ジフルオロフェニル基、
３，５−ジフルオロフェニル基、
２，４，６−トリフルオロフェニル基、
パーフルオロフェニル基、
３−フルオロ−２−メチルフェニル基、
４−フルオロ−２−メチルフェニル基、
５−フルオロ−２−メチルフェニル基、
６−フルオロ−２−メチルフェニル基、
２−フルオロ−３−メチルフェニル基、
４−フルオロ−３−メチルフェニル基、
５−フルオロ−３−メチルフェニル基、
６−フルオロ−３−メチルフェニル基、
２−フルオロ−４−メチルフェニル基、
３−フルオロ−４−メチルフェニル基、
パーフルオロトルイル基、
２−フルオロナフタレン−１−イル基、
３−フルオロナフタレン−１−イル基、
４−フルオロナフタレン−１−イル基、
５−フルオロナフタレン−１−イル基、
６−フルオロナフタレン−１−イル基、
７−フルオロナフタレン−１−イル基、
８−フルオロナフタレン−１−イル基、
１−フルオロナフタレン−２−イル基、
３−フルオロナフタレン−２−イル基、
４−フルオロナフタレン−２−イル基、
５−フルオロナフタレン−２−イル基、
６−フルオロナフタレン−２−イル基、
７−フルオロナフタレン−２−イル基、
８−フルオロナフタレン−２−イル基、
パーフルオロナフチル基、
１−フルオロビニル基、
２−フルオロビニル基、
１，２−ジフルオロビニル基、
２，２−ジフルオロビニル基、
パーフルオロビニル基、
１−フルオロアリル基、
２−フルオロアリル基、
３−フルオロアリル基、
パーフルオロアリル基、
（２−フルオロフェニル）メチル基、
（３−フルオロフェニル）メチル基、
（４−フルオロフェニル）メチル基、
（パーフルオロフェニル）メチル基、等が挙げられる。
【００５１】
塩素原子で置換された鎖状飽和炭化水素基の具体例としては、
クロロメチル基、
ジクロロメチル基、
トリクロロメチル基、
１−クロロエチル基、
２−クロロエチル基、
１，１−ジクロロエチル基、
１，２−ジクロロエチル基、
２，２−ジクロロエチル基、
２，２，２−トリクロロエチル基、
パークロロエチル基、
１−クロロ−ｎ−プロピル基、
２−クロロ−ｎ−プロピル基、
３−クロロ−ｎ−プロピル基、
１，１−ジクロロ−ｎ−プロピル基、
１，２−ジクロロ−ｎ−プロピル基、
１，３−ジクロロ−ｎ−プロピル基、
２，２−ジクロロ−ｎ−プロピル基、
２，３−ジクロロ−ｎ−プロピル基、
３，３−ジクロロ−ｎ−プロピル基、
３，３，３−トリクロロ−ｎ−プロピル基、
２，２，３，３，３−ペンタクロロ−ｎ−プロピル基、
パークロロ−ｎ−プロピル基、
１−クロロイソプロピル基、
２−クロロイソプロピル基、
１，２−ジクロロイソプロピル基、
２，２−ジクロロイソプロピル基、
２，２’−ジクロロイソプロピル基、
２，２，２，２’，２’，２’−ヘキサクロロイソプロピル基、
１−クロロ−ｎ−ブチル基、
２−クロロ−ｎ−ブチル基、
３−クロロ−ｎ−ブチル基、
４−クロロ−ｎ−ブチル基、
４，４，４−トリクロロ−ｎ−ブチル基、
パークロロ−ｎ−ブチル基、
２−クロロ−ｔｅｒｔ−ブチル基、
パークロロｔｅｒｔ−ブチル基、等が挙げられる。
【００５２】
塩素原子で置換された環状飽和炭化水素基の具体例としては、
１−クロロシクロプロピル基、
２−クロロシクロプロピル基、
パークロロシクロプロピル基、
１−クロロシクロペンチル基、
２−クロロシクロペンチル基、
３−クロロシクロペンチル基、
パークロロシクロペンチル基、
１−クロロシクロヘキシル基、
２−クロロシクロヘキシル基、
３−クロロシクロヘキシル基、
４−クロロシクロヘキシル基、
パークロロシクロヘキシル基、等が挙げられる。
【００５３】
塩素原子で置換された不飽和炭化水素基の具体例としては、
２−クロロフェニル基、
３−クロロフェニル基、
４−クロロフェニル基、
２，３−ジクロロフェニル基、
２，４−ジクロロフェニル基、
３，５−ジクロロフェニル基、
２，４，６−トリクロロフェニル基、
パークロロフェニル基、
３−クロロ２−メチルフェニル基、
４−クロロ２−メチルフェニル基、
５−クロロ２−メチルフェニル基、
６−クロロ２−メチルフェニル基、
２−クロロ３−メチルフェニル基、
４−クロロ３−メチルフェニル基、
５−クロロ３−メチルフェニル基、
６−クロロ３−メチルフェニル基、
２−クロロ４−メチルフェニル基、
３−クロロ４−メチルフェニル基、
パークロロトルイル基、
２−クロロナフタレン−１−イル基、
３−クロロナフタレン−１−イル基、
４−クロロナフタレン−１−イル基、
５−クロロナフタレン−１−イル基、
６−クロロナフタレン−１−イル基、
７−クロロナフタレン−１−イル基、
８−クロロナフタレン−１−イル基、
１−クロロナフタレン−２−イル基、
３−クロロナフタレン−２−イル基、
４−クロロナフタレン−２−イル基、
５−クロロナフタレン−２−イル基、
６−クロロナフタレン−２−イル基、
７−クロロナフタレン−２−イル基、
８−クロロナフタレン−２−イル基、
パークロロナフチル基、
１−クロロビニル基、
２−クロロビニル基、
１，２−ジクロロビニル基、
２，２−ジクロロビニル基、
パークロロビニル基、
１−クロロアリル基、
２−クロロアリル基、
３−クロロアリル基、
パークロロアリル基、
（２−クロロフェニル）メチル基、
（３−クロロフェニル）メチル基、
（４−クロロフェニル）メチル基、
（パークロロフェニル）メチル基、等が挙げられる。
【００５４】
これらの中でも、化学的及び電気化学的安定性、工業的な入手のしやすさ等の観点からフッ素原子で置換された炭化水素基が好ましい。具体例としては、
フルオロメチル基、
ジフルオロメチル基、
トリフルオロメチル基、
１−フルオロエチル基、
２−フルオロエチル基、
２，２，２−トリフルオロエチル基、
パーフルオロエチル基、
３，３，３−トリフルオロ−ｎ−プロピル基、
２，２，３，３，３−ペンタフルオロ−ｎ−プロピル基、
パーフルオロ−ｎ−プロピル基、
２，２，２，２’，２’，２’−ヘキサフルオロイソプロピル基、
パーフルオロ−ｎ−ブチル基、
２−フルオロ−ｔｅｒｔ−ブチル基、
パーフルオロ−ｔｅｒｔ−ブチル基、
２−フルオロシクロヘキシル基、
３−フルオロシクロヘキシル基、
４−フルオロシクロヘキシル基、
パーフルオロシクロヘキシル基、
２−フルオロフェニル基、
３−フルオロフェニル基、
４−フルオロフェニル基、
２，３−ジフルオロフェニル基、
２，４−ジフルオロフェニル基、
３，５−ジフルオロフェニル基、
２，４，６−トリフルオロフェニル基、
パーフルオロフェニル基、
１−フルオロビニル基、
２−フルオロビニル基、
パーフルオロビニル基、
（２−フルオロフェニル）メチル基、
（３−フルオロフェニル）メチル基、
（４−フルオロフェニル）メチル基、
（パーフルオロフェニル）メチル基、等が挙げられる。
【００５５】
続いて、上記一般式（２）で表される化合物の具体例を、上記式（１）で表される含硫黄官能基の種類毎に分類して、以下に挙げる。
【００５６】
・式（４）の官能基を有する鎖状化合物：
まず、上記式（４）で表される官能基を有する鎖状化合物としては、以下のものが挙げられる。
【００５７】
鎖状飽和炭化水素基を有する化合物の具体例としては、
ジメチルスルフィド、
ジエチルスルフィド、
ジ−ｎ−プロピルスルフィド、
ジイソプロピルスルフィド、
ジ−ｎ−ブチルスルフィド、
ジイソブチルスルフィド、
ジ−ｔｅｒｔ−ブチルスルフィド、等が挙げられる。
【００５８】
環状飽和炭化水素基を有する化合物の具体例としては、
ジシクロペンチルスルフィド、
ジシクロヘキシルスルフィド、等が挙げられる。
【００５９】
不飽和炭化水素基を有する化合物の具体例としては、
ジフェニルスルフィド、
ジ（２−トルイル）スルフィド、
ジ（３−トルイル）スルフィド、
ジ（４−トルイル）スルフィド、
ジビニルスルフィド、
ジアリルスルフィド、
ジベンジルスルフィド、等が挙げられる。
【００６０】
フッ素原子で置換された鎖状飽和炭化水素基を有する化合物の具体例としては、
ビス（フルオロメチル）スルフィド、
ビス（ジフルオロメチル）スルフィド、
ビス（トリフルオロメチル）スルフィド、
ジ（１−フルオロエチル）スルフィド、
ジ（２−フルオロエチル）スルフィド、
ビス（２，２，２−トリフルオロエチル）スルフィド、
ビス（パーフルオロエチル）スルフィド、
ビス（３，３，３−トリフルオロ−ｎ−プロピル）スルフィド、
ビス（２，２，３，３，３−ペンタフルオロ−ｎ−プロピル）スルフィド、
ビス（パーフルオロ−ｎ−プロピル）スルフィド、
ジ（２−フルオロイソプロピル）スルフィド、
ビス（２，２，２，２’，２’，２’−ヘキサフルオロイソプロピル）スルフィド、
ビス（パーフルオロ−ｎ−ブチル）スルフィド、
ジ（２−フルオロ−ｔｅｒｔ−ブチル）スルフィド、
ビス（パーフルオロ−ｔｅｒｔ−ブチル）スルフィド、等が挙げられる。
【００６１】
フッ素原子で置換された環状飽和炭化水素基を有する化合物の具体例としては、
ジ（２−フルオロシクロヘキシル）スルフィド、
ジ（３−フルオロシクロヘキシル）スルフィド、
ジ（４−フルオロシクロヘキシル）スルフィド、
ビス（パーフルオロシクロヘキシル）スルフィド、等が挙げられる。
【００６２】
フッ素原子で置換された不飽和炭化水素基を有する化合物の具体例としては、
ジ（２−フルオロフェニル）スルフィド、
ジ（３−フルオロフェニル）スルフィド、
ジ（４−フルオロフェニル）スルフィド、
ビス（２，３−ジフルオロフェニル）スルフィド、
ビス（２，４−ジフルオロフェニル）スルフィド、
ビス（３，５−ジフルオロフェニル）スルフィド、
ビス（２，４，６−トリフルオロフェニル）スルフィド、
ビス（パーフルオロフェニル）スルフィド、
ジ（１−フルオロビニル）スルフィド、
ジ（２−フルオロビニル）スルフィド、
ビス（パーフルオロビニル）スルフィド、
ビス［（２−フルオロフェニル）メチル］スルフィド、
ビス［（３−フルオロフェニル）メチル］スルフィド、
ビス［（４−フルオロフェニル）メチル］スルフィド、
ビス［（パーフルオロフェニル）メチル］スルフィド、等が挙げられる。
【００６３】
Ｒ1及びＲ2が異なる炭化水素基である化合物の具体例としては、
エチルメチルスルフィド、
メチルプロピルスルフィド、
メチルイソプロピルスルフィド、
メチルｎ−ブチルスルフィド、
メチルイソブチルスルフィド、
メチルｔｅｒｔ−ブチルスルフィド、
メチルシクロペンチルスルフィド、
メチルシクロヘキシルスルフィド、
メチルフェニルスルフィド、
メチル（２−トルイル）スルフィド、
メチル（３−トルイル）スルフィド、
メチル（４−トルイル）スルフィド、
メチルビニルスルフィド、
メチルアリルスルフィド、
メチルベンジルスルフィド、
エチルプロピルスルフィド、
エチルイソプロピルスルフィド、
エチルｎ−ブチルスルフィド、
エチルイソブチルスルフィド、
エチルｔｅｒｔ−ブチルスルフィド、
エチルシクロペンチルスルフィド、
エチルシクロヘキシルスルフィド、
エチルフェニルスルフィド、
エチル（２−トルイル）スルフィド、
エチル（３−トルイル）スルフィド、
エチル（４−トルイル）スルフィド、
エチルビニルスルフィド、
エチルアリルスルフィド、
エチルベンジルスルフィド、
フェニルプロピルスルフィド、
フェニルイソプロピルスルフィド、
フェニルｎ−ブチルスルフィド、
フェニルイソブチルスルフィド、
フェニルｔｅｒｔ−ブチルスルフィド、
フェニルシクロペンチルスルフィド、
フェニルシクロヘキシルスルフィド、
フェニル（２−トルイル）スルフィド、
フェニル（３−トルイル）スルフィド、
フェニル（４−トルイル）スルフィド、
フェニルビニルスルフィド、
フェニルアリルスルフィド、
フェニルベンジルスルフィド、等が挙げられる。
【００６４】
Ｒ1及びＲ2が異なる炭化水素基であるとともに、その少なくとも一方がフッ素原子で置換されている化合物の具体例としては、
メチル（フルオロメチル）スルフィド、
メチル（ジフルオロメチル）スルフィド、
メチル（トリフルオロメチル）スルフィド、
メチル（１−フルオロエチル）スルフィド、
メチル（２−フルオロエチル）スルフィド、
メチル（２，２，２−トリフルオロエチル）スルフィド、
メチル（パーフルオロエチル）スルフィド、
メチル（３，３，３−トリフルオロ−ｎ−プロピル）スルフィド、
メチル（２，２，３，３，３−ペンタフルオロ−ｎ−プロピル）スルフィド、
メチル（パーフルオロ−ｎ−プロピル）スルフィド、
メチル（２−フルオロイソプロピル）スルフィド、
メチル（２，２，２，２’，２’，２’−ヘキサフルオロイソプロピル）スルフィド、
メチル（パーフルオロ−ｎ−ブチル）スルフィド、
メチル（２−フルオロ−ｔｅｒｔ−ブチル）スルフィド、
メチル（パーフルオロ−ｔｅｒｔ−ブチル）スルフィド、
メチル（２−フルオロシクロヘキシル）スルフィド、
メチル（３−フルオロシクロヘキシル）スルフィド、
メチル（４−フルオロシクロヘキシル）スルフィド、
メチル（パーフルオロシクロヘキシル）スルフィド、
メチル（２−フルオロフェニル）スルフィド、
メチル（３−フルオロフェニル）スルフィド、
メチル（４−フルオロフェニル）スルフィド、
メチル（２，３−ジフルオロフェニル）スルフィド、
メチル（２，４−ジフルオロフェニル）スルフィド、
メチル（３，５−ジフルオロフェニル）スルフィド、
メチル（２，４，６−トリフルオロフェニル）スルフィド、
メチル（パーフルオロフェニル）スルフィド、
メチル（１−フルオロビニル）スルフィド、
メチル（２−フルオロビニル）スルフィド、
メチル（パーフルオロビニル）スルフィド、
メチル［（２−フルオロフェニル）メチル］スルフィド、
メチル［（３−フルオロフェニル）メチル］スルフィド、
メチル［（４−フルオロフェニル）メチル］スルフィド、
メチル［（パーフルオロフェニル）メチル］スルフィド、
エチル（フルオロメチル）スルフィド、
エチル（ジフルオロメチル）スルフィド、
エチル（トリフルオロメチル）スルフィド、
エチル（１−フルオロエチル）スルフィド、
エチル（２−フルオロエチル）スルフィド、
エチル（２，２，２−トリフルオロエチル）スルフィド、
エチル（パーフルオロエチル）スルフィド、
エチル（３，３，３−トリフルオロ−ｎ−プロピル）スルフィド、
エチル（２，２，３，３，３−ペンタフルオロ−ｎ−プロピル）スルフィド、
エチル（パーフルオロ−ｎ−プロピル）スルフィド、
エチル（２−フルオロイソプロピル）スルフィド、
エチル（２，２，２，２’，２’，２’−ヘキサフルオロイソプロピル）スルフィド、
エチル（パーフルオロ−ｎ−ブチル）スルフィド、
エチル（２−フルオロ−ｔｅｒｔ−ブチル）スルフィド、
エチル（パーフルオロ−ｔｅｒｔ−ブチル）スルフィド、
エチル（２−フルオロシクロヘキシル）スルフィド、
エチル（３−フルオロシクロヘキシル）スルフィド、
エチル（４−フルオロシクロヘキシル）スルフィド、
エチル（パーフルオロシクロヘキシル）スルフィド、
エチル（２−フルオロフェニル）スルフィド、
エチル（３−フルオロフェニル）スルフィド、
エチル（４−フルオロフェニル）スルフィド、
エチル（２，３−ジフルオロフェニル）スルフィド、
エチル（２，４−ジフルオロフェニル）スルフィド、
エチル（３，５−ジフルオロフェニル）スルフィド、
エチル（２，４，６−トリフルオロフェニル）スルフィド、
エチル（パーフルオロフェニル）スルフィド、
エチル（１−フルオロビニル）スルフィド、
エチル（２−フルオロビニル）スルフィド、
エチル（パーフルオロビニル）スルフィド、
エチル［（２−フルオロフェニル）エチル］スルフィド、
エチル［（３−フルオロフェニル）メチル］スルフィド、
エチル［（４−フルオロフェニル）メチル］スルフィド、
エチル［（パーフルオロフェニル）メチル］スルフィド、
フェニル（フルオロメチル）スルフィド、
フェニル（ジフルオロメチル）スルフィド、
フェニル（トリフルオロメチル）スルフィド、
フェニル（１−フルオロエチル）スルフィド、
フェニル（２−フルオロエチル）スルフィド、
フェニル（２，２，２−トリフルオロエチル）スルフィド、
フェニル（パーフルオロエチル）スルフィド、
フェニル（３，３，３−トリフルオロ−ｎ−プロピル）スルフィド、
フェニル（２，２，３，３，３−ペンタフルオロ−ｎ−プロピル）スルフィド、
フェニル（パーフルオロ−ｎ−プロピル）スルフィド、
フェニル（２−フルオロイソプロピル）スルフィド、
フェニル（２，２，２，２’，２’，２’−ヘキサフルオロイソプロピル）スルフィド、フェニル（パーフルオロ−ｎ−ブチル）スルフィド、
フェニル（２−フルオロ−ｔｅｒｔ−ブチル）スルフィド、
フェニル（パーフルオロ−ｔｅｒｔ−ブチル）スルフィド、
フェニル（２−フルオロシクロヘキシル）スルフィド、
フェニル（３−フルオロシクロヘキシル）スルフィド、
フェニル（４−フルオロシクロヘキシル）スルフィド、
フェニル（パーフルオロシクロヘキシル）スルフィド、
フェニル（２−フルオロフェニル）スルフィド、
フェニル（３−フルオロフェニル）スルフィド、
フェニル（４−フルオロフェニル）スルフィド、
フェニル（２，３−ジフルオロフェニル）スルフィド、
フェニル（２，４−ジフルオロフェニル）スルフィド、
フェニル（３，５−ジフルオロフェニル）スルフィド、
フェニル（２，４，６−トリフルオロフェニル）スルフィド、
フェニル（パーフルオロフェニル）スルフィド、
フェニル（１−フルオロビニル）スルフィド、
フェニル（２−フルオロビニル）スルフィド、
フェニル（パーフルオロビニル）スルフィド、
フェニル［（２−フルオロフェニル）メチル］スルフィド、
フェニル［（３−フルオロフェニル）メチル］スルフィド、
フェニル［（４−フルオロフェニル）メチル］スルフィド、
フェニル［（パーフルオロフェニル）メチル］スルフィド、等が挙げられる。
【００６５】
Ｒ1及びＲ2が異なる鎖状飽和炭化水素基であるとともに、その双方がフッ素原子で置換されている化合物の具体例としては、
（２，２，２−トリフルオロエチル）（フルオロメチル）スルフィド、
（２，２，２−トリフルオロエチル）（ジフルオロメチル）スルフィド、
（２，２，２−トリフルオロエチル）（トリフルオロメチル）スルフィド、
（２，２，２−トリフルオロエチル）（１−フルオロエチル）スルフィド、
（２，２，２−トリフルオロエチル）（２−フルオロエチル）スルフィド、
（２，２，２−トリフルオロエチル）（パーフルオロエチル）スルフィド、
（２，２，２−トリフルオロエチル）（３，３，３−トリフルオロ−ｎ−プロピル）スルフィド、
（２，２，２−トリフルオロエチル）（２，２，３，３，３−ペンタフルオロ−ｎ−プロピル）スルフィド、
（２，２，２−トリフルオロエチル）（パーフルオロ−ｎ−プロピル）スルフィド、
（２，２，２−トリフルオロエチル）（２−フルオロイソプロピル）スルフィド、
（２，２，２−トリフルオロエチル）（２，２，２，２’，２’，２’−ヘキサフルオロイソプロピル）スルフィド、
（２，２，２−トリフルオロエチル）（パーフルオロ−ｎ−ブチル）スルフィド、
（２，２，２−トリフルオロエチル）（２−フルオロ−ｔｅｒｔ−ブチル）スルフィド、（２，２，２−トリフルオロエチル）（パーフルオロ−ｔｅｒｔ−ブチル）スルフィド、（２，２，２−トリフルオロエチル）（２−フルオロシクロヘキシル）スルフィド、
（２，２，２−トリフルオロエチル）（３−フルオロシクロヘキシル）スルフィド、
（２，２，２−トリフルオロエチル）（４−フルオロシクロヘキシル）スルフィド、
（２，２，２−トリフルオロエチル）（パーフルオロシクロヘキシル）スルフィド、
（２，２，２−トリフルオロエチル）（２−フルオロフェニル）スルフィド、
（２，２，２−トリフルオロエチル）（３−フルオロフェニル）スルフィド、
（２，２，２−トリフルオロエチル）（４−フルオロフェニル）スルフィド、
（２，２，２−トリフルオロエチル）（２，３−ジフルオロフェニル）スルフィド、
（２，２，２−トリフルオロエチル）（２，４−ジフルオロフェニル）スルフィド、
（２，２，２−トリフルオロエチル）（３，５−ジフルオロフェニル）スルフィド、
（２，２，２−トリフルオロエチル）（２，４，６−トリフルオロフェニル）スルフィド、
（２，２，２−トリフルオロエチル）（パーフルオロフェニル）スルフィド、
（２，２，２−トリフルオロエチル）（１−フルオロビニル）スルフィド、
（２，２，２−トリフルオロエチル）（２−フルオロビニル）スルフィド、
（２，２，２−トリフルオロエチル）（パーフルオロビニル）スルフィド、
（２，２，２−トリフルオロエチル）［（２−フルオロフェニル）メチル］スルフィド、（２，２，２−トリフルオロエチル）［（３−フルオロフェニル）メチル］スルフィド、（２，２，２−トリフルオロエチル）［（４−フルオロフェニル）メチル］スルフィド、（２，２，２−トリフルオロエチル）［（パーフルオロフェニル）メチル］スルフィド、等が挙げられる。
【００６６】
・式（５）の官能基を有する鎖状化合物：
次に、上記式（５）で表される官能基を有する鎖状化合物としては、以下のものが挙げられる。
【００６７】
鎖状飽和炭化水素基を有する化合物の具体例としては、
ジメチルジスルフィド、ジエチルジスルフィド、
ジ−ｎ−プロピルジスルフィド、
ジイソプロピルジスルフィド、
ジ−ｎ−ブチルジスルフィド、
ジイソブチルジスルフィド、
ジ−ｔｅｒｔ−ブチルジスルフィド、等が挙げられる。
【００６８】
環状飽和炭化水素基を有する化合物の具体例としては、
ジシクロペンチルジスルフィド、
ジシクロヘキシルジスルフィド、等が挙げられる。
【００６９】
不飽和炭化水素基を有する化合物の具体例としては、
ジフェニルジスルフィド、
ジ（２−トルイル）ジスルフィド、
ジ（３−トルイル）ジスルフィド、
ジ（４−トルイル）ジスルフィド、
ジビニルジスルフィド、
ジアリルジスルフィド、
ジベンジルジスルフィド、等が挙げられる。
【００７０】
フッ素原子で置換された鎖状飽和炭化水素基を有する化合物の具体例としては、
ビス（フルオロメチル）ジスルフィド、
ビス（ジフルオロメチル）ジスルフィド、
ビス（トリフルオロメチル）ジスルフィド、
ジ（１−フルオロエチル）ジスルフィド、
ジ（２−フルオロエチル）ジスルフィド、
ビス（２，２，２−トリフルオロエチル）ジスルフィド、
ビス（パーフルオロエチル）ジスルフィド、
ビス（３，３，３−トリフルオロ−ｎ−プロピル）ジスルフィド、
ビス（２，２，３，３，３−ペンタフルオロ−ｎ−プロピル）ジスルフィド、
ビス（パーフルオロ−ｎ−プロピル）ジスルフィド、
ジ（２−フルオロイソプロピル）ジスルフィド、
ビス（２，２，２，２’，２’，２’−ヘキサフルオロイソプロピル）ジスルフィド、
ビス（パーフルオロ−ｎ−ブチル）ジスルフィド、
ジ（２−フルオロ−ｔｅｒｔ−ブチル）ジスルフィド、
ビス（パーフルオロ−ｔｅｒｔ−ブチル）ジスルフィド、等が挙げられる。
【００７１】
フッ素原子で置換された環状飽和炭化水素基を有する化合物の具体例としては、
ジ（２−フルオロシクロヘキシル）ジスルフィド、
ジ（３−フルオロシクロヘキシル）ジスルフィド、
ジ（４−フルオロシクロヘキシル）ジスルフィド、
ビス（パーフルオロシクロヘキシル）ジスルフィド、等が挙げられる。
【００７２】
フッ素原子で置換された不飽和炭化水素基を有する化合物の具体例としては、
ジ（２−フルオロフェニル）ジスルフィド、
ジ（３−フルオロフェニル）ジスルフィド、
ジ（４−フルオロフェニル）ジスルフィド、
ビス（２，３−ジフルオロフェニル）ジスルフィド、
ビス（２，４−ジフルオロフェニル）ジスルフィド、
ビス（３，５−ジフルオロフェニル）ジスルフィド、
ビス（２，４，６−トリフルオロフェニル）ジスルフィド、
ビス（パーフルオロフェニル）ジスルフィド、
ジ（１−フルオロビニル）ジスルフィド、
ジ（２−フルオロビニル）ジスルフィド、
ビス（パーフルオロビニル）ジスルフィド、
ビス［（２−フルオロフェニル）メチル］ジスルフィド、
ビス［（３−フルオロフェニル）メチル］ジスルフィド、
ビス［（４−フルオロフェニル）メチル］ジスルフィド、
ビス［（パーフルオロフェニル）メチル］ジスルフィド、等が挙げられる。
【００７３】
Ｒ1及びＲ2が異なる炭化水素基である化合物の具体例としては、
エチルメチルジスルフィド、
メチルプロピルジスルフィド、
メチルイソプロピルジスルフィド、
メチルｎ−ブチルジスルフィド、
メチルイソブチルジスルフィド、
メチルｔｅｒｔ−ブチルジスルフィド、
メチルシクロペンチルジスルフィド、
メチルシクロヘキシルジスルフィド、
メチルフェニルジスルフィド、
メチル（２−トルイル）ジスルフィド、
メチル（３−トルイル）ジスルフィド、
メチル（４−トルイル）ジスルフィド、
メチルビニルジスルフィド、
メチルアリルジスルフィド、
メチルベンジルジスルフィド、
エチルプロピルジスルフィド、
エチルイソプロピルジスルフィド、
エチルｎ−ブチルジスルフィド、
エチルイソブチルジスルフィド、
エチルｔｅｒｔ−ブチルジスルフィド、
エチルシクロペンチルジスルフィド、
エチルシクロヘキシルジスルフィド、
エチルフェニルジスルフィド、
エチル（２−トルイル）ジスルフィド、
エチル（３−トルイル）ジスルフィド、
エチル（４−トルイル）ジスルフィド、
エチルビニルジスルフィド、
エチルアリルジスルフィド、
エチルベンジルジスルフィド、
フェニルプロピルジスルフィド、
フェニルイソプロピルジスルフィド、
フェニルｎ−ブチルジスルフィド、
フェニルイソブチルジスルフィド、
フェニルｔｅｒｔ−ブチルジスルフィド、
フェニルシクロペンチルジスルフィド、
フェニルシクロヘキシルジスルフィド、
フェニル（２−トルイル）ジスルフィド、
フェニル（３−トルイル）ジスルフィド、
フェニル（４−トルイル）ジスルフィド、
フェニルビニルジスルフィド、
フェニルアリルジスルフィド、
フェニルベンジルジスルフィド、等が挙げられる。
【００７４】
Ｒ1及びＲ2が異なる炭化水素基であるとともに、その少なくとも一方がフッ素原子で置換されている化合物の具体例としては、
メチル（フルオロメチル）ジスルフィド、
メチル（ジフルオロメチル）ジスルフィド、
メチル（トリフルオロメチル）ジスルフィド、
メチル（１−フルオロエチル）ジスルフィド、
メチル（２−フルオロエチル）ジスルフィド、
メチル（２，２，２−トリフルオロエチル）ジスルフィド、
メチル（パーフルオロエチル）ジスルフィド、
メチル（３，３，３−トリフルオロ−ｎ−プロピル）ジスルフィド、
メチル（２，２，３，３，３−ペンタフルオロ−ｎ−プロピル）ジスルフィド、
メチル（パーフルオロ−ｎ−プロピル）ジスルフィド、
メチル（２−フルオロイソプロピル）ジスルフィド、
メチル（２，２，２，２’，２’，２’−ヘキサフルオロイソプロピル）ジスルフィド、メチル（パーフルオロ−ｎ−ブチル）ジスルフィド、
メチル（２−フルオロ−ｔｅｒｔ−ブチル）ジスルフィド、
メチル（パーフルオロ−ｔｅｒｔ−ブチル）ジスルフィド、
メチル（２−フルオロシクロヘキシル）ジスルフィド、
メチル（３−フルオロシクロヘキシル）ジスルフィド、
メチル（４−フルオロシクロヘキシル）ジスルフィド、
メチル（パーフルオロシクロヘキシル）ジスルフィド、
メチル（２−フルオロフェニル）ジスルフィド、
メチル（３−フルオロフェニル）ジスルフィド、
メチル（４−フルオロフェニル）ジスルフィド、
メチル（２，３−ジフルオロフェニル）ジスルフィド、
メチル（２，４−ジフルオロフェニル）ジスルフィド、
メチル（３，５−ジフルオロフェニル）ジスルフィド、
メチル（２，４，６−トリフルオロフェニル）ジスルフィド、
メチル（パーフルオロフェニル）ジスルフィド、
メチル（１−フルオロビニル）ジスルフィド、
メチル（２−フルオロビニル）ジスルフィド、
メチル（パーフルオロビニル）ジスルフィド、
メチル［（２−フルオロフェニル）メチル］ジスルフィド、
メチル［（３−フルオロフェニル）メチル］ジスルフィド、
メチル［（４−フルオロフェニル）メチル］ジスルフィド、
メチル［（パーフルオロフェニル）メチル］ジスルフィド、
エチル（フルオロメチル）ジスルフィド、
エチル（ジフルオロメチル）ジスルフィド、
エチル（トリフルオロメチル）ジスルフィド、
エチル（１−フルオロエチル）ジスルフィド、
エチル（２−フルオロエチル）ジスルフィド、
エチル（２，２，２−トリフルオロエチル）ジスルフィド、
エチル（パーフルオロエチル）ジスルフィド、
エチル（３，３，３−トリフルオロ−ｎ−プロピル）ジスルフィド、
エチル（２，２，３，３，３−ペンタフルオロ−ｎ−プロピル）ジスルフィド、
エチル（パーフルオロ−ｎ−プロピル）ジスルフィド、
エチル（２−フルオロイソプロピル）ジスルフィド、
エチル（２，２，２，２’，２’，２’−ヘキサフルオロイソプロピル）ジスルフィド、エチル（パーフルオロ−ｎ−ブチル）ジスルフィド、
エチル（２−フルオロ−ｔｅｒｔ−ブチル）ジスルフィド、
エチル（パーフルオロ−ｔｅｒｔ−ブチル）ジスルフィド、
エチル（２−フルオロシクロヘキシル）ジスルフィド、
エチル（３−フルオロシクロヘキシル）ジスルフィド、
エチル（４−フルオロシクロヘキシル）ジスルフィド、
エチル（パーフルオロシクロヘキシル）ジスルフィド、
エチル（２−フルオロフェニル）ジスルフィド、
エチル（３−フルオロフェニル）ジスルフィド、
エチル（４−フルオロフェニル）ジスルフィド、
エチル（２，３−ジフルオロフェニル）ジスルフィド、
エチル（２，４−ジフルオロフェニル）ジスルフィド、
エチル（３，５−ジフルオロフェニル）ジスルフィド、
エチル（２，４，６−トリフルオロフェニル）ジスルフィド、
エチル（パーフルオロフェニル）ジスルフィド、
エチル（１−フルオロビニル）ジスルフィド、
エチル（２−フルオロビニル）ジスルフィド、
エチル（パーフルオロビニル）ジスルフィド、
エチル［（２−フルオロフェニル）エチル］ジスルフィド、
エチル［（３−フルオロフェニル）メチル］ジスルフィド、
エチル［（４−フルオロフェニル）メチル］ジスルフィド、
エチル［（パーフルオロフェニル）メチル］ジスルフィド、
フェニル（フルオロメチル）ジスルフィド、
フェニル（ジフルオロメチル）ジスルフィド、
フェニル（トリフルオロメチル）ジスルフィド、
フェニル（１−フルオロエチル）ジスルフィド、
フェニル（２−フルオロエチル）ジスルフィド、
フェニル（２，２，２−トリフルオロエチル）ジスルフィド、
フェニル（パーフルオロエチル）ジスルフィド、
フェニル（３，３，３−トリフルオロ−ｎ−プロピル）ジスルフィド、
フェニル（２，２，３，３，３−ペンタフルオロ−ｎ−プロピル）ジスルフィド、
フェニル（パーフルオロ−ｎ−プロピル）ジスルフィド、
フェニル（２−フルオロイソプロピル）ジスルフィド、
フェニル（２，２，２，２’，２’，２’−ヘキサフルオロイソプロピル）ジスルフィド、
フェニル（パーフルオロ−ｎ−ブチル）ジスルフィド、
フェニル（２−フルオロ−ｔｅｒｔ−ブチル）ジスルフィド、
フェニル（パーフルオロ−ｔｅｒｔ−ブチル）ジスルフィド、
フェニル（２−フルオロシクロヘキシル）ジスルフィド、
フェニル（３−フルオロシクロヘキシル）ジスルフィド、
フェニル（４−フルオロシクロヘキシル）ジスルフィド、
フェニル（パーフルオロシクロヘキシル）ジスルフィド、
フェニル（２−フルオロフェニル）ジスルフィド、
フェニル（３−フルオロフェニル）ジスルフィド、
フェニル（４−フルオロフェニル）ジスルフィド、
フェニル（２，３−ジフルオロフェニル）ジスルフィド、
フェニル（２，４−ジフルオロフェニル）ジスルフィド、
フェニル（３，５−ジフルオロフェニル）ジスルフィド、
フェニル（２，４，６−トリフルオロフェニル）ジスルフィド、
フェニル（パーフルオロフェニル）ジスルフィド、
フェニル（１−フルオロビニル）ジスルフィド、
フェニル（２−フルオロビニル）ジスルフィド、
フェニル（パーフルオロビニル）ジスルフィド、
フェニル［（２−フルオロフェニル）メチル］ジスルフィド、
フェニル［（３−フルオロフェニル）メチル］ジスルフィド、
フェニル［（４−フルオロフェニル）メチル］ジスルフィド、
フェニル［（パーフルオロフェニル）メチル］ジスルフィド、等が挙げられる。
【００７５】
Ｒ1及びＲ2が異なる鎖状飽和炭化水素基であるとともに、その双方がフッ素原子で置換されている化合物の具体例としては、
（２，２，２−トリフルオロエチル）（フルオロメチル）ジスルフィド、
（２，２，２−トリフルオロエチル）（ジフルオロメチル）ジスルフィド、
（２，２，２−トリフルオロエチル）（トリフルオロメチル）ジスルフィド、
（２，２，２−トリフルオロエチル）（１−フルオロエチル）ジスルフィド、
（２，２，２−トリフルオロエチル）（２−フルオロエチル）ジスルフィド、
（２，２，２−トリフルオロエチル）（パーフルオロエチル）ジスルフィド、
（２，２，２−トリフルオロエチル）（３，３，３−トリフルオロ−ｎ−プロピル）ジスルフィド、
（２，２，２−トリフルオロエチル）（２，２，３，３，３−ペンタフルオロ−ｎ−プロピル）ジスルフィド、
（２，２，２−トリフルオロエチル）（パーフルオロ−ｎ−プロピル）ジスルフィド、
（２，２，２−トリフルオロエチル）（２−フルオロイソプロピル）ジスルフィド、
（２，２，２−トリフルオロエチル）（２，２，２，２’，２’，２’−ヘキサフルオロイソプロピル）ジスルフィド、
（２，２，２−トリフルオロエチル）（パーフルオロ−ｎ−ブチル）ジスルフィド、
（２，２，２−トリフルオロエチル）（２−フルオロ−ｔｅｒｔ−ブチル）ジスルフィド、
（２，２，２−トリフルオロエチル）（パーフルオロ−ｔｅｒｔ−ブチル）ジスルフィド、
（２，２，２−トリフルオロエチル）（２−フルオロシクロヘキシル）ジスルフィド、
（２，２，２−トリフルオロエチル）（３−フルオロシクロヘキシル）ジスルフィド、
（２，２，２−トリフルオロエチル）（４−フルオロシクロヘキシル）ジスルフィド、
（２，２，２−トリフルオロエチル）（パーフルオロシクロヘキシル）ジスルフィド、
（２，２，２−トリフルオロエチル）（２−フルオロフェニル）ジスルフィド、
（２，２，２−トリフルオロエチル）（３−フルオロフェニル）ジスルフィド、
（２，２，２−トリフルオロエチル）（４−フルオロフェニル）ジスルフィド、
（２，２，２−トリフルオロエチル）（２，３−ジフルオロフェニル）ジスルフィド、
（２，２，２−トリフルオロエチル）（２，４−ジフルオロフェニル）ジスルフィド、
（２，２，２−トリフルオロエチル）（３，５−ジフルオロフェニル）ジスルフィド、
（２，２，２−トリフルオロエチル）（２，４，６−トリフルオロフェニル）ジスルフィド、
（２，２，２−トリフルオロエチル）（パーフルオロフェニル）ジスルフィド、
（２，２，２−トリフルオロエチル）（１−フルオロビニル）ジスルフィド、
（２，２，２−トリフルオロエチル）（２−フルオロビニル）ジスルフィド、
（２，２，２−トリフルオロエチル）（パーフルオロビニル）ジスルフィド、
（２，２，２−トリフルオロエチル）［（２−フルオロフェニル）メチル］ジスルフィド、
（２，２，２−トリフルオロエチル）［（３−フルオロフェニル）メチル］ジスルフィド、
（２，２，２−トリフルオロエチル）［（４−フルオロフェニル）メチル］ジスルフィド、
（２，２，２−トリフルオロエチル）［（パーフルオロフェニル）メチル］ジスルフィド、等が挙げられる。
【００７６】
・式（６）の官能基を有する鎖状化合物：
次に、上記式（６）で表される官能基を有する鎖状化合物としては、以下のものが挙げられる。
【００７７】
鎖状飽和炭化水素基を有する化合物の具体例としては、
ジメチルスルホキシド、
ジエチルスルホキシド、
ジ−ｎ−プロピルスルホキシド、
ジイソプロピルスルホキシド、
ジ−ｎ−ブチルスルホキシド、
ジイソブチルスルホキシド、
ジ−ｔｅｒｔ−ブチルスルホキシド、等が挙げられる。
【００７８】
環状飽和炭化水素基を有する化合物の具体例としては、
ジシクロペンチルスルホキシド、
ジシクロヘキシルスルホキシド、等が挙げられる。
【００７９】
不飽和炭化水素基を有する化合物の具体例としては、
ジフェニルスルホキシド、
ジ（２−トルイル）スルホキシド、
ジ（３−トルイル）スルホキシド、
ジ（４−トルイル）スルホキシド、
ジビニルスルホキシド、
ジアリルスルホキシド、
ジベンジルスルホキシド、等が挙げられる。
【００８０】
フッ素原子で置換された鎖状飽和炭化水素基を有する化合物の具体例としては、
ビス（フルオロメチル）スルホキシド、
ビス（ジフルオロメチル）スルホキシド、
ビス（トリフルオロメチル）スルホキシド、
ジ（１−フルオロエチル）スルホキシド、
ジ（２−フルオロエチル）スルホキシド、
ビス（２，２，２−トリフルオロエチル）スルホキシド、
ビス（パーフルオロエチル）スルホキシド、
ビス（３，３，３−トリフルオロ−ｎ−プロピル）スルホキシド、
ビス（２，２，３，３，３−ペンタフルオロ−ｎ−プロピル）スルホキシド、
ビス（パーフルオロ−ｎ−プロピル）スルホキシド、
ジ（２−フルオロイソプロピル）スルホキシド、
ビス（２，２，２，２’，２’，２’−ヘキサフルオロイソプロピル）スルホキシド、
ビス（パーフルオロ−ｎ−ブチル）スルホキシド、
ジ（２−フルオロ−ｔｅｒｔ−ブチル）スルホキシド、
ビス（パーフルオロ−ｔｅｒｔ−ブチル）スルホキシド、等が挙げられる。
【００８１】
フッ素原子で置換された環状飽和炭化水素基を有する化合物の具体例としては、
ジ（２−フルオロシクロヘキシル）スルホキシド、
ジ（３−フルオロシクロヘキシル）スルホキシド、
ジ（４−フルオロシクロヘキシル）スルホキシド、
ビス（パーフルオロシクロヘキシル）スルホキシド、
ジ（２−フルオロフェニル）スルホキシド、
ジ（３−フルオロフェニル）スルホキシド、
ジ（４−フルオロフェニル）スルホキシド、
ビス（２，３−ジフルオロフェニル）スルホキシド、
ビス（２，４−ジフルオロフェニル）スルホキシド、
ビス（３，５−ジフルオロフェニル）スルホキシド、
ビス（２，４，６−トリフルオロフェニル）スルホキシド、
ビス（パーフルオロフェニル）スルホキシド、
ジ（１−フルオロビニル）スルホキシド、
ジ（２−フルオロビニル）スルホキシド、
ビス（パーフルオロビニル）スルホキシド、
ビス［（２−フルオロフェニル）メチル］スルホキシド、
ビス［（３−フルオロフェニル）メチル］スルホキシド、
ビス［（４−フルオロフェニル）メチル］スルホキシド、
ビス［（パーフルオロフェニル）メチル］スルホキシド、等が挙げられる。
【００８２】
Ｒ1及びＲ2が異なる炭化水素基である化合物の具体例としては、
エチルメチルスルホキシド、
メチルプロピルスルホキシド、
メチルイソプロピルスルホキシド、
メチルｎ−ブチルスルホキシド、
メチルイソブチルスルホキシド、
メチルｔｅｒｔ−ブチルスルホキシド、
メチルシクロペンチルスルホキシド、
メチルシクロヘキシルスルホキシド、
メチルフェニルスルホキシド、
メチル（２−トルイル）スルホキシド、
メチル（３−トルイル）スルホキシド、
メチル（４−トルイル）スルホキシド、
メチルビニルスルホキシド、
メチルアリルスルホキシド、
メチルベンジルスルホキシド、
エチルプロピルスルホキシド、
エチルイソプロピルスルホキシド、
エチルｎ−ブチルスルホキシド、
エチルイソブチルスルホキシド、
エチルｔｅｒｔ−ブチルスルホキシド、
エチルシクロペンチルスルホキシド、
エチルシクロヘキシルスルホキシド、
エチルフェニルスルホキシド、
エチル（２−トルイル）スルホキシド、
エチル（３−トルイル）スルホキシド、
エチル（４−トルイル）スルホキシド、
エチルビニルスルホキシド、
エチルアリルスルホキシド、
エチルベンジルスルホキシド、
フェニルプロピルスルホキシド、
フェニルイソプロピルスルホキシド、
フェニルｎ−ブチルスルホキシド、
フェニルイソブチルスルホキシド、
フェニルｔｅｒｔ−ブチルスルホキシド、
フェニルシクロペンチルスルホキシド、
フェニルシクロヘキシルスルホキシド、
フェニル（２−トルイル）スルホキシド、
フェニル（３−トルイル）スルホキシド、
フェニル（４−トルイル）スルホキシド、
フェニルビニルスルホキシド、
フェニルアリルスルホキシド、
フェニルベンジルスルホキシド、等が挙げられる。
【００８３】
Ｒ1及びＲ2が異なる炭化水素基であるとともに、その少なくとも一方がフッ素原子で置換されている化合物の具体例としては、
メチル（フルオロメチル）スルホキシド、
メチル（ジフルオロメチル）スルホキシド、
メチル（トリフルオロメチル）スルホキシド、
メチル（１−フルオロエチル）スルホキシド、
メチル（２−フルオロエチル）スルホキシド、
メチル（２，２，２−トリフルオロエチル）スルホキシド、
メチル（パーフルオロエチル）スルホキシド、
メチル（３，３，３−トリフルオロ−ｎ−プロピル）スルホキシド、
メチル（２，２，３，３，３−ペンタフルオロ−ｎ−プロピル）スルホキシド、
メチル（パーフルオロ−ｎ−プロピル）スルホキシド、
メチル（２−フルオロイソプロピル）スルホキシド、
メチル（２，２，２，２’，２’，２’−ヘキサフルオロイソプロピル）スルホキシド、メチル（パーフルオロ−ｎ−ブチル）スルホキシド、
メチル（２−フルオロ−ｔｅｒｔ−ブチル）スルホキシド、
メチル（パーフルオロ−ｔｅｒｔ−ブチル）スルホキシド、
メチル（２−フルオロシクロヘキシル）スルホキシド、
メチル（３−フルオロシクロヘキシル）スルホキシド、
メチル（４−フルオロシクロヘキシル）スルホキシド、
メチル（パーフルオロシクロヘキシル）スルホキシド、
メチル（２−フルオロフェニル）スルホキシド、
メチル（３−フルオロフェニル）スルホキシド、
メチル（４−フルオロフェニル）スルホキシド、
メチル（２，３−ジフルオロフェニル）スルホキシド、
メチル（２，４−ジフルオロフェニル）スルホキシド、
メチル（３，５−ジフルオロフェニル）スルホキシド、
メチル（２，４，６−トリフルオロフェニル）スルホキシド、
メチル（パーフルオロフェニル）スルホキシド、
メチル（１−フルオロビニル）スルホキシド、
メチル（２−フルオロビニル）スルホキシド、
メチル（パーフルオロビニル）スルホキシド、
メチル［（２−フルオロフェニル）メチル］スルホキシド、
メチル［（３−フルオロフェニル）メチル］スルホキシド、
メチル［（４−フルオロフェニル）メチル］スルホキシド、
メチル［（パーフルオロフェニル）メチル］スルホキシド、
エチル（フルオロメチル）スルホキシド、
エチル（ジフルオロメチル）スルホキシド、
エチル（トリフルオロメチル）スルホキシド、
エチル（１−フルオロエチル）スルホキシド、
エチル（２−フルオロエチル）スルホキシド、
エチル（２，２，２−トリフルオロエチル）スルホキシド、
エチル（パーフルオロエチル）スルホキシド、
エチル（３，３，３−トリフルオロ−ｎ−プロピル）スルホキシド、
エチル（２，２，３，３，３−ペンタフルオロ−ｎ−プロピル）スルホキシド、
エチル（パーフルオロ−ｎ−プロピル）スルホキシド、
エチル（２−フルオロイソプロピル）スルホキシド、
エチル（２，２，２，２’，２’，２’−ヘキサフルオロイソプロピル）スルホキシド、エチル（パーフルオロ−ｎ−ブチル）スルホキシド、
エチル（２−フルオロ−ｔｅｒｔ−ブチル）スルホキシド、
エチル（パーフルオロ−ｔｅｒｔ−ブチル）スルホキシド、
エチル（２−フルオロシクロヘキシル）スルホキシド、
エチル（３−フルオロシクロヘキシル）スルホキシド、
エチル（４−フルオロシクロヘキシル）スルホキシド、
エチル（パーフルオロシクロヘキシル）スルホキシド、
エチル（２−フルオロフェニル）スルホキシド、
エチル（３−フルオロフェニル）スルホキシド、
エチル（４−フルオロフェニル）スルホキシド、
エチル（２，３−ジフルオロフェニル）スルホキシド、
エチル（２，４−ジフルオロフェニル）スルホキシド、
エチル（３，５−ジフルオロフェニル）スルホキシド、
エチル（２，４，６−トリフルオロフェニル）スルホキシド、
エチル（パーフルオロフェニル）スルホキシド、
エチル（１−フルオロビニル）スルホキシド、
エチル（２−フルオロビニル）スルホキシド、
エチル（パーフルオロビニル）スルホキシド、
エチル［（２−フルオロフェニル）エチル］スルホキシド、
エチル［（３−フルオロフェニル）メチル］スルホキシド、
エチル［（４−フルオロフェニル）メチル］スルホキシド、
エチル［（パーフルオロフェニル）メチル］スルホキシド、
フェニル（フルオロメチル）スルホキシド、
フェニル（ジフルオロメチル）スルホキシド、
フェニル（トリフルオロメチル）スルホキシド、
フェニル（１−フルオロエチル）スルホキシド、
フェニル（２−フルオロエチル）スルホキシド、
フェニル（２，２，２−トリフルオロエチル）スルホキシド、
フェニル（パーフルオロエチル）スルホキシド、
フェニル（３，３，３−トリフルオロ−ｎ−プロピル）スルホキシド、
フェニル（２，２，３，３，３−ペンタフルオロ−ｎ−プロピル）スルホキシド、
フェニル（パーフルオロ−ｎ−プロピル）スルホキシド、
フェニル（２−フルオロイソプロピル）スルホキシド、
フェニル（２，２，２，２’，２’，２’−ヘキサフルオロイソプロピル）スルホキシド、
フェニル（パーフルオロ−ｎ−ブチル）スルホキシド、
フェニル（２−フルオロ−ｔｅｒｔ−ブチル）スルホキシド、
フェニル（パーフルオロ−ｔｅｒｔ−ブチル）スルホキシド、
フェニル（２−フルオロシクロヘキシル）スルホキシド、
フェニル（３−フルオロシクロヘキシル）スルホキシド、
フェニル（４−フルオロシクロヘキシル）スルホキシド、
フェニル（パーフルオロシクロヘキシル）スルホキシド、
フェニル（２−フルオロフェニル）スルホキシド、
フェニル（３−フルオロフェニル）スルホキシド、
フェニル（４−フルオロフェニル）スルホキシド、
フェニル（２，３−ジフルオロフェニル）スルホキシド、
フェニル（２，４−ジフルオロフェニル）スルホキシド、
フェニル（３，５−ジフルオロフェニル）スルホキシド、
フェニル（２，４，６−トリフルオロフェニル）スルホキシド、
フェニル（パーフルオロフェニル）スルホキシド、
フェニル（１−フルオロビニル）スルホキシド、
フェニル（２−フルオロビニル）スルホキシド、
フェニル（パーフルオロビニル）スルホキシド、
フェニル［（２−フルオロフェニル）メチル］スルホキシド、
フェニル［（３−フルオロフェニル）メチル］スルホキシド、
フェニル［（４−フルオロフェニル）メチル］スルホキシド、
フェニル［（パーフルオロフェニル）メチル］スルホキシド、等が挙げられる。
【００８４】
Ｒ1及びＲ2が異なる鎖状飽和炭化水素基であるとともに、その双方がフッ素原子で置換されている化合物の具体例としては、
（２，２，２−トリフルオロエチル）（フルオロメチル）スルホキシド、
（２，２，２−トリフルオロエチル）（ジフルオロメチル）スルホキシド、
（２，２，２−トリフルオロエチル）（トリフルオロメチル）スルホキシド、
（２，２，２−トリフルオロエチル）（１−フルオロエチル）スルホキシド、
（２，２，２−トリフルオロエチル）（２−フルオロエチル）スルホキシド、
（２，２，２−トリフルオロエチル）（パーフルオロエチル）スルフィド、
（２，２，２−トリフルオロエチル）（３，３，３−トリフルオロ−ｎ−プロピル）スルフィド、
（２，２，２−トリフルオロエチル）（２，２，３，３，３−ペンタフルオロ−ｎ−プロピル）スルフィド、
（２，２，２−トリフルオロエチル）（パーフルオロ−ｎ−プロピル）スルフィド、
（２，２，２−トリフルオロエチル）（２−フルオロイソプロピル）スルフィド、
（２，２，２−トリフルオロエチル）（２，２，２，２’，２’，２’−ヘキサフルオロイソプロピル）スルフィド、
（２，２，２−トリフルオロエチル）（パーフルオロ−ｎ−ブチル）スルフィド、
（２，２，２−トリフルオロエチル）（２−フルオロ−ｔｅｒｔ−ブチル）スルフィド、（２，２，２−トリフルオロエチル）（パーフルオロ−ｔｅｒｔ−ブチル）スルフィド、（２，２，２−トリフルオロエチル）（２−フルオロシクロヘキシル）スルフィド、
（２，２，２−トリフルオロエチル）（３−フルオロシクロヘキシル）スルホキシド、
（２，２，２−トリフルオロエチル）（４−フルオロシクロヘキシル）スルホキシド、
（２，２，２−トリフルオロエチル）（パーフルオロシクロヘキシル）スルホキシド、
（２，２，２−トリフルオロエチル）（２−フルオロフェニル）スルホキシド、
（２，２，２−トリフルオロエチル）（３−フルオロフェニル）スルホキシド、
（２，２，２−トリフルオロエチル）（４−フルオロフェニル）スルホキシド、
（２，２，２−トリフルオロエチル）（２，３−ジフルオロフェニル）スルホキシド、
（２，２，２−トリフルオロエチル）（２，４−ジフルオロフェニル）スルホキシド、
（２，２，２−トリフルオロエチル）（３，５−ジフルオロフェニル）スルホキシド、
（２，２，２−トリフルオロエチル）（２，４，６−トリフルオロフェニル）スルホキシド、
（２，２，２−トリフルオロエチル）（パーフルオロフェニル）スルホキシド、
（２，２，２−トリフルオロエチル）（１−フルオロビニル）スルホキシド、
（２，２，２−トリフルオロエチル）（２−フルオロビニル）スルホキシド、
（２，２，２−トリフルオロエチル）（パーフルオロビニル）スルホキシド、
（２，２，２−トリフルオロエチル）［（２−フルオロフェニル）メチル］スルホキシド、
（２，２，２−トリフルオロエチル）［（３−フルオロフェニル）メチル］スルホキシド、
（２，２，２−トリフルオロエチル）［（４−フルオロフェニル）メチル］スルホキシド、
（２，２，２−トリフルオロエチル）［（パーフルオロフェニル）メチル］スルホキシド、等が挙げられる。
【００８５】
・式（７）の官能基を有する鎖状化合物：
次に、上記式（７）で表される官能基を有する鎖状化合物としては、以下のものが挙げられる。
【００８６】
鎖状飽和炭化水素基を有する化合物の具体例としては、
ジメチルスルホン、
ジエチルスルホン、
ジ−ｎ−プロピルスルホン、
ジイソプロピルスルホン、
ジ−ｎ−ブチルスルホン、
ジイソブチルスルホン、
ジ−ｔｅｒｔ−ブチルスルホン、等が挙げられる。
【００８７】
環状飽和炭化水素基を有する化合物の具体例としては、
ジシクロペンチルスルホン、
ジシクロヘキシルスルホン、等が挙げられる。
【００８８】
不飽和炭化水素基を有する化合物の具体例としては、
ジフェニルスルホン、
ジ（２−トルイル）スルホン、
ジ（３−トルイル）スルホン、
ジ（４−トルイル）スルホン、
ジビニルスルホン、
ジアリルスルホン、
ジベンジルスルホン、等が挙げられる。
【００８９】
フッ素原子で置換された鎖状飽和炭化水素基を有する化合物の具体例としては、
ビス（フルオロメチル）スルホン、
ビス（ジフルオロメチル）スルホン、
ビス（トリフルオロメチル）スルホン、
ジ（１−フルオロエチル）スルホン、
ジ（２−フルオロエチル）スルホン、
ビス（２，２，２−トリフルオロエチル）スルホン、
ビス（パーフルオロエチル）スルホン、
ビス（３，３，３−トリフルオロ−ｎ−プロピル）スルホン、
ビス（２，２，３，３，３−ペンタフルオロ−ｎ−プロピル）スルホン、
ビス（パーフルオロ−ｎ−プロピル）スルホン、
ジ（２−フルオロイソプロピル）スルホン、
ビス（２，２，２，２’，２’，２’−ヘキサフルオロイソプロピル）スルホン、
ビス（パーフルオロ−ｎ−ブチル）スルホン、
ジ（２−フルオロ−ｔｅｒｔ−ブチル）スルホン、
ビス（パーフルオロ−ｔｅｒｔ−ブチル）スルホン、等が挙げられる。
【００９０】
フッ素原子で置換された環状飽和炭化水素基を有する化合物の具体例としては、
ジ（２−フルオロシクロヘキシル）スルホン、
ジ（３−フルオロシクロヘキシル）スルホン、
ジ（４−フルオロシクロヘキシル）スルホン、
ビス（パーフルオロシクロヘキシル）スルホン、等が挙げられる。
【００９１】
フッ素原子で置換された不飽和炭化水素基を有する化合物の具体例としては、
ジ（２−フルオロフェニル）スルホン、
ジ（３−フルオロフェニル）スルホン、
ジ（４−フルオロフェニル）スルホン、
ビス（２，３−ジフルオロフェニル）スルホン、
ビス（２，４−ジフルオロフェニル）スルホン、
ビス（３，５−ジフルオロフェニル）スルホン、
ビス（２，４，６−トリフルオロフェニル）スルホン、
ビス（パーフルオロフェニル）スルホン、
ジ（１−フルオロビニル）スルホン、
ジ（２−フルオロビニル）スルホン、
ビス（パーフルオロビニル）スルホン、
ビス［（２−フルオロフェニル）メチル］スルホン、
ビス［（３−フルオロフェニル）メチル］スルホン、
ビス［（４−フルオロフェニル）メチル］スルホン、
ビス［（パーフルオロフェニル）メチル］スルホン、等が挙げられる。
【００９２】
Ｒ1及びＲ2が異なる炭化水素基である化合物の具体例としては、
エチルメチルスルホン、
メチルプロピルスルホン、
メチルイソプロピルスルホン、
メチルｎ−ブチルスルホン、
メチルイソブチルスルホン、
メチルｔｅｒｔ−ブチルスルホン、
メチルシクロペンチルスルホン、
メチルシクロヘキシルスルホン、
メチルフェニルスルホン、
メチル（２−トルイル）スルホン、
メチル（３−トルイル）スルホン、
メチル（４−トルイル）スルホン、
メチルビニルスルホン、
メチルアリルスルホン、
メチルベンジルスルホン、
エチルプロピルスルホン、
エチルイソプロピルスルホン、
エチルｎ−ブチルスルホン、
エチルイソブチルスルホン、
エチルｔｅｒｔ−ブチルスルホン、
エチルシクロペンチルスルホン、
エチルシクロヘキシルスルホン、
エチルフェニルスルホン、
エチル（２−トルイル）スルホン、
エチル（３−トルイル）スルホン、
エチル（４−トルイル）スルホン、
エチルビニルスルホン、
エチルアリルスルホン、
エチルベンジルスルホン、
フェニルプロピルスルホン、
フェニルイソプロピルスルホン、
フェニルｎ−ブチルスルホン、
フェニルイソブチルスルホン、
フェニルｔｅｒｔ−ブチルスルホン、
フェニルシクロペンチルスルホン、
フェニルシクロヘキシルスルホン、
フェニル（２−トルイル）スルホン、
フェニル（３−トルイル）スルホン、
フェニル（４−トルイル）スルホン、
フェニルビニルスルホン、
フェニルアリルスルホン、
フェニルベンジルスルホン、等が挙げられる。
【００９３】
Ｒ1及びＲ2が異なる炭化水素基であるとともに、その少なくとも一方がフッ素原子で置換されている化合物の具体例としては、
メチル（フルオロメチル）スルホン、
メチル（ジフルオロメチル）スルホン、
メチル（トリフルオロメチル）スルホン、
メチル（１−フルオロエチル）スルホン、
メチル（２−フルオロエチル）スルホン、
メチル（２，２，２−トリフルオロエチル）スルホン、
メチル（パーフルオロエチル）スルホン、
メチル（３，３，３−トリフルオロ−ｎ−プロピル）スルホン、
メチル（２，２，３，３，３−ペンタフルオロ−ｎ−プロピル）スルホン、
メチル（パーフルオロ−ｎ−プロピル）スルホン、
メチル（２−フルオロイソプロピル）スルホン、
メチル（２，２，２，２’，２’，２’−ヘキサフルオロイソプロピル）スルホン、
メチル（パーフルオロ−ｎ−ブチル）スルホン、
メチル（２−フルオロ−ｔｅｒｔ−ブチル）スルホン、
メチル（パーフルオロ−ｔｅｒｔ−ブチル）スルホン、
メチル（２−フルオロシクロヘキシル）スルホン、
メチル（３−フルオロシクロヘキシル）スルホン、
メチル（４−フルオロシクロヘキシル）スルホン、
メチル（パーフルオロシクロヘキシル）スルホン、
メチル（２−フルオロフェニル）スルホン、
メチル（３−フルオロフェニル）スルホン、
メチル（４−フルオロフェニル）スルホン、
メチル（２，３−ジフルオロフェニル）スルホン、
メチル（２，４−ジフルオロフェニル）スルホン、
メチル（３，５−ジフルオロフェニル）スルホン、
メチル（２，４，６−トリフルオロフェニル）スルホン、
メチル（パーフルオロフェニル）スルホン、
メチル（１−フルオロビニル）スルホン、
メチル（２−フルオロビニル）スルホン、
メチル（パーフルオロビニル）スルホン、
メチル［（２−フルオロフェニル）メチル］スルホン、
メチル［（３−フルオロフェニル）メチル］スルホン、
メチル［（４−フルオロフェニル）メチル］スルホン、
メチル［（パーフルオロフェニル）メチル］スルホン、
エチル（フルオロメチル）スルホン、
エチル（ジフルオロメチル）スルホン、
エチル（トリフルオロメチル）スルホン、
エチル（１−フルオロエチル）スルホン、
エチル（２−フルオロエチル）スルホン、
エチル（２，２，２−トリフルオロエチル）スルホン、
エチル（パーフルオロエチル）スルホン、
エチル（３，３，３−トリフルオロ−ｎ−プロピル）スルホン、
エチル（２，２，３，３，３−ペンタフルオロ−ｎ−プロピル）スルホン、
エチル（パーフルオロ−ｎ−プロピル）スルホン、
エチル（２−フルオロイソプロピル）スルホン、
エチル（２，２，２，２’，２’，２’−ヘキサフルオロイソプロピル）スルホン、
エチル（パーフルオロ−ｎ−ブチル）スルホン、
エチル（２−フルオロ−ｔｅｒｔ−ブチル）スルホン、
エチル（パーフルオロ−ｔｅｒｔ−ブチル）スルホン、
エチル（２−フルオロシクロヘキシル）スルホン、
エチル（３−フルオロシクロヘキシル）スルホン、
エチル（４−フルオロシクロヘキシル）スルホン、
エチル（パーフルオロシクロヘキシル）スルホン、
エチル（２−フルオロフェニル）スルホン、
エチル（３−フルオロフェニル）スルホン、
エチル（４−フルオロフェニル）スルホン、
エチル（２，３−ジフルオロフェニル）スルホン、
エチル（２，４−ジフルオロフェニル）スルホン、
エチル（３，５−ジフルオロフェニル）スルホン、
エチル（２，４，６−トリフルオロフェニル）スルホン、
エチル（パーフルオロフェニル）スルホン、
エチル（１−フルオロビニル）スルホン、
エチル（２−フルオロビニル）スルホン、
エチル（パーフルオロビニル）スルホン、
エチル［（２−フルオロフェニル）エチル］スルホン、
エチル［（３−フルオロフェニル）メチル］スルホン、
エチル［（４−フルオロフェニル）メチル］スルホン、
エチル［（パーフルオロフェニル）メチル］スルホン、
フェニル（フルオロメチル）スルホン、
フェニル（ジフルオロメチル）スルホン、
フェニル（トリフルオロメチル）スルホン、
フェニル（１−フルオロエチル）スルホン、
フェニル（２−フルオロエチル）スルホン、
フェニル（２，２，２−トリフルオロエチル）スルホン、
フェニル（パーフルオロエチル）スルホン、
フェニル（３，３，３−トリフルオロ−ｎ−プロピル）スルホン、
フェニル（２，２，３，３，３−ペンタフルオロ−ｎ−プロピル）スルホン、
フェニル（パーフルオロ−ｎ−プロピル）スルホン、
フェニル（２−フルオロイソプロピル）スルホン、
フェニル（２，２，２，２’，２’，２’−ヘキサフルオロイソプロピル）スルホン、
フェニル（パーフルオロ−ｎ−ブチル）スルホン、
フェニル（２−フルオロ−ｔｅｒｔ−ブチル）スルホン、
フェニル（パーフルオロ−ｔｅｒｔ−ブチル）スルホン、
フェニル（２−フルオロシクロヘキシル）スルホン、
フェニル（３−フルオロシクロヘキシル）スルホン、
フェニル（４−フルオロシクロヘキシル）スルホン、
フェニル（パーフルオロシクロヘキシル）スルホン、
フェニル（２−フルオロフェニル）スルホン、
フェニル（３−フルオロフェニル）スルホン、
フェニル（４−フルオロフェニル）スルホン、
フェニル（２，３−ジフルオロフェニル）スルホン、
フェニル（２，４−ジフルオロフェニル）スルホン、
フェニル（３，５−ジフルオロフェニル）スルホン、
フェニル（２，４，６−トリフルオロフェニル）スルホン、
フェニル（パーフルオロフェニル）スルホン、
フェニル（１−フルオロビニル）スルホン、
フェニル（２−フルオロビニル）スルホン、
フェニル（パーフルオロビニル）スルホン、
フェニル［（２−フルオロフェニル）メチル］スルホン、
フェニル［（３−フルオロフェニル）メチル］スルホン、
フェニル［（４−フルオロフェニル）メチル］スルホン、
フェニル［（パーフルオロフェニル）メチル］スルホン、等が挙げられる。
【００９４】
Ｒ1及びＲ2が異なる鎖状飽和炭化水素基であるとともに、その双方がフッ素原子で置換されている化合物の具体例としては、
（２，２，２−トリフルオロエチル）（フルオロメチル）スルホン、
（２，２，２−トリフルオロエチル）（ジフルオロメチル）スルホン、
（２，２，２−トリフルオロエチル）（トリフルオロメチル）スルホン、
（２，２，２−トリフルオロエチル）（１−フルオロエチル）スルホン、
（２，２，２−トリフルオロエチル）（２−フルオロエチル）スルホン、
（２，２，２−トリフルオロエチル）（パーフルオロエチル）スルホン、
（２，２，２−トリフルオロエチル）（３，３，３−トリフルオロ−ｎ−プロピル）スルホン、
（２，２，２−トリフルオロエチル）（２，２，３，３，３−ペンタフルオロ−ｎ−プロピル）スルホン、
（２，２，２−トリフルオロエチル）（パーフルオロ−ｎ−プロピル）スルホン、
（２，２，２−トリフルオロエチル）（２−フルオロイソプロピル）スルホン、
（２，２，２−トリフルオロエチル）（２，２，２，２’，２’，２’−ヘキサフルオロイソプロピル）スルホン、
（２，２，２−トリフルオロエチル）（パーフルオロ−ｎ−ブチル）スルホン、
（２，２，２−トリフルオロエチル）（２−フルオロ−ｔｅｒｔ−ブチル）スルホン、
（２，２，２−トリフルオロエチル）（パーフルオロ−ｔｅｒｔ−ブチル）スルホン、
（２，２，２−トリフルオロエチル）（２−フルオロシクロヘキシル）スルホン、
（２，２，２−トリフルオロエチル）（３−フルオロシクロヘキシル）スルホン、
（２，２，２−トリフルオロエチル）（４−フルオロシクロヘキシル）スルホン、
（２，２，２−トリフルオロエチル）（パーフルオロシクロヘキシル）スルホン、
（２，２，２−トリフルオロエチル）（２−フルオロフェニル）スルホン、
（２，２，２−トリフルオロエチル）（３−フルオロフェニル）スルホン、
（２，２，２−トリフルオロエチル）（４−フルオロフェニル）スルホン、
（２，２，２−トリフルオロエチル）（２，３−ジフルオロフェニル）スルホン、
（２，２，２−トリフルオロエチル）（２，４−ジフルオロフェニル）スルホン、
（２，２，２−トリフルオロエチル）（３，５−ジフルオロフェニル）スルホン、
（２，２，２−トリフルオロエチル）（２，４，６−トリフルオロフェニル）スルホン、（２，２，２−トリフルオロエチル）（パーフルオロフェニル）スルホン、
（２，２，２−トリフルオロエチル）（１−フルオロビニル）スルホン、
（２，２，２−トリフルオロエチル）（２−フルオロビニル）スルホン、
（２，２，２−トリフルオロエチル）（パーフルオロビニル）スルホン、
（２，２，２−トリフルオロエチル）［（２−フルオロフェニル）メチル］スルホン、
（２，２，２−トリフルオロエチル）［（３−フルオロフェニル）メチル］スルホン、
（２，２，２−トリフルオロエチル）［（４−フルオロフェニル）メチル］スルホン、
（２，２，２−トリフルオロエチル）［（パーフルオロフェニル）メチル］スルホン、等が挙げられる。
【００９５】
・式（８）の官能基を有する鎖状化合物：
次に、上記式（８）で表される官能基を有する鎖状化合物としては、以下のものが挙げられる。
【００９６】
鎖状飽和炭化水素基を有する化合物の具体例としては、
ジメチルサルファイト、
ジエチルサルファイト、
ジ−ｎ−プロピルサルファイト、
ジイソプロピルサルファイト、
ジ−ｎ−ブチルサルファイト、
ジイソブチルサルファイト、
ジ−ｔｅｒｔ−ブチルサルファイト、等が挙げられる。
【００９７】
環状飽和炭化水素基を有する化合物の具体例としては、
ジシクロペンチルサルファイト、
ジシクロヘキシルサルファイト、等が挙げられる。
【００９８】
不飽和炭化水素基を有する化合物の具体例としては、
ジフェニルサルファイト、ジ（２−トルイル）サルファイト、
ジ（３−トルイル）サルファイト、
ジ（４−トルイル）サルファイト、
ジビニルサルファイト、
ジアリルサルファイト、
ジベンジルサルファイト、等が挙げられる。
【００９９】
フッ素原子で置換された鎖状飽和炭化水素基を有する化合物の具体例としては、
ビス（フルオロメチル）サルファイト、
ビス（ジフルオロメチル）サルファイト、
ビス（トリフルオロメチル）サルファイト、
ジ（１−フルオロエチル）サルファイト、
ジ（２−フルオロエチル）サルファイト、
ビス（２，２，２−トリフルオロエチル）サルファイト、
ビス（パーフルオロエチル）サルファイト、
ビス（３，３，３−トリフルオロ−ｎ−プロピル）サルファイト、
ビス（２，２，３，３，３−ペンタフルオロ−ｎ−プロピル）サルファイト、
ビス（パーフルオロ−ｎ−プロピル）サルファイト、
ジ（２−フルオロイソプロピル）サルファイト、
ビス（２，２，２，２’，２’，２’−ヘキサフルオロイソプロピル）サルファイト、
ビス（パーフルオロ−ｎ−ブチル）サルファイト、
ジ（２−フルオロ−ｔｅｒｔ−ブチル）サルファイト、
ビス（パーフルオロ−ｔｅｒｔ−ブチル）サルファイト、等が挙げられる。
【０１００】
フッ素原子で置換された環状飽和炭化水素基を有する化合物の具体例としては、
ジ（２−フルオロシクロヘキシル）サルファイト、
ジ（３−フルオロシクロヘキシル）サルファイト、
ジ（４−フルオロシクロヘキシル）サルファイト、
ビス（パーフルオロシクロヘキシル）サルファイト、等が挙げられる。
【０１０１】
フッ素原子で置換された不飽和炭化水素基を有する化合物の具体例としては、
ジ（２−フルオロフェニル）サルファイト、
ジ（３−フルオロフェニル）サルファイト、
ジ（４−フルオロフェニル）サルファイト、
ビス（２，３−ジフルオロフェニル）サルファイト、
ビス（２，４−ジフルオロフェニル）サルファイト、
ビス（３，５−ジフルオロフェニル）サルファイト、
ビス（２，４，６−トリフルオロフェニル）サルファイト、
ビス（パーフルオロフェニル）サルファイト、
ジ（１−フルオロビニル）サルファイト、
ジ（２−フルオロビニル）サルファイト、
ビス（パーフルオロビニル）サルファイト、
ビス［（２−フルオロフェニル）メチル］サルファイト、
ビス［（３−フルオロフェニル）メチル］サルファイト、
ビス［（４−フルオロフェニル）メチル］サルファイト、
ビス［（パーフルオロフェニル）メチル］サルファイト、等が挙げられる。
【０１０２】
Ｒ1及びＲ2が異なる炭化水素基である化合物の具体例としては、
エチルメチルサルファイト、
メチルプロピルサルファイト、
メチルイソプロピルサルファイト、
メチルｎ−ブチルサルファイト、
メチルイソブチルサルファイト、
メチルｔｅｒｔ−ブチルサルファイト、
メチルシクロペンチルサルファイト、
メチルシクロヘキシルサルファイト、
メチルフェニルサルファイト、
メチル（２−トルイル）サルファイト、
メチル（３−トルイル）サルファイト、
メチル（４−トルイル）サルファイト、
メチルビニルサルファイト、
メチルアリルサルファイト、
メチルベンジルサルファイト、
エチルプロピルサルファイト、
エチルイソプロピルサルファイト、
エチルｎ−ブチルサルファイト、
エチルイソブチルサルファイト、
エチルｔｅｒｔ−ブチルサルファイト、
エチルシクロペンチルサルファイト、
エチルシクロヘキシルサルファイト、
エチルフェニルサルファイト、
エチル（２−トルイル）サルファイト、
エチル（３−トルイル）サルファイト、
エチル（４−トルイル）サルファイト、
エチルビニルサルファイト、
エチルアリルサルファイト、
エチルベンジルサルファイト、
フェニルプロピルサルファイト、
フェニルイソプロピルサルファイト、
フェニルｎ−ブチルサルファイト、
フェニルイソブチルサルファイト、
フェニルｔｅｒｔ−ブチルサルファイト、
フェニルシクロペンチルサルファイト、
フェニルシクロヘキシルサルファイト、
フェニル（２−トルイル）サルファイト、
フェニル（３−トルイル）サルファイト、
フェニル（４−トルイル）サルファイト、
フェニルビニルサルファイト、
フェニルアリルサルファイト、
フェニルベンジルサルファイト、等が挙げられる。
【０１０３】
Ｒ1及びＲ2が異なる炭化水素基であるとともに、その少なくとも一方がフッ素原子で置換されている化合物の具体例としては、
メチル（フルオロメチル）サルファイト、
メチル（ジフルオロメチル）サルファイト、
メチル（トリフルオロメチル）サルファイト、
メチル（１−フルオロエチル）サルファイト、
メチル（２−フルオロエチル）サルファイト、
メチル（２，２，２−トリフルオロエチル）サルファイト、
メチル（パーフルオロエチル）サルファイト、
メチル（３，３，３−トリフルオロ−ｎ−プロピル）サルファイト、
メチル（２，２，３，３，３−ペンタフルオロ−ｎ−プロピル）サルファイト、
メチル（パーフルオロ−ｎ−プロピル）サルファイト、
メチル（２−フルオロイソプロピル）サルファイト、
メチル（２，２，２，２’，２’，２’−ヘキサフルオロイソプロピル）サルファイト、メチル（パーフルオロ−ｎ−ブチル）サルファイト、
メチル（２−フルオロ−ｔｅｒｔ−ブチル）サルファイト、
メチル（パーフルオロ−ｔｅｒｔ−ブチル）サルファイト、
メチル（２−フルオロシクロヘキシル）サルファイト、
メチル（３−フルオロシクロヘキシル）サルファイト、
メチル（４−フルオロシクロヘキシル）サルファイト、
メチル（パーフルオロシクロヘキシル）サルファイト、
メチル（２−フルオロフェニル）サルファイト、
メチル（３−フルオロフェニル）サルファイト、
メチル（４−フルオロフェニル）サルファイト、
メチル（２，３−ジフルオロフェニル）サルファイト、
メチル（２，４−ジフルオロフェニル）サルファイト、
メチル（３，５−ジフルオロフェニル）サルファイト、
メチル（２，４，６−トリフルオロフェニル）サルファイト、
メチル（パーフルオロフェニル）サルファイト、
メチル（１−フルオロビニル）サルファイト、
メチル（２−フルオロビニル）サルファイト、
メチル（パーフルオロビニル）サルファイト、
メチル［（２−フルオロフェニル）メチル］サルファイト、
メチル［（３−フルオロフェニル）メチル］サルファイト、
メチル［（４−フルオロフェニル）メチル］サルファイト、
メチル［（パーフルオロフェニル）メチル］サルファイト、
エチル（フルオロメチル）サルファイト、
エチル（ジフルオロメチル）サルファイト、
エチル（トリフルオロメチル）サルファイト、
エチル（１−フルオロエチル）サルファイト、
エチル（２−フルオロエチル）サルファイト、
エチル（２，２，２−トリフルオロエチル）サルファイト、
エチル（パーフルオロエチル）サルファイト、
エチル（３，３，３−トリフルオロ−ｎ−プロピル）サルファイト、
エチル（２，２，３，３，３−ペンタフルオロ−ｎ−プロピル）サルファイト、
エチル（パーフルオロ−ｎ−プロピル）サルファイト、
エチル（２−フルオロイソプロピル）サルファイト、
エチル（２，２，２，２’，２’，２’−ヘキサフルオロイソプロピル）サルファイト、エチル（パーフルオロ−ｎ−ブチル）サルファイト、
エチル（２−フルオロ−ｔｅｒｔ−ブチル）サルファイト、
エチル（パーフルオロ−ｔｅｒｔ−ブチル）サルファイト、
エチル（２−フルオロシクロヘキシル）サルファイト、
エチル（３−フルオロシクロヘキシル）サルファイト、
エチル（４−フルオロシクロヘキシル）サルファイト、
エチル（パーフルオロシクロヘキシル）サルファイト、
エチル（２−フルオロフェニル）サルファイト、
エチル（３−フルオロフェニル）サルファイト、
エチル（４−フルオロフェニル）サルファイト、
エチル（２，３−ジフルオロフェニル）サルファイト、
エチル（２，４−ジフルオロフェニル）サルファイト、
エチル（３，５−ジフルオロフェニル）サルファイト、
エチル（２，４，６−トリフルオロフェニル）サルファイト、
エチル（パーフルオロフェニル）サルファイト、
エチル（１−フルオロビニル）サルファイト、
エチル（２−フルオロビニル）サルファイト、
エチル（パーフルオロビニル）サルファイト、
エチル［（２−フルオロフェニル）エチル］サルファイト、
エチル［（３−フルオロフェニル）メチル］サルファイト、
エチル［（４−フルオロフェニル）メチル］サルファイト、
エチル［（パーフルオロフェニル）メチル］サルファイト、
フェニル（フルオロメチル）サルファイト、
フェニル（ジフルオロメチル）サルファイト、
フェニル（トリフルオロメチル）サルファイト、
フェニル（１−フルオロエチル）サルファイト、
フェニル（２−フルオロエチル）サルファイト、
フェニル（２，２，２−トリフルオロエチル）サルファイト、
フェニル（パーフルオロエチル）サルファイト、
フェニル（３，３，３−トリフルオロ−ｎ−プロピル）サルファイト、
フェニル（２，２，３，３，３−ペンタフルオロ−ｎ−プロピル）サルファイト、
フェニル（パーフルオロ−ｎ−プロピル）サルファイト、
フェニル（２−フルオロイソプロピル）サルファイト、
フェニル（２，２，２，２’，２’，２’−ヘキサフルオロイソプロピル）サルファイト、
フェニル（パーフルオロ−ｎ−ブチル）サルファイト、
フェニル（２−フルオロ−ｔｅｒｔ−ブチル）サルファイト、
フェニル（パーフルオロ−ｔｅｒｔ−ブチル）サルファイト、
フェニル（２−フルオロシクロヘキシル）サルファイト、
フェニル（３−フルオロシクロヘキシル）サルファイト、
フェニル（４−フルオロシクロヘキシル）サルファイト、
フェニル（パーフルオロシクロヘキシル）サルファイト、
フェニル（２−フルオロフェニル）サルファイト、
フェニル（３−フルオロフェニル）サルファイト、
フェニル（４−フルオロフェニル）サルファイト、
フェニル（２，３−ジフルオロフェニル）サルファイト、
フェニル（２，４−ジフルオロフェニル）サルファイト、
フェニル（３，５−ジフルオロフェニル）サルファイト、
フェニル（２，４，６−トリフルオロフェニル）サルファイト、
フェニル（パーフルオロフェニル）サルファイト、
フェニル（１−フルオロビニル）サルファイト、
フェニル（２−フルオロビニル）サルファイト、
フェニル（パーフルオロビニル）サルファイト、
フェニル［（２−フルオロフェニル）メチル］サルファイト、
フェニル［（３−フルオロフェニル）メチル］サルファイト、
フェニル［（４−フルオロフェニル）メチル］サルファイト、
フェニル［（パーフルオロフェニル）メチル］サルファイト、等が挙げられる。
【０１０４】
Ｒ1及びＲ2が異なる鎖状飽和炭化水素基であるとともに、その双方がフッ素原子で置換されている化合物の具体例としては、
（２，２，２−トリフルオロエチル）（フルオロメチル）サルファイト、
（２，２，２−トリフルオロエチル）（ジフルオロメチル）サルファイト、
（２，２，２−トリフルオロエチル）（トリフルオロメチル）サルファイト、
（２，２，２−トリフルオロエチル）（１−フルオロエチル）サルファイト、
（２，２，２−トリフルオロエチル）（２−フルオロエチル）サルファイト、
（２，２，２−トリフルオロエチル）（パーフルオロエチル）サルファイト、
（２，２，２−トリフルオロエチル）（３，３，３−トリフルオロ−ｎ−プロピル）サルファイト、
（２，２，２−トリフルオロエチル）（２，２，３，３，３−ペンタフルオロ−ｎ−プロピル）サルファイト、
（２，２，２−トリフルオロエチル）（パーフルオロ−ｎ−プロピル）サルファイト、
（２，２，２−トリフルオロエチル）（２−フルオロイソプロピル）サルファイト、
（２，２，２−トリフルオロエチル）（２，２，２，２’，２’，２’−ヘキサフルオロイソプロピル）サルファイト、
（２，２，２−トリフルオロエチル）（パーフルオロ−ｎ−ブチル）サルファイト、
（２，２，２−トリフルオロエチル）（２−フルオロ−ｔｅｒｔ−ブチル）サルファイト、
（２，２，２−トリフルオロエチル）（パーフルオロ−ｔｅｒｔ−ブチル）サルファイト、
（２，２，２−トリフルオロエチル）（２−フルオロシクロヘキシル）サルファイト、
（２，２，２−トリフルオロエチル）（３−フルオロシクロヘキシル）サルファイト、
（２，２，２−トリフルオロエチル）（４−フルオロシクロヘキシル）サルファイト、
（２，２，２−トリフルオロエチル）（パーフルオロシクロヘキシル）サルファイト、
（２，２，２−トリフルオロエチル）（２−フルオロフェニル）サルファイト、
（２，２，２−トリフルオロエチル）（３−フルオロフェニル）サルファイト、
（２，２，２−トリフルオロエチル）（４−フルオロフェニル）サルファイト、
（２，２，２−トリフルオロエチル）（２，３−ジフルオロフェニル）サルファイト、
（２，２，２−トリフルオロエチル）（２，４−ジフルオロフェニル）サルファイト、
（２，２，２−トリフルオロエチル）（３，５−ジフルオロフェニル）サルファイト、
（２，２，２−トリフルオロエチル）（２，４，６−トリフルオロフェニル）サルファイト、
（２，２，２−トリフルオロエチル）（パーフルオロフェニル）サルファイト、
（２，２，２−トリフルオロエチル）（１−フルオロビニル）サルファイト、
（２，２，２−トリフルオロエチル）（２−フルオロビニル）サルファイト、
（２，２，２−トリフルオロエチル）（パーフルオロビニル）サルファイト、
（２，２，２−トリフルオロエチル）［（２−フルオロフェニル）メチル］サルファイト、
（２，２，２−トリフルオロエチル）［（３−フルオロフェニル）メチル］サルファイト、
（２，２，２−トリフルオロエチル）［（４−フルオロフェニル）メチル］サルファイト、
（２，２，２−トリフルオロエチル）［（パーフルオロフェニル）メチル］サルファイト、等が挙げられる。
【０１０５】
・式（９）の官能基を有する鎖状化合物：
次に、上記式（９）で表される官能基を有する鎖状化合物としては、以下のものが挙げられる。
【０１０６】
鎖状飽和炭化水素基を有する脂肪族スルホン酸エステル化合物の具体例としては、
メタンスルホン酸メチル、
メタンスルホン酸エチル、
メタンスルホン酸ｎ−プロピル、
メタンスルホン酸イソプロピル、
メタンスルホン酸ｎ−ブチル、
メタンスルホン酸イソブチル、
メタンスルホン酸ｔｅｒｔ−ブチル、
エタンスルホン酸メチル、
エタンスルホン酸エチル、
エタンスルホン酸ｎ−プロピル、
エタンスルホン酸イソプロピル、
エタンスルホン酸ｎ−ブチル、
エタンスルホン酸イソブチル、
エタンスルホン酸ｔｅｒｔ−ブチル、等が挙げられる。
【０１０７】
環状飽和炭化水素基を有する脂肪族スルホン酸エステル化合物の具体例としては、
メタンスルホン酸シクロペンチル、
メタンスルホン酸シクロヘキシル、
エタンスルホン酸シクロペンチル、
エタンスルホン酸シクロヘキシル、等が挙げられる。
【０１０８】
不飽和炭化水素基を有する脂肪族スルホン酸エステル化合物の具体例としては、
メタンスルホン酸フェニル、
メタンスルホン酸（２−トルイル）、
メタンスルホン酸（３−トルイル）、
メタンスルホン酸（４−トルイル）、
メタンスルホン酸ビニル、
メタンスルホン酸アリル、
メタンスルホン酸ベンジル、
エタンスルホン酸フェニル、
エタンスルホン酸（２−トルイル）、
エタンスルホン酸（３−トルイル）、
エタンスルホン酸（４−トルイル）、
エタンスルホン酸ビニル、
エタンスルホン酸アリル、
エタンスルホン酸ベンジル、等が挙げられる。
【０１０９】
フッ素原子で置換された脂肪族スルホン酸のエステル誘導体の具体例としては、
トリフルオロメタンスルホン酸メチル、
トリフルオロメタンスルホン酸エチル、
トリフルオロメタンスルホン酸ｎ−プロピル、
トリフルオロメタンスルホン酸イソプロピル、
トリフルオロメタンスルホン酸ｎ−ブチル、
トリフルオロメタンスルホン酸イソブチル、
トリフルオロメタンスルホン酸ｔｅｒｔ−ブチル、
トリフルオロメタンスルホン酸シクロペンチル、
トリフルオロメタンスルホン酸シクロヘキシル、
トリフルオロメタンスルホン酸フェニル、
トリフルオロメタンスルホン酸（２−トルイル）、
トリフルオロメタンスルホン酸（３−トルイル）、
トリフルオロメタンスルホン酸（４−トルイル）、
トリフルオロメタンスルホン酸ビニル、
トリフルオロメタンスルホン酸アリル、
トリフルオロメタンスルホン酸ベンジル、
トリフルオロメタンスルホン酸（フルオロメチル）、
トリフルオロメタンスルホン酸（ジフルオロメチル）、
トリフルオロメタンスルホン酸（トリフルオロメチル）、
トリフルオロメタンスルホン酸（１−フルオロエチル）、
トリフルオロメタンスルホン酸（２−フルオロエチル）、
トリフルオロメタンスルホン酸（２，２，２−トリフルオロエチル）、
トリフルオロメタンスルホン酸（パーフルオロエチル）、
トリフルオロメタンスルホン酸（３，３，３−トリフルオロ−ｎ−プロピル）、
トリフルオロメタンスルホン酸（２，２，３，３，３−ペンタフルオロ−ｎ−プロピル）、
トリフルオロメタンスルホン酸（パーフルオロ−ｎ−プロピル）、
トリフルオロメタンスルホン酸（２−フルオロイソプロピル）、
トリフルオロメタンスルホン酸（２，２，２，２’，２’，２’−ヘキサフルオロイソプロピル）、
トリフルオロメタンスルホン酸（パーフルオロ−ｎ−ブチル）、
トリフルオロメタンスルホン酸（２−フルオロ−ｔｅｒｔ−ブチル）、
トリフルオロメタンスルホン酸（パーフルオロ−ｔｅｒｔ−ブチル）、
トリフルオロメタンスルホン酸（２−フルオロシクロヘキシル）、
トリフルオロメタンスルホン酸（３−フルオロシクロヘキシル）、
トリフルオロメタンスルホン酸（４−フルオロシクロヘキシル）、
トリフルオロメタンスルホン酸（パーフルオロシクロヘキシル）、
トリフルオロメタンスルホン酸（２−フルオロフェニル）、
トリフルオロメタンスルホン酸（３−フルオロフェニル）、
トリフルオロメタンスルホン酸（４−フルオロフェニル）、
トリフルオロメタンスルホン酸（２，３−ジフルオロフェニル）、
トリフルオロメタンスルホン酸（２，４−ジフルオロフェニル）、
トリフルオロメタンスルホン酸（３，５−ジフルオロフェニル）、
トリフルオロメタンスルホン酸（２，４，６−トリフルオロフェニル）、
トリフルオロメタンスルホン酸（パーフルオロフェニル）、
トリフルオロメタンスルホン酸（１−フルオロビニル）、
トリフルオロメタンスルホン酸（２−フルオロビニル）、
トリフルオロメタンスルホン酸（パーフルオロビニル）、
トリフルオロメタンスルホン酸（２−フルオロフェニル）メチル、
トリフルオロメタンスルホン酸（３−フルオロフェニル）メチル、
トリフルオロメタンスルホン酸（４−フルオロフェニル）メチル、
トリフルオロメタンスルホン酸（パーフルオロフェニル）メチル、等が挙げられる。
【０１１０】
エステル部位の水素原子がフッ素原子で置換された脂肪族スルホン酸エステル誘導体の具体例としては、
メタンスルホン酸（フルオロメチル）、
メタンスルホン酸（ジフルオロメチル）、
メタンスルホン酸（トリフルオロメチル）、
メタンスルホン酸（１−フルオロエチル）、
メタンスルホン酸（２−フルオロエチル）、
メタンスルホン酸（２，２，２−トリフルオロエチル）、
メタンスルホン酸（パーフルオロエチル）、
メタンスルホン酸（３，３，３−トリフルオロ−ｎ−プロピル）、
メタンスルホン酸（２，２，３，３，３−ペンタフルオロ−ｎ−プロピル）、
メタンスルホン酸（パーフルオロ−ｎ−プロピル）、
メタンスルホン酸（２−フルオロイソプロピル）、
メタンスルホン酸（２，２，２，２’，２’，２’−ヘキサフルオロイソプロピル）、
メタンスルホン酸（パーフルオロ−ｎ−ブチル）、
メタンスルホン酸（２−フルオロ−ｔｅｒｔ−ブチル）、
メタンスルホン酸（パーフルオロ−ｔｅｒｔ−ブチル）、
エタンスルホン酸（フルオロメチル）、
エタンスルホン酸（ジフルオロメチル）、
エタンスルホン酸（トリフルオロメチル）、
エタンスルホン酸（１−フルオロエチル）、
エタンスルホン酸（２−フルオロエチル）、
エタンスルホン酸（２，２，２−トリフルオロエチル）、
エタンスルホン酸（パーフルオロエチル）、
エタンスルホン酸（３，３，３−トリフルオロ−ｎ−プロピル）、
エタンスルホン酸（２，２，３，３，３−ペンタフルオロ−ｎ−プロピル）、
エタンスルホン酸（パーフルオロ−ｎ−プロピル）、
エタンスルホン酸（２−フルオロイソプロピル）、
エタンスルホン酸（２，２，２，２’，２’，２’−ヘキサフルオロイソプロピル）、
エタンスルホン酸（パーフルオロ−ｎ−ブチル）、
エタンスルホン酸（２−フルオロ−ｔｅｒｔ−ブチル）、
エタンスルホン酸（パーフルオロ−ｔｅｒｔ−ブチル）、等が挙げられる。
【０１１１】
フッ素原子で置換された環状飽和炭化水素基を有する脂肪族スルホン酸エステル化合物の具体例としては、
メタンスルホン酸（２−フルオロシクロヘキシル）、
メタンスルホン酸（３−フルオロシクロヘキシル）、
メタンスルホン酸（４−フルオロシクロヘキシル）、
メタンスルホン酸（パーフルオロシクロヘキシル）、
エタンスルホン酸（２−フルオロシクロヘキシル）、
エタンスルホン酸（３−フルオロシクロヘキシル）、
エタンスルホン酸（４−フルオロシクロヘキシル）、
エタンスルホン酸（パーフルオロシクロヘキシル）、等が挙げられる。
【０１１２】
フッ素原子で置換された不飽和炭化水素基を有する脂肪族スルホン酸エステル化合物の具体例としては、
メタンスルホン酸（２−フルオロフェニル）、
メタンスルホン酸（３−フルオロフェニル）、
メタンスルホン酸（４−フルオロフェニル）、
メタンスルホン酸（２，３−ジフルオロフェニル）、
メタンスルホン酸（２，４−ジフルオロフェニル）、
メタンスルホン酸（３，５−ジフルオロフェニル）、
メタンスルホン酸（２，４，６−トリフルオロフェニル）、
メタンスルホン酸（パーフルオロフェニル）、
メタンスルホン酸（１−フルオロビニル）、
メタンスルホン酸（２−フルオロビニル）、
メタンスルホン酸（パーフルオロビニル）、
メタンスルホン酸（２−フルオロフェニル）メチル、
メタンスルホン酸（３−フルオロフェニル）メチル、
メタンスルホン酸（４−フルオロフェニル）メチル、
メタンスルホン酸（パーフルオロフェニル）メチル、
エタンスルホン酸（２−フルオロフェニル）、
エタンスルホン酸（３−フルオロフェニル）、
エタンスルホン酸（４−フルオロフェニル）、
エタンスルホン酸（２，３−ジフルオロフェニル）、
エタンスルホン酸（２，４−ジフルオロフェニル）、
エタンスルホン酸（３，５−ジフルオロフェニル）、
エタンスルホン酸（２，４，６−トリフルオロフェニル）、
エタンスルホン酸（パーフルオロフェニル）、
エタンスルホン酸（１−フルオロビニル）、
エタンスルホン酸（２−フルオロビニル）、
エタンスルホン酸（パーフルオロビニル）、
エタンスルホン酸（２−フルオロフェニル）メチル、
エタンスルホン酸（３−フルオロフェニル）メチル、
エタンスルホン酸（４−フルオロフェニル）メチル、
エタンスルホン酸（パーフルオロフェニル）メチル、等が挙げられる。
【０１１３】
鎖状飽和炭化水素基を有する芳香族スルホン酸エステル化合物の具体例としては、
ベンゼンスルホン酸メチル、
ベンゼンスルホン酸エチル、
ベンゼンスルホン酸ｎ−プロピル、
ベンゼンスルホン酸イソプロピル、
ベンゼンスルホン酸ｎ−ブチル、
ベンゼンスルホン酸イソブチル、
ベンゼンスルホン酸ｔｅｒｔ−ブチル、
ｐ−トルエンスルホン酸メチル、
ｐ−トルエンスルホン酸エチル、
ｐ−トルエンスルホン酸ｎ−プロピル、
ｐ−トルエンスルホン酸イソプロピル、
ｐ−トルエンスルホン酸ｎ−ブチル、
ｐ−トルエンスルホン酸イソブチル、
ｐ−トルエンスルホン酸ｔｅｒｔ−ブチル、等が挙げられる。
【０１１４】
環状飽和炭化水素基を有する芳香族スルホン酸エステル化合物の具体例としては、
ベンゼンスルホン酸シクロペンチル、
ベンゼンスルホン酸シクロヘキシル、
ｐ−トルエンスルホン酸シクロペンチル、
ｐ−トルエンスルホン酸シクロヘキシル、等が挙げられる。
【０１１５】
不飽和炭化水素基を有する芳香族スルホン酸エステル化合物の具体例としては、
ベンゼンスルホン酸フェニル、
ベンゼンスルホン酸（２−トルイル）、
ベンゼンスルホン酸（３−トルイル）、
ベンゼンスルホン酸（４−トルイル）、
ベンゼンスルホン酸ビニル、
ベンゼンスルホン酸アリル、
ベンゼンスルホン酸ベンジル、
ｐ−トルエンスルホン酸フェニル、
ｐ−トルエンスルホン酸（２−トルイル）、
ｐ−トルエンスルホン酸（３−トルイル）、
ｐ−トルエンスルホン酸（４−トルイル）、
ｐ−トルエンスルホン酸ビニル、
ｐ−トルエンスルホン酸アリル、
ｐ−トルエンスルホン酸ベンジル、等が挙げられる。
【０１１６】
フッ素原子で置換された鎖状飽和炭化水素基を有する芳香族スルホン酸エステル化合物の具体例としては、
ベンゼンスルホン酸（フルオロメチル）、
ベンゼンスルホン酸（ジフルオロメチル）、
ベンゼンスルホン酸（トリフルオロメチル）、
ベンゼンスルホン酸（１−フルオロエチル）、
ベンゼンスルホン酸（２−フルオロエチル）、
ベンゼンスルホン酸（２，２，２−トリフルオロエチル）、
ベンゼンスルホン酸（パーフルオロエチル）、
ベンゼンスルホン酸（３，３，３−トリフルオロ−ｎ−プロピル）、
ベンゼンスルホン酸（２，２，３，３，３−ペンタフルオロ−ｎ−プロピル）、
ベンゼンスルホン酸（パーフルオロ−ｎ−プロピル）、
ベンゼンスルホン酸（２−フルオロイソプロピル）、
ベンゼンスルホン酸（２，２，２，２’，２’，２’−ヘキサフルオロイソプロピル）、ベンゼンスルホン酸（パーフルオロ−ｎ−ブチル）、
ベンゼンスルホン酸（２−フルオロ−ｔｅｒｔ−ブチル）、
ベンゼンスルホン酸（パーフルオロ−ｔｅｒｔ−ブチル）、
ｐ−トルエンスルホン酸（フルオロメチル）、
ｐ−トルエンスルホン酸（ジフルオロメチル）、
ｐ−トルエンスルホン酸（トリフルオロメチル）、
ｐ−トルエンスルホン酸（１−フルオロエチル）、
ｐ−トルエンスルホン酸（２−フルオロエチル）、
ｐ−トルエンスルホン酸（２，２，２−トリフルオロエチル）、
ｐ−トルエンスルホン酸（パーフルオロエチル）、
ｐ−トルエンスルホン酸（３，３，３−トリフルオロ−ｎ−プロピル）、
ｐ−トルエンスルホン酸（２，２，３，３，３−ペンタフルオロ−ｎ−プロピル）、
ｐ−トルエンスルホン酸（パーフルオロ−ｎ−プロピル）、
ｐ−トルエンスルホン酸（２−フルオロイソプロピル）、
ｐ−トルエンスルホン酸（２，２，２，２’，２’，２’−ヘキサフルオロイソプロピル）、
ｐ−トルエンスルホン酸（パーフルオロ−ｎ−ブチル）、
ｐ−トルエンスルホン酸（２−フルオロ−ｔｅｒｔ−ブチル）、
ｐ−トルエンスルホン酸（パーフルオロ−ｔｅｒｔ−ブチル）、等が挙げられる。
【０１１７】
フッ素原子で置換された環状飽和炭化水素基を有する芳香族スルホン酸エステル化合物の具体例としては、
ベンゼンスルホン酸（２−フルオロシクロヘキシル）、
ベンゼンスルホン酸（３−フルオロシクロヘキシル）、
ベンゼンスルホン酸（４−フルオロシクロヘキシル）、
ベンゼンスルホン酸（パーフルオロシクロヘキシル）、
ｐ−トルエンスルホン酸（２−フルオロシクロヘキシル）、
ｐ−トルエンスルホン酸（３−フルオロシクロヘキシル）、
ｐ−トルエンスルホン酸（４−フルオロシクロヘキシル）、
ｐ−トルエンスルホン酸（パーフルオロシクロヘキシル）、等が挙げられる。
【０１１８】
フッ素原子で置換された不飽和炭化水素基を有する芳香族スルホン酸エステル化合物としては、
ベンゼンスルホン酸（２−フルオロフェニル）、
ベンゼンスルホン酸（３−フルオロフェニル）、
ベンゼンスルホン酸（４−フルオロフェニル）、
ベンゼンスルホン酸（２，３−ジフルオロフェニル）、
ベンゼンスルホン酸（２，４−ジフルオロフェニル）、
ベンゼンスルホン酸（３，５−ジフルオロフェニル）、
ベンゼンスルホン酸（２，４，６−トリフルオロフェニル）、
ベンゼンスルホン酸（パーフルオロフェニル）、
ベンゼンスルホン酸（１−フルオロビニル）、
ベンゼンスルホン酸（２−フルオロビニル）、
ベンゼンスルホン酸（パーフルオロビニル）、
ベンゼンスルホン酸（２−フルオロフェニル）メチル、
ベンゼンスルホン酸（３−フルオロフェニル）メチル、
ベンゼンスルホン酸（４−フルオロフェニル）メチル、
ベンゼンスルホン酸（パーフルオロフェニル）メチル、
ｐ−トルエンスルホン酸（２−フルオロフェニル）、
ｐ−トルエンスルホン酸（３−フルオロフェニル）、
ｐ−トルエンスルホン酸（４−フルオロフェニル）、
ｐ−トルエンスルホン酸（２，３−ジフルオロフェニル）、
ｐ−トルエンスルホン酸（２，４−ジフルオロフェニル）、
ｐ−トルエンスルホン酸（３，５−ジフルオロフェニル）、
ｐ−トルエンスルホン酸（２，４，６−トリフルオロフェニル）、
ｐ−トルエンスルホン酸（パーフルオロフェニル）、
ｐ−トルエンスルホン酸（１−フルオロビニル）、
ｐ−トルエンスルホン酸（２−フルオロビニル）、
ｐ−トルエンスルホン酸（パーフルオロビニル）、
ｐ−トルエンスルホン酸（２−フルオロフェニル）メチル、
ｐ−トルエンスルホン酸（３−フルオロフェニル）メチル、
ｐ−トルエンスルホン酸（４−フルオロフェニル）メチル、
ｐ−トルエンスルホン酸（パーフルオロフェニル）メチル、等が挙げられる。
【０１１９】
・式（１０）の官能基を有する鎖状化合物：
次に、上記式（１０）で表される官能基を有する鎖状化合物としては、以下のものが挙げられる。
【０１２０】
鎖状飽和炭化水素基を有する化合物の具体例としては、
ジメチルサルフェート、
ジエチルサルフェート、
ジ−ｎ−プロピルサルフェート、
ジイソプロピルサルフェート、
ジ−ｎ−ブチルサルフェート、
ジイソブチルサルフェート、
ジ−ｔｅｒｔ−ブチルサルフェート、等が挙げられる。
【０１２１】
環状飽和炭化水素基を有する化合物の具体例としては、
ジシクロペンチルサルフェート、
ジシクロヘキシルサルフェート、等が挙げられる。
【０１２２】
不飽和炭化水素基を有する化合物の具体例としては、
ジフェニルサルフェート、
ジ（２−トルイル）サルフェート、
ジ（３−トルイル）サルフェート、
ジ（４−トルイル）サルフェート、
ジビニルサルフェート、
ジアリルサルフェート、
ジベンジルサルフェート、等が挙げられる。
【０１２３】
フッ素原子で置換された鎖状飽和炭化水素基を有する化合物の具体例としては、
ビス（フルオロメチル）サルフェート、
ビス（ジフルオロメチル）サルフェート、
ビス（トリフルオロメチル）サルフェート、
ジ（１−フルオロエチル）サルフェート、
ジ（２−フルオロエチル）サルフェート、
ビス（２，２，２−トリフルオロエチル）サルフェート、
ビス（パーフルオロエチル）サルフェート、
ビス（３，３，３−トリフルオロ−ｎ−プロピル）サルフェート、
ビス（２，２，３，３，３−ペンタフルオロ−ｎ−プロピル）サルフェート、
ビス（パーフルオロ−ｎ−プロピル）サルフェート、
ジ（２−フルオロイソプロピル）サルフェート、
ビス（２，２，２，２’，２’，２’−ヘキサフルオロイソプロピル）サルフェート、
ビス（パーフルオロ−ｎ−ブチル）サルフェート、
ジ（２−フルオロ−ｔｅｒｔ−ブチル）サルフェート、
ビス（パーフルオロ−ｔｅｒｔ−ブチル）サルフェート、等が挙げられる。
【０１２４】
フッ素原子で置換された環状飽和炭化水素基を有する化合物の具体例としては、
ジ（２−フルオロシクロヘキシル）サルフェート、
ジ（３−フルオロシクロヘキシル）サルフェート、
ジ（４−フルオロシクロヘキシル）サルフェート、
ビス（パーフルオロシクロヘキシル）サルフェート、等が挙げられる。
【０１２５】
フッ素原子で置換された不飽和炭化水素基を有する化合物の具体例としては、
ジ（２−フルオロフェニル）サルフェート、
ジ（３−フルオロフェニル）サルフェート、
ジ（４−フルオロフェニル）サルフェート、
ビス（２，３−ジフルオロフェニル）サルフェート、
ビス（２，４−ジフルオロフェニル）サルフェート、
ビス（３，５−ジフルオロフェニル）サルフェート、
ビス（２，４，６−トリフルオロフェニル）サルフェート、
ビス（パーフルオロフェニル）サルフェート、
ジ（１−フルオロビニル）サルフェート、
ジ（２−フルオロビニル）サルフェート、
ビス（パーフルオロビニル）サルフェート、
ビス［（２−フルオロフェニル）メチル］サルフェート、
ビス［（３−フルオロフェニル）メチル］サルフェート、
ビス［（４−フルオロフェニル）メチル］サルフェート、
ビス［（パーフルオロフェニル）メチル］サルフェート、等が挙げられる。
【０１２６】
Ｒ1及びＲ2が異なる炭化水素基である化合物の具体例としては、
エチルメチルサルフェート、
メチルプロピルサルフェート、
メチルイソプロピルサルフェート、
メチルｎ−ブチルサルフェート、
メチルイソブチルサルフェート、
メチルｔｅｒｔ−ブチルサルフェート、
メチルシクロペンチルサルフェート、
メチルシクロヘキシルサルフェート、
メチルフェニルサルフェート、
メチル（２−トルイル）サルフェート、
メチル（３−トルイル）サルフェート、
メチル（４−トルイル）サルフェート、
メチルビニルサルフェート、
メチルアリルサルフェート、
メチルベンジルサルフェート、
エチルプロピルサルフェート、
エチルイソプロピルサルフェート、
エチルｎ−ブチルサルフェート、
エチルイソブチルサルフェート、
エチルｔｅｒｔ−ブチルサルフェート、
エチルシクロペンチルサルフェート、
エチルシクロヘキシルサルフェート、
エチルフェニルサルフェート、
エチル（２−トルイル）サルフェート、
エチル（３−トルイル）サルフェート、
エチル（４−トルイル）サルフェート、
エチルビニルサルフェート、
エチルアリルサルフェート、
エチルベンジルサルフェート、
等が挙げられる。
【０１２７】
Ｒ1及びＲ2が異なる炭化水素基であるとともに、その少なくとも一方がフッ素原子で置換されている化合物の具体例としては、
メチル（フルオロメチル）サルフェート、
メチル（ジフルオロメチル）サルフェート、
メチル（トリフルオロメチル）サルフェート、
メチル（１−フルオロエチル）サルフェート、
メチル（２−フルオロエチル）サルフェート、
メチル（２，２，２−トリフルオロエチル）サルフェート、
メチル（パーフルオロエチル）サルフェート、
メチル（３，３，３−トリフルオロ−ｎ−プロピル）サルフェート、
メチル（２，２，３，３，３−ペンタフルオロ−ｎ−プロピル）サルフェート、
メチル（パーフルオロ−ｎ−プロピル）サルフェート、
メチル（２−フルオロイソプロピル）サルフェート、
メチル（２，２，２，２’，２’，２’−ヘキサフルオロイソプロピル）サルフェート、メチル（パーフルオロ−ｎ−ブチル）サルフェート、
メチル（２−フルオロ−ｔｅｒｔ−ブチル）サルフェート、
メチル（パーフルオロ−ｔｅｒｔ−ブチル）サルフェート、
メチル（２−フルオロシクロヘキシル）サルフェート、
メチル（３−フルオロシクロヘキシル）サルフェート、
メチル（４−フルオロシクロヘキシル）サルフェート、
メチル（パーフルオロシクロヘキシル）サルフェート、
メチル（２−フルオロフェニル）サルフェート、
メチル（３−フルオロフェニル）サルフェート、
メチル（４−フルオロフェニル）サルフェート、
メチル（２，３−ジフルオロフェニル）サルフェート、
メチル（２，４−ジフルオロフェニル）サルフェート、
メチル（３，５−ジフルオロフェニル）サルフェート、
メチル（２，４，６−トリフルオロフェニル）サルフェート、
メチル（パーフルオロフェニル）サルフェート、
メチル（１−フルオロビニル）サルフェート、
メチル（２−フルオロビニル）サルフェート、
メチル（パーフルオロビニル）サルフェート、
メチル［（２−フルオロフェニル）メチル］サルフェート、
メチル［（３−フルオロフェニル）メチル］サルフェート、
メチル［（４−フルオロフェニル）メチル］サルフェート、
メチル［（パーフルオロフェニル）メチル］サルフェート、
エチル（フルオロメチル）サルフェート、
エチル（ジフルオロメチル）サルフェート、
エチル（トリフルオロメチル）サルフェート、
エチル（１−フルオロエチル）サルフェート、
エチル（２−フルオロエチル）サルフェート、
エチル（２，２，２−トリフルオロエチル）サルフェート、
エチル（パーフルオロエチル）サルフェート、
エチル（３，３，３−トリフルオロ−ｎ−プロピル）サルフェート、
エチル（２，２，３，３，３−ペンタフルオロ−ｎ−プロピル）サルフェート、
エチル（パーフルオロ−ｎ−プロピル）サルフェート、
エチル（２−フルオロイソプロピル）サルフェート、
エチル（２，２，２，２’，２’，２’−ヘキサフルオロイソプロピル）サルフェート、エチル（パーフルオロ−ｎ−ブチル）サルフェート、
エチル（２−フルオロ−ｔｅｒｔ−ブチル）サルフェート、
エチル（パーフルオロ−ｔｅｒｔ−ブチル）サルフェート、
エチル（２−フルオロシクロヘキシル）サルフェート、
エチル（３−フルオロシクロヘキシル）サルフェート、
エチル（４−フルオロシクロヘキシル）サルフェート、
エチル（パーフルオロシクロヘキシル）サルフェート、
エチル（２−フルオロフェニル）サルフェート、
エチル（３−フルオロフェニル）サルフェート、
エチル（４−フルオロフェニル）サルフェート、
エチル（２，３−ジフルオロフェニル）サルフェート、
エチル（２，４−ジフルオロフェニル）サルフェート、
エチル（３，５−ジフルオロフェニル）サルフェート、
エチル（２，４，６−トリフルオロフェニル）サルフェート、
エチル（パーフルオロフェニル）サルフェート、
エチル（１−フルオロビニル）サルフェート、
エチル（２−フルオロビニル）サルフェート、
エチル（パーフルオロビニル）サルフェート、
エチル［（２−フルオロフェニル）エチル］サルフェート、
エチル［（３−フルオロフェニル）メチル］サルフェート、
エチル［（４−フルオロフェニル）メチル］サルフェート、
エチル［（パーフルオロフェニル）メチル］サルフェート、
フェニル（フルオロメチル）サルフェート、
フェニル（ジフルオロメチル）サルフェート、
フェニル（トリフルオロメチル）サルフェート、
フェニル（１−フルオロエチル）サルフェート、
フェニル（２−フルオロエチル）サルフェート、
フェニル（２，２，２−トリフルオロエチル）サルフェート、
フェニル（パーフルオロエチル）サルフェート、
フェニル（３，３，３−トリフルオロ−ｎ−プロピル）サルフェート、
フェニル（２，２，３，３，３−ペンタフルオロ−ｎ−プロピル）サルフェート、
フェニル（パーフルオロ−ｎ−プロピル）サルフェート、
フェニル（２−フルオロイソプロピル）サルフェート、
フェニル（２，２，２，２’，２’，２’−ヘキサフルオロイソプロピル）サルフェート、
フェニル（パーフルオロ−ｎ−ブチル）サルフェート、
フェニル（２−フルオロ−ｔｅｒｔ−ブチル）サルフェート、
フェニル（パーフルオロ−ｔｅｒｔ−ブチル）サルフェート、
フェニル（２−フルオロシクロヘキシル）サルフェート、
フェニル（３−フルオロシクロヘキシル）サルフェート、
フェニル（４−フルオロシクロヘキシル）サルフェート、
フェニル（パーフルオロシクロヘキシル）サルフェート、
フェニル（２−フルオロフェニル）サルフェート、
フェニル（３−フルオロフェニル）サルフェート、
フェニル（４−フルオロフェニル）サルフェート、
フェニル（２，３−ジフルオロフェニル）サルフェート、
フェニル（２，４−ジフルオロフェニル）サルフェート、
フェニル（３，５−ジフルオロフェニル）サルフェート、
フェニル（２，４，６−トリフルオロフェニル）サルフェート、
フェニル（パーフルオロフェニル）サルフェート、
フェニル（１−フルオロビニル）サルフェート、
フェニル（２−フルオロビニル）サルフェート、
フェニル（パーフルオロビニル）サルフェート、
フェニル［（２−フルオロフェニル）メチル］サルフェート、
フェニル［（３−フルオロフェニル）メチル］サルフェート、
フェニル［（４−フルオロフェニル）メチル］サルフェート、
フェニル［（パーフルオロフェニル）メチル］サルフェート、等が挙げられる。
【０１２８】
Ｒ1及びＲ2が異なる鎖状飽和炭化水素基であるとともに、その双方がフッ素原子で置換されている化合物の具体例としては、
（２，２，２−トリフルオロエチル）（フルオロメチル）サルフェート、
（２，２，２−トリフルオロエチル）（ジフルオロメチル）サルフェート、
（２，２，２−トリフルオロエチル）（トリフルオロメチル）サルフェート、
（２，２，２−トリフルオロエチル）（１−フルオロエチル）サルフェート、
（２，２，２−トリフルオロエチル）（２−フルオロエチル）サルフェート、
（２，２，２−トリフルオロエチル）（パーフルオロエチル）サルフェート、
（２，２，２−トリフルオロエチル）（３，３，３−トリフルオロ−ｎ−プロピル）サルフェート、
（２，２，２−トリフルオロエチル）（２，２，３，３，３−ペンタフルオロ−ｎ−プロピル）サルフェート、
（２，２，２−トリフルオロエチル）（パーフルオロ−ｎ−プロピル）サルフェート、
（２，２，２−トリフルオロエチル）（２−フルオロイソプロピル）サルフェート、
（２，２，２−トリフルオロエチル）（２，２，２，２’，２’，２’−ヘキサフルオロイソプロピル）サルフェート、
（２，２，２−トリフルオロエチル）（パーフルオロ−ｎ−ブチル）サルフェート、
（２，２，２−トリフルオロエチル）（２−フルオロ−ｔｅｒｔ−ブチル）サルフェート、
（２，２，２−トリフルオロエチル）（パーフルオロ−ｔｅｒｔ−ブチル）サルフェート、
（２，２，２−トリフルオロエチル）（２−フルオロシクロヘキシル）サルフェート、
（２，２，２−トリフルオロエチル）（３−フルオロシクロヘキシル）サルフェート、
（２，２，２−トリフルオロエチル）（４−フルオロシクロヘキシル）サルフェート、
（２，２，２−トリフルオロエチル）（パーフルオロシクロヘキシル）サルフェート、
（２，２，２−トリフルオロエチル）（２−フルオロフェニル）サルフェート、
（２，２，２−トリフルオロエチル）（３−フルオロフェニル）サルフェート、
（２，２，２−トリフルオロエチル）（４−フルオロフェニル）サルフェート、
（２，２，２−トリフルオロエチル）（２，３−ジフルオロフェニル）サルフェート、
（２，２，２−トリフルオロエチル）（２，４−ジフルオロフェニル）サルフェート、
（２，２，２−トリフルオロエチル）（３，５−ジフルオロフェニル）サルフェート、
（２，２，２−トリフルオロエチル）（２，４，６−トリフルオロフェニル）サルフェート、
（２，２，２−トリフルオロエチル）（パーフルオロフェニル）サルフェート、
（２，２，２−トリフルオロエチル）（１−フルオロビニル）サルフェート、
（２，２，２−トリフルオロエチル）（２−フルオロビニル）サルフェート、
（２，２，２−トリフルオロエチル）（パーフルオロビニル）サルフェート、
（２，２，２−トリフルオロエチル）［（２−フルオロフェニル）メチル］サルフェート、
（２，２，２−トリフルオロエチル）［（３−フルオロフェニル）メチル］サルフェート、
（２，２，２−トリフルオロエチル）［（４−フルオロフェニル）メチル］サルフェート、
（２，２，２−トリフルオロエチル）［（パーフルオロフェニル）メチル］サルフェート、等が挙げられる。
【０１２９】
以上例示した、上記一般式（２）で表わされる化合物の中でも、合成及び工業的な入手のしやすさ等の観点から、本発明に係る特定化合物としては、
ジメチルスルフィド、
ジエチルスルフィド、
ジブチルスルフィド、
ジフェニルスルフィド、
ジベンジルスルフィド、
ジアリルスルフィド、
ブチルメチルスルフィド、
ブチルエチルスルフィド、
メチルフェニルスルフィド、
エチルフェニルスルフィド、
ジメチルジスルフィド、
ジエチルジスルフィド、
ジブチルジスルフィド、
ジフェニルジスルフィド、
ジベンジルジスルフィド、
ジアリルジスルフィド、
ブチルメチルジスルフィド、
ブチルエチルジスルフィド、
メチルフェニルジスルフィド、
エチルフェニルジスルフィド、
ジメチルスルホキシド、
ジブチルスルホキシド、
ジフェニルスルホキシド、
ジベンジルスルホキシド、
メチルフェニルスルホキシド、
フェニルビニルスルホキシド、
ジメチルスルホン、
ジエチルスルホン、
ジブチルスルホン、
ジフェニルスルホン、
ジビニルスルホン、
メチルフェニルスルホン、
エチルフェニルスルホン、
アリルフェニルスルホン、
フルオロメチルフェニルスルホン、
フェニルビニルスルホン、
ビス（４−フルオロフェニル）スルホン、
ジメチルサルファイト、
ジエチルサルファイト、
ジ−ｎ−プロピルサルファイト、
ジプロパルギルサルファイト、
ジフェニルサルファイト、
ビス（２，２，２−トリフルオロメチル）サルファイト、
エチルメチルサルファイト、
１−フルオロエチルメチルサルファイト、
２−フルオロエチルメチルサルファイト、
トリフルオロエチルメチルサルファイト、
メタンスルホン酸メチル、
メタンスルホン酸エチル、
メタンスルホン酸フェニル、
メタンスルホン酸（２，２，２−トリフルオロエチル）、
２，２，２−トリフルオロエタンスルホン酸メチル、
ベンゼンスルホン酸メチル、
ベンゼンスルホン酸エチル、
ベンゼンスルホン酸フェニル、
ｐ−トルエンスルホン酸メチル、
ｐ−トルエンスルホン酸エチル、
ｐ−トルエンスルホン酸フェニル、
ジメチルサルフェート、
ジエチルサルフェート、
ジイソプロピルサルフェート、
ビス（２，２，２−トリフルオロエチル）サルフェート、等が好ましい。
【０１３０】
＜Ｉ−１−３．一般式（３）で表わされる鎖状化合物＞
【化８】
2014003029.tif 000009
【０１３１】
上記一般式（３）中、Ｒ3は、ハロゲン原子を有していてもよい、炭素数１以上、２０以下の炭化水素基を表わす。
Ａは、上記式（１）で表される含硫黄官能基を表わす。
ｚは、２以上、４以下の整数を表わす。
Ｒ4は、ハロゲン原子を有していてもよい、ｚ個の結合部分を有する炭素数１以上、２０以下の炭化水素基を表わす。
なお、ｚ個のＲ3及びＡは、それぞれ互いに同じでもよく、異なっていてもよい。
【０１３２】
上記一般式（３）で表される鎖状化合物は、ｚ個（即ち２個以上４個以下）の含硫黄官能基Ａを有しているが、これらの含硫黄官能基Ａの組み合わせとしては、以下のものが挙げられる。
【０１３３】
・ｚ＝２の場合：
式（４）と式（４）、式（５）と式（５）、式（６）と式（６）、式（７）と式（７）、式（８）と式（８）、式（９）と式（９）、式（１０）と式（１０）、式（４）と式（５）、式（４）と式（６）、式（４）と式（７）、式（４）と式（８）、式（４）と式（９）、式（４）と式（１０）、式（５）と式（６）、式（５）と式（７）、式（５）と式（８）、式（５）と式（９）、式（５）と式（１０）、式（６）と式（７）、式（６）と式（８）、式（６）と式（９）、式（６）と式（１０）、式（７）と式（８）、式（７）と式（９）、式（７）と式（１０）、式（８）と式（９）、式（８）と式（１０）、式（９）と式（１０）等が挙げられる。
【０１３４】
・ｚ＝３の場合：
式（４）と式（４）と式（４）、式（５）と式（５）と式（５）、式（６）と式（６）と式（６）、式（７）と式（７）と（７）、式（８）と式（８）と式（８）、式（９）と式（９）と式（９）、式（１０）と式（１０）と式（１０）、式（４）と式（４）と式（５）、式（４）と式（４）と（６）、式（４）と式（４）と式（７）、式（４）と式（４）と式（８）、式（４）と式（４）と式（９）、式（４）と式（４）と（１０）、式（４）と式（５）と式（５）、式（４）と式（５）と（６）、式（４）と式（５）と式（７）、式（４）と式（５）と式（８）、式（４）と式（５）と式（９）、式（４）と式（５）と（１０）、式（４）と式（６）と（６）、式（４）と式（６）と式（７）、式（４）と式（６）と式（８）、式（４）と式（６）と式（９）、式（４）と式（６）と（１０）、式（４）と式（７）と式（７）、式（４）と式（７）と式（８）、式（４）と式（７）と式（９）、式（４）と式（７）と（１０）、式（４）と式（８）と式（８）、式（４）と式（８）と式（９）、式（４）と式（８）と（１０）、式（４）と式（９）と式（９）、式（４）と式（９）と（１０）、式（４）と式（１０）と（１０）、式（５）と式（５）と（６）、式（５）と式（５）と式（７）、式（５）と式（５）と式（８）、式（５）と式（５）と式（９）、式（５）と式（５）と（１０）、式（５）と式（６）と（６）、式（５）と式（６）と式（７）、式（５）と式（６）と式（８）、式（５）と式（６）と式（９）、式（５）と式（６）と（１０）、式（５）と式（７）と式（７）、式（５）と式（７）と式（８）、式（５）と式（７）と式（９）、式（５）と式（７）と（１０）、式（５）と式（８）と式（８）、式（５）と式（８）と式（９）、式（５）と式（８）と（１０）、式（５）と式（９）と式（９）、式（５）と式（９）と（１０）、式（５）と式（１０）と（１０）、式（６）と式（６）と式（７）、式（６）と式（６）と式（８）、式（６）と式（６）と式（９）、式（６）と式（６）と（１０）、式（６）と式（７）と式（７）、式（６）と式（７）と式（８）、式（６）と式（７）と式（９）、式（６）と式（７）と（１０）、式（６）と式（８）と式（８）、式（６）と式（８）と式（９）、式（６）と式（８）と（１０）、式（６）と式（９）と式（９）、式（６）と式（９）と（１０）、式（６）と式（１０）と（１０）、式（７）と式（７）と式（８）、式（７）と式（７）と式（９）、式（７）と式（７）と（１０）、式（７）と式（８）と式（８）、式（７）と式（８）と式（９）、式（７）と式（８）と（１０）、式（７）と式（９）と式（９）、式（７）と式（９）と（１０）、式（７）と式（１０）と（１０）、式（８）と式（８）と式（９）、式（８）と式（８）と（１０）、式（８）と式（９）と式（９）、式（８）と式（９）と（１０）、式（８）と式（１０）と（１０）、式（９）と式（９）と（１０）、式（９）と式（１０）と（１０）等が挙げられる。
【０１３５】
・ｚ＝４の場合：
式（４）と式（４）と式（４）と式（４）、式（５）と式（５）と式（５）と式（５）、式（６）と式（６）と式（６）と式（６）、式（７）と式（７）と式（７）と（７）、式（８）と式（８）と式（８）と式（８）、式（９）と式（９）と式（９）と式（９）、式（１０）と式（１０）と式（１０）と式（１０）、式（４）と式（４）と式（４）と式（５）、式（４）と式（４）と式（４）と式（６）、式（４）と式（４）と式（４）と式（７）、式（４）と式（４）と式（４）と式（８）、式（４）と式（４）と式（４）と式（９）、式（４）と式（４）と式（４）と式（１０）、式（４）と式（４）と式（５）と式（５）、式（４）と式（４）と式（５）と式（６）、式（４）と式（４）と式（５）と式（７）、式（４）と式（４）と式（５）と式（８）、式（４）と式（４）と式（５）と式（９）、式（４）と式（４）と式（５）と式（１０）、式（４）と式（４）と式（６）と式（６）、式（４）と式（４）と式（６）と式（７）、式（４）と式（４）と式（６）と式（８）、式（４）と式（４）と式（６）と式（９）、式（４）と式（４）と式（６）と式（１０）、式（４）と式（４）と式（７）と式（７）、式（４）と式（４）と式（７）と式（８）、式（４）と式（４）と式（７）と式（９）、式（４）と式（４）と式（７）と式（１０）、式（４）と式（４）と式（８）と式（８）、式（４）と式（４）と式（８）と式（９）、式（４）と式（４）と式（８）と式（１０）、式（４）と式（４）と式（９）と式（９）、式（４）と式（４）と式（９）と式（１０）、式（４）と式（４）と式（１０）と式（１０）、式（４）と式（５）と式（５）と式（５）、式（４）と式（５）と式（５）と式（６）、式（４）と式（５）と式（５）と式（７）、式（４）と式（５）と式（５）と式（８）、式（４）と式（５）と式（５）と式（９）、式（４）と式（５）と式（５）と式（１０）、式（４）と式（５）と式（６）と式（６）、式（４）と式（５）と式（６）と式（７）、式（４）と式（５）と式（６）と式（８）、式（４）と式（５）と式（６）と式（９）、式（４）と式（５）と式（６）と式（１０）、式（４）と式（５）と式（７）と式（７）、式（４）と式（５）と式（７）と式（８）、式（４）と式（５）と式（７）と式（９）、式（４）と式（５）と式（７）と式（１０）、式（４）と式（５）と式（８）と式（８）、式（４）と式（５）と式（８）と式（９）、式（４）と式（５）と式（８）と式（１０）、式（４）と式（５）と式（９）と式（９）、式（４）と式（５）と式（９）と式（１０）、式（４）と式（５）と式（１０）と式（１０）、式（４）と式（６）と式（６）と式（６）、式（４）と式（６）と式（６）と式（７）、式（４）と式（６）と式（６）と式（８）、式（４）と式（６）と式（６）と式（９）、式（４）と式（６）と式（６）と式（１０）、式（４）と式（６）と式（７）と式（７）、式（４）と式（６）と式（７）と式（８）、式（４）と式（６）と式（７）と式（９）、式（４）と式（６）と式（７）と式（１０）、式（４）と式（６）と式（８）と式（８）、式（４）と式（６）と式（８）と式（９）、式（４）と式（６）と式（８）と式（１０）、式（４）と式（６）と式（９）と式（９）、式（４）と式（６）と式（９）と式（１０）、式（４）と式（６）と式（１０）と式（１０）、式（４）と式（７）と式（７）と式（７）、式（４）と式（７）と式（７）と式（８）、式（４）と式（７）と式（７）と式（９）、式（４）と式（７）と式（７）と式（１０）、式（４）と式（７）と式（８）と式（８）、式（４）と式（７）と式（８）と式（９）、式（４）と式（７）と式（８）と式（１０）、式（４）と式（７）と式（９）と式（９）、式（４）と式（７）と式（９）と式（１０）、式（４）と式（７）と式（１０）と式（１０）、式（４）と式（８）と式（８）と式（８）、式（４）と式（８）と式（８）と式（９）、式（４）と式（８）と式（８）と式（１０）、式（４）と式（８）と式（９）と式（９）、式（４）と式（８）と式（９）と式（１０）、式（４）と式（８）と式（１０）と式（１０）、式（４）と式（９）と式（９）と式（９）、式（４）と式（９）と式（９）と式（１０）、式（４）と式（９）と式（１０）と式（１０）、式（４）と式（１０）と式（１０）と式（１０）、式（５）と式（５）と式（５）と式（６）、式（５）と式（５）と式（５）と式（７）、式（５）と式（５）と式（５）と式（８）、式（５）と式（５）と式（５）と式（９）、式（５）と式（５）と式（５）と式（１０）、式（５）と式（５）と式（６）と式（６）、式（５）と式（５）と式（６）と式（７）、式（５）と式（５）と式（６）と式（８）、式（５）と式（５）と式（６）と式（９）、式（５）と式（５）と式（６）と式（１０）、式（５）と式（５）と式（７）と式（７）、式（５）と式（５）と式（７）と式（８）、式（５）と式（５）と式（７）と式（９）、式（５）と式（５）と式（７）と式（１０）、式（５）と式（５）と式（８）と式（８）、式（５）と式（５）と式（８）と式（９）、式（５）と式（５）と式（８）と式（１０）、式（５）と式（５）と式（９）と式（９）、式（５）と式（５）と式（９）と式（１０）、式（５）と式（５）と式（１０）と式（１０）、式（５）と式（６）と式（６）と式（６）、式（５）と式（６）と式（６）と式（７）、式（５）と式（６）と式（６）と式（８）、式（５）と式（６）と式（６）と式（９）、式（５）と式（６）と式（６）と式（１０）、式（５）と式（６）と式（７）と式（７）、式（５）と式（６）と式（７）と式（８）、式（５）と式（６）と式（７）と式（９）、式（５）と式（６）と式（７）と式（１０）、式（５）と式（６）と式（８）と式（８）、式（５）と式（６）と式（８）と式（９）、式（５）と式（６）と式（８）と式（１０）、式（５）と式（６）と式（９）と式（９）、式（５）と式（６）と式（９）と式（１０）、式（５）と式（６）と式（１０）と式（１０）、式（５）と式（７）と式（７）と式（７）、式（５）と式（７）と式（７）と式（８）、式（５）と式（７）と式（７）と式（９）、式（５）と式（７）と式（７）と式（１０）、式（５）と式（７）と式（８）と式（８）、式（５）と式（７）と式（８）と式（９）、式（５）と式（７）と式（８）と式（１０）、式（５）と式（７）と式（９）と式（９）、式（５）と式（７）と式（９）と式（１０）、式（５）と式（７）と式（１０）と式（１０）、式（５）と式（８）と式（８）と式（８）、式（５）と式（８）と式（８）と式（９）、式（５）と式（８）と式（８）と式（１０）、式（５）と式（８）と式（９）と式（９）、式（５）と式（８）と式（９）と式（１０）、式（５）と式（８）と式（１０）と式（１０）、式（５）と式（９）と式（９）と式（９）、式（５）と式（９）と式（９）と式（１０）、式（５）と式（９）と式（１０）と式（１０）、式（５）と式（１０）と式（１０）と式（１０）、式（６）と式（６）と式（６）と式（７）、式（６）と式（６）と式（６）と式（８）、式（６）と式（６）と式（６）と式（９）、式（６）と式（６）と式（６）と式（１０）、式（６）と式（６）と式（７）と式（７）、式（６）と式（６）と式（７）と式（８）、式（６）と式（６）と式（７）と式（９）、式（６）と式（６）と式（７）と式（１０）、式（６）と式（６）と式（８）と式（８）、式（６）と式（６）と式（８）と式（９）、式（６）と式（６）と式（８）と式（１０）、式（６）と式（６）と式（９）と式（９）、式（６）と式（６）と式（９）と式（１０）、式（６）と式（６）と式（１０）と式（１０）、式（６）と式（７）と式（７）と式（７）、式（６）と式（７）と式（７）と式（８）、式（６）と式（７）と式（７）と式（９）、式（６）と式（７）と式（７）と式（１０）、式（６）と式（７）と式（８）と式（８）、式（６）と式（７）と式（８）と式（９）、式（６）と式（７）と式（８）と式（１０）、式（６）と式（７）と式（９）と式（９）、式（６）と式（７）と式（９）と式（１０）、式（６）と式（７）と式（１０）と式（１０）、式（６）と式（８）と式（８）と式（８）、式（６）と式（８）と式（８）と式（９）、式（６）と式（８）と式（８）と式（１０）、式（６）と式（８）と式（９）と式（９）、式（６）と式（８）と式（９）と式（１０）、式（６）と式（８）と式（１０）と式（１０）、式（６）と式（９）と式（９）と式（９）、式（６）と式（９）と式（９）と式（１０）、式（６）と式（９）と式（１０）と式（１０）、式（６）と式（１０）と式（１０）と式（１０）、式（７）と式（７）と式（７）と式（８）、式（７）と式（７）と式（７）と式（９）、式（７）と式（７）と式（７）と式（１０）、式（７）と式（７）と式（８）と式（８）、式（７）と式（７）と式（８）と式（９）、式（７）と式（７）と式（８）と式（１０）、式（７）と式（７）と式（９）と式（９）、式（７）と式（７）と式（９）と式（１０）、式（７）と式（７）と式（１０）と式（１０）、式（７）と式（８）と式（８）と式（８）、式（７）と式（８）と式（８）と式（９）、式（７）と式（８）と式（８）と式（１０）、式（７）と式（８）と式（９）と式（９）、式（７）と式（８）と式（９）と式（１０）、式（７）と式（８）と式（１０）と式（１０）、式（７）と式（９）と式（９）と式（９）、式（７）と式（９）と式（９）と式（１０）、式（７）と式（９）と式（１０）と式（１０）、式（７）と式（１０）と式（１０）と式（１０）、式（８）と式（８）と式（８）と式（９）、式（８）と式（８）と式（８）と式（１０）、式（８）と式（８）と式（９）と式（９）、式（８）と式（８）と式（９）と式（１０）、式（８）と式（８）と式（１０）と式（１０）、式（８）と式（９）と式（９）と式（９）、式（８）と式（９）と式（９）と式（１０）、式（８）と式（９）と式（１０）と式（１０）、式（８）と式（１０）と式（１０）と式（１０）、式（９）と式（９）と式（９）と式（１０）、式（９）と式（９）と式（１０）と式（１０）、式（９）と式（１０）と式（１０）と式（１０）等が挙げられる。
【０１３６】
この中でも、式（４）と式（４）の組み合わせ、式（４）と式（６）の組み合わせ、式（７）と式（７）の組み合わせ、式（８）と式（８）の組み合わせ、式（９）と式（９）の組み合わせ、式（９）と式（９）と式（９）の組み合わせが合成及び工業的な入手のしやすさ等の観点から好ましい。
【０１３７】
上記一般式（３）におけるＲ3の炭化水素基の種類、炭素数、具体例等の詳細は、上記一般式（２）のＲ1、Ｒ2について上述したものと同様である。また、Ｒ3の炭化水素基がハロゲン原子で置換されている場合の詳細も、上記一般式（２）のＲ1、Ｒ2について上述したものと同様である。
【０１３８】
上記一般式（３）におけるＲ4は、炭素数２０以下の任意の炭化水素からｚ個（即ち、２個以上、４個以下）の水素原子を取り除いて得られる、ｚ価（即ち、２価以上、４価以下）の炭化水素基である。その炭化水素基の種類は特に制限されない。脂肪族炭化水素基であっても芳香族炭化水素基であってもよく、脂肪族炭化水素基と芳香族炭化水素基とが結合したものであってもよい。脂肪族炭化水素基は、飽和炭化水素基であってもよく、不飽和結合（炭素−炭素二重結合又は炭素−炭素三重結合）を含んでいてもよい。また、脂肪族炭化水素基は、鎖状であっても環状であってもよく、鎖状の場合は、直鎖状であっても分岐鎖状であってもよい。更には、鎖状と環状とが結合したものであってもよい。
【０１３９】
Ｒ4の炭化水素基の炭素数は、通常１以上、また、通常２０以下、好ましくは１０以下、より好ましくは６以下である。Ｒ4の炭化水素基の炭素数が多過ぎると、非水電解液に対する溶解性が低下する傾向がある。
【０１４０】
Ｒ4として好ましい炭化水素基の具体例を下記に挙げる。
【０１４１】
２個の連結部位を有するＲ4の具体例としては、
１，１−二置換メタン、
１，１−二置換エタン、
１，２−二置換エタン、
１，１−二置換プロパン、
１，２−二置換プロパン、
１，３−二置換プロパン、
１，１−二置換ブタン、
１，２−二置換ブタン、
１，３−二置換ブタン、
１，４−二置換ブタン、
２，３−二置換ブタン、
２，２−ジメチル−１，３−二置換プロパン、
１，１−二置換エチレン、
１，２−二置換エチレン、
１，１−二置換プロピレン、
１，２−二置換プロピレン、
１，３−二置換プロピレン、
２，２−二置換プロピレン、
２，３−二置換プロピレン、
３，３−二置換プロピレン、
１，１−二置換−１−ブチレン、
１，２−二置換−１−ブチレン、
１，３−二置換−１−ブチレン、
１，４−二置換−１−ブチレン、
２，３−二置換−１−ブチレン、
２，４−二置換−１−ブチレン、
３，３−二置換−１−ブチレン、
３，４−二置換−１−ブチレン、
４，４−二置換−１−ブチレン、
１，１−二置換−２−ブチレン、
１，２−二置換−２−ブチレン、
１，３−二置換−２−ブチレン、
１，４−二置換−２−ブチレン、
２，３−二置換−２−ブチレン、
１，１−二置換−２−ブチン、
１，４−二置換−２−ブチン、等が挙げられる。
【０１４２】
３個の連結部位を有するＲ4の具体例としては、
１，１，１−三置換メタン、
１，１，２−三置換エタン、
１，１，３−三置換プロパン、
１，２，２−三置換プロパン、
１，２，３−三置換プロパン、
１，１，１−三置換ブタン、
１，１，２−三置換ブタン、
１，１，３−三置換ブタン、
１，１，４−三置換ブタン、
１，２，２−三置換ブタン、
１，２，３−三置換ブタン、
１，２，４−三置換ブタン、
１，３，３−三置換ブタン、
２，２，３−三置換ブタン、等が挙げられる。
【０１４３】
４個の連結部位を有するＲ4の具体例としては、
１，１，１，１−四置換メタン、
１，１，１，２−四置換エタン、
１，１，２，２−四置換エタン、
１，１，１，２−四置換プロパン、
１，１，１，３−四置換プロパン、
１，１，２，２−四置換プロパン、
１，１，２，３−四置換プロパン、
１，２，２，３−四置換プロパン、
１，１，１，２−四置換ブタン、
１，１，１，３−四置換ブタン、
１，１，１，４−四置換ブタン、
１，１，２，２−四置換ブタン、
１，１，２，３−四置換ブタン、
１，１，２，４−四置換ブタン、
１，１，３，３−四置換ブタン、
１，１，３，４−四置換ブタン、
１，２，２，３−四置換ブタン、
１，２，２，４−四置換ブタン、
１，２，３，４−四置換ブタン、
１，３，３，４−四置換ブタン、
２，２，３，３−四置換ブタン、等が挙げられる。
【０１４４】
これらの中でも、化学的安定性、工業的入手のしやすさの観点から、
１，２−二置換エタン、
１，２−二置換プロパン、
１，３−二置換プロパン、
１，２−二置換ブタン、
１，３−二置換ブタン、
１，４−二置換ブタン、
２，３−二置換ブタン、
２，２−ジメチル−１，３−二置換プロパン、
１，２−二置換エチレン、
１，４−二置換−２−ブチレン、
１，２，３−三置換プロパン、
１，２，３−三置換ブタン、
１，２，４−三置換ブタン、
１，２，３，４−四置換ブタン、が好ましい。
【０１４５】
上記一般式（３）におけるＲ4の炭化水素基は、炭素原子に結合する水素原子の一部又は全てがハロゲン原子によって置換されたものでもよい。
【０１４６】
ハロゲン原子としてはフッ素原子、塩素原子、臭素原子、ヨウ素原子が挙げられるが、フッ素原子、塩素原子、臭素原子が好ましく、更にはフッ素原子、塩素原子が、化学的な安定性或いは電気化学的な安定性の観点からより好ましい。
【０１４７】
Ｒ4の炭化水素基がハロゲン原子で置換されている場合、ハロゲン原子の数は特に制限されず、炭化水素基の一部の水素原子がハロゲン原子に置き換わっただけでもよく、また、全ての水素原子がハロゲン原子に置き換わってもいてもよい。なお、Ｒ4の炭化水素基が複数のハロゲン原子を有する場合、それらのハロゲン原子は互いに同じでもよく、異なっていてもよい。
【０１４８】
続いて、上記一般式（３）で表される化合物の具体例を、上記式（１）で表される含硫黄官能基の種類毎に分類して、以下に挙げる。
【０１４９】
・式（４）の官能基を二つ有する鎖状化合物：
まず、上記式（４）で表される官能基を二つ有する鎖状化合物としては、以下のものが挙げられる。
【０１５０】
鎖状飽和炭化水素基を有する化合物の具体例としては、
ビス（メチルチオ）メタン、
ベンズアルデヒドジエチルメルカプタール、
ビス（フェニルチオ）メタン、
１，２−ビス（エチルチオ）エタン、
１−｛［２−（プロピルチオ）エチル］チオ｝プロパン、
フェニルプロピルサルフェート、
フェニルイソプロピルサルフェート、
フェニルｎ−ブチルサルフェート、
フェニルイソブチルサルフェート、
フェニルｔｅｒｔ−ブチルサルフェート、
フェニルシクロペンチルサルフェート、
フェニルシクロヘキシルサルフェート、
フェニル（２−トルイル）サルフェート、
フェニル（３−トルイル）サルフェート、
フェニル（４−トルイル）サルフェート、
フェニルビニルサルフェート、
フェニルアリルサルフェート、
フェニルベンジルサルフェート、等が挙げられる。
【０１５１】
環状飽和炭化水素基を有する化合物の具体例としては、
ビス（シクロペンチルチオ）メタン、
ビス（シクロヘキシルチオ）メタン、
１，２−ビス（シクロヘキシルチオ）エタン、等が挙げられる。
【０１５２】
不飽和炭化水素基を有する化合物の具体例としては、
｛［２−（フェニルチオ）エチル］チオ｝ベンゼン、等が挙げられる。
【０１５３】
フッ素原子を有する炭化水素基を有する化合物の具体例としては、
ビス（２，２，２−トリフルオロエチルチオ）メタン、
ビス（２−フルオロフェニルチオ）メタン、
ビス（３−フルオロフェニルチオ）メタン、
ビス（４−フルオロフェニルチオ）メタン、等が挙げられる。
【０１５４】
・式（４）の官能基と式（６）の官能基とを有する鎖状化合物：
次に、上記式（４）で表される官能基と上記式（６）で表される官能基とを有する鎖状化合物としては、以下のものが挙げられる。
【０１５５】
鎖状飽和炭化水素基を有する化合物の具体例としては、
メチル（メチルスルフィニルメチル）スルフィド、
エチル（エチルスルフィニルメチル）スルフィド、等が挙げられる。
【０１５６】
・式（７）の官能基を二つ有する鎖状化合物：
次に、上記式（７）で表される官能基を二つ有する鎖状化合物としては、以下のものが挙げられる。
【０１５７】
鎖状飽和炭化水素基を有する化合物の具体例としては、
１，４−ビス（メチルスルホニル）ブタン、
１，４−ビス（エチルスルホニル）ブタン、
１，４−ビス（ｔｅｒｔ−ブチルスルホニル）ブタン、等が挙げられる。
【０１５８】
環状飽和炭化水素基を有する化合物の具体例としては、
１，４−ビス（シクロペンチルスルホニル）ブタン、
１，４−ビス（シクロヘキシルスルホニル）ブタン、
１，４−ビス（２−フルオロシクロヘキシルスルホニル）ブタン、等が挙げられる。
【０１５９】
不飽和炭化水素基を有する化合物の具体例としては、
１，２−ビス（フェニルスルホニル）エタン、
１−｛［４−（ビニルスルホニル）ブチル］スルホニル｝エチレン、等が挙げられる。
【０１６０】
・式（８）の官能基を二つ有する鎖状化合物：
次に、上記式（８）で表される官能基を二つ有する鎖状化合物としては、以下のものが挙げられる。
【０１６１】
鎖状飽和炭化水素基を有する化合物の具体例としては、
１，２−ビス（メトキシスルフィニルオキシ）エタン、
１，２−ビス（エトキシスルフィニルオキシ）エタン、
（メトキシスルフィニルオキシエチル）エチルサルファイト、
１，２−ビス（シクロヘキシルオキシスルフィニルオキシ）エタン、
１，２−ビス（２，２，２−トリフルオロエトキシスルフィニルオキシ）エタン、等が挙げられる。
【０１６２】
・式（９）の官能基を二つ有する鎖状化合物：
次に、上記式（９）で表される官能基を二つ有する鎖状化合物としては、以下のものが挙げられる。
【０１６３】
鎖状飽和炭化水素基を有する化合物の具体例としては、
１，２−エタンジスルホン酸ジメチル、
１，２−エタンジスルホン酸ジエチル、
１，２−エタンジスルホン酸ビス（２，２，２−トリフルオロエチル）、
１，３−プロパンジスルホン酸ジメチル、
１，３−プロパンジスルホン酸ジエチル、
１，３−プロパンジスルホン酸ビス（２，２，２−トリフルオロエチル）、
１，３−パーフルオロプロパンジスルホン酸ジメチル、
１，３−パーフルオロプロパンジスルホン酸ジエチル、
１，３−パーフルオロプロパンジスルホン酸ビス（２，２，２−トリフルオロエチル）、ブスルファン、
１，４−ブタンジスルホン酸ジメチル
１，４−ビス（トリフルオロメタンスルホニルオキシ）ブタン、
１，４−ビス（２，２，２−トリフルオロエタンスルホニルオキシ）ブタン、
等が挙げられる。
【０１６４】
環状飽和炭化水素基を有する化合物の具体例としては、
１，２−ビス（メトキシスルホニル）シクロヘキサン、
１，３−ビス（メトキシスルホニル）シクロヘキサン、
１，４−ビス（メトキシスルホニル）シクロヘキサン、
１，４−ビス（２，２，２−トリフルオロエトキシスルホニル）シクロヘキサン、
シクロヘキサン−１，２−ジスルホン酸ジメチル、
シクロヘキサン−１，２−ジスルホン酸ジエチル、
シクロヘキサン−１，２−ジスルホン酸ビス（２，２，２−トリフルオロエチル）、
シクロヘキサン−１，３−ジスルホン酸ジメチル、
シクロヘキサン−１，４−ジスルホン酸ジメチル、等が挙げられる。
【０１６５】
不飽和炭化水素基を有する化合物の具体例としては、
１，２−エタンジスルホン酸ジフェニル、
１，３−プロパンジオールジ−ｐ−トシレート、
２，２−ジメチル−１，３−プロパンジオールジ−ｐ−トシレート、
１，２−ベンゼンジスルホン酸ジメチル、
１，２−ベンゼンジスルホン酸ジエチル、
１，２−ベンゼンジスルホン酸ビス（２，２，２−トリフルオロエチル）、
１，３−ベンゼンジスルホン酸ジメチル、
１，４−ベンゼンジスルホン酸ジメチル、等が挙げられる。
【０１６６】
・式（９）の官能基を三つ有する鎖状化合物：
最後に、上記式（９）で表される官能基を三つ有する鎖状化合物としては、
１，２，４−トリス（メタンスルホニルオキシ）ブタン、
１，２，４−トリス（トリフルオロメタンスルホニルオキシ）ブタン、
１，２，４−トリス（２，２，２−トリフルオロエタンスルホニルオキシ）ブタン、
等が挙げられる。
【０１６７】
以上例示した、上記一般式（２）で表わされる化合物の中でも、入手のしやすさ、化学的な安定性等の観点から、本発明に係る特定化合物としては、
ビス（メチルチオ）メタン、
ビス（フェニルチオ）メタン、
ブスルファン、
１，４−ビス（２，２，２−トリフルオロエタンスルホニルオキシ）ブタン、
１，２，４−トリス（メタンスルホニルオキシ）ブタン、等が好ましい。
【０１６８】
＜Ｉ−１−４．その他＞
なお、特定化合物の分子量に制限は無く、本発明の効果を著しく損なわない限り任意であるが、通常６０以上、好ましくは９０以上である。また、上限に特に制限は無いが、粘性が上昇する傾向があることから、通常６００以下、好ましくは４００以下が実用的である。
【０１６９】
また、特定化合物の製造方法にも特に制限は無く、公知の方法を任意に選択して製造することが可能である。
【０１７０】
以上説明した特定化合物は、本発明の非水系電解液中に、何れか１種を単独で含有させてもよく、２種以上を任意の組み合わせ及び比率で併有させてもよい。
【０１７１】
また、本発明の非水系電解液に対する特定化合物の配合量に特に制限は無く、本発明の効果を著しく損なわない限り任意であるが、本発明の非水系電解液に対して、通常０．０１重量％以上、好ましくは０．１重量％以上、また、通常１０重量％以下、好ましくは５重量％以下の濃度で含有させることが望ましい。この範囲の下限を下回ると、本発明の非水系電解液を非水系電解液二次電池に用いた場合に、その非水系電解液二次電池が十分なサイクル特性向上効果を発現し難くなる場合がある。一方、この範囲の上限を上回ると、非水系電解液内での反応性が上昇し、上記の非水系電解液二次電池の電池特性が低下する場合がある。
【０１７２】
〔Ｉ−２．特定カーボネート〕
本発明に係る特定カーボネートは、不飽和結合及びハロゲン原子のうち少なくとも一方を有するカーボネートである。即ち、本発明に係る特定カーボネートは、不飽和結合のみを有していてもよく、ハロゲン原子のみを有していてもよく、不飽和結合及びハロゲン原子の双方を有していてもよい。
【０１７３】
不飽和結合を有するカーボネート（これを適宜「不飽和カーボネート」と略称する。）としては、炭素−炭素二重結合や炭素−炭素三重結合等の炭素−炭素不飽和結合を有するカーボネートであればその他に制限は無く、任意の不飽和カーボネートを用いることができる。なお、芳香環を有するカーボネートも、不飽和結合を有するカーボネートに含まれるものとする。
【０１７４】
不飽和カーボネートの例としては、ビニレンカーボネート誘導体類、芳香環又は炭素−炭素不飽和結合を有する置換基で置換されたエチレンカーボネート誘導体類、フェニルカーボネート類、ビニルカーボネート類、アリルカーボネート類等が挙げられる。
【０１７５】
ビニレンカーボネート誘導体類の具体例としては、
ビニレンカーボネート、
メチルビニレンカーボネート、
４，５−ジメチルビニレンカーボネート、
フェニルビニレンカーボネート、
４，５−ジフェニルビニレンカーボネート、
カテコールカーボネート、等が挙げられる。
【０１７６】
芳香環又は炭素−炭素不飽和結合を有する置換基で置換されたエチレンカーボネート誘導体類の具体例としては、
ビニルエチレンカーボネート、
４，５−ジビニルエチレンカーボネート、
フェニルエチレンカーボネート、
４，５−ジフェニルエチレンカーボネート、等が挙げられる。
【０１７７】
フェニルカーボネート類の具体例としては、
ジフェニルカーボネート、
エチルフェニルカーボネート、
メチルフェニルカーボネート、
ｔ−ブチルフェニルカーボネート、等が挙げられる。
【０１７８】
ビニルカーボネート類の具体例としては、
ジビニルカーボネート、
メチルビニルカーボネート、等が挙げられる。
【０１７９】
アリルカーボネート類の具体例としては、
ジアリルカーボネート、
アリルメチルカーボネート、等が挙げられる。
【０１８０】
これらの不飽和カーボネートの中でも、特定カーボネートとしては、ビニレンカーボネート誘導体類、芳香環又は炭素−炭素不飽和結合を有する置換基で置換されたエチレンカーボネート誘導体類が好ましく、特に、ビニレンカーボネート、４，５−ジフェニルビニレンカーボネート、４，５−ジメチルビニレンカーボネート、ビニルエチレンカーボネートは、安定な界面保護被膜を形成するので、より好適に用いられる。
【０１８１】
一方、ハロゲン原子を有するカーボネート（これを適宜「ハロゲン化カーボネート」と略称する。）としては、ハロゲン原子を有するものであれば、その他に特に制限は無く、任意のハロゲン化カーボネートを用いることができる。
【０１８２】
ハロゲン原子の具体例としては、フッ素原子、塩素原子、臭素原子、ヨウ素原子が挙げられる。この中でも、好ましくはフッ素原子又は塩素原子であり、フッ素原子が特に好ましい。また、ハロゲン化カーボネートが有するハロゲン原子の数も、１以上であれば特に制限されないが、通常６以下、好ましくは４以下である。ハロゲン化カーボネートが複数のハロゲン原子を有する場合、それらは互いに同一でもよく、異なっていてもよい。
【０１８３】
ハロゲン化カーボネートの例としては、エチレンカーボネート誘導体類、ジメチルカーボネート誘導体類、エチルメチルカーボネート誘導体類、ジエチルカーボネート誘導体類等が挙げられる。
【０１８４】
エチレンカーボネート誘導体類の具体例としては、
フルオロエチレンカーボネート、
クロロエチレンカーボネート、
４，４−ジフルオロエチレンカーボネート、
４，５−ジフルオロエチレンカーボネート、
４，４−ジクロロエチレンカーボネート、
４，５−ジクロロエチレンカーボネート、
４−フルオロ−４−メチルエチレンカーボネート、
４−クロロ−４−メチルエチレンカーボネート、
４，５−ジフルオロ−４−メチルエチレンカーボネート、
４，５−ジクロロ−４−メチルエチレンカーボネート、
４−フルオロ−５−メチルエチレンカーボネート、
４−クロロ−５−メチルエチレンカーボネート、
４，４−ジフルオロ−５−メチルエチレンカーボネート、
４，４−ジクロロ−５−メチルエチレンカーボネート、
４−（フルオロメチル）−エチレンカーボネート、
４−（クロロメチル）−エチレンカーボネート、
４−（ジフルオロメチル）−エチレンカーボネート、
４−（ジクロロメチル）−エチレンカーボネート、
４−（トリフルオロメチル）−エチレンカーボネート、
４−（トリクロロメチル）−エチレンカーボネート、
４−（フルオロメチル）−４−フルオロエチレンカーボネート、
４−（クロロメチル）−４−クロロエチレンカーボネート、
４−（フルオロメチル）−５−フルオロエチレンカーボネート、
４−（クロロメチル）−５−クロロエチレンカーボネート、
４−フルオロ−４，５−ジメチルエチレンカーボネート、
４−クロロ−４，５−ジメチルエチレンカーボネート、
４，５−ジフルオロ−４，５−ジメチルエチレンカーボネート、
４，５−ジクロロ−４，５−ジメチルエチレンカーボネート、
４，４−ジフルオロ−５，５−ジメチルエチレンカーボネート、
４，４−ジクロロ−５，５−ジメチルエチレンカーボネート、等が挙げられる。
【０１８５】
ジメチルカーボネート誘導体類の具体例としては、
フルオロメチルメチルカーボネート、
ジフルオロメチルメチルカーボネート、
トリフルオロメチルメチルカーボネート、
ビス（フルオロメチル）カーボネート、
ビス（ジフルオロ）メチルカーボネート、
ビス（トリフルオロ）メチルカーボネート、
クロロメチルメチルカーボネート、
ジクロロメチルメチルカーボネート、
トリクロロメチルメチルカーボネート、
ビス（クロロメチル）カーボネート、
ビス（ジクロロ）メチルカーボネート、
ビス（トリクロロ）メチルカーボネート、等が挙げられる。
【０１８６】
エチルメチルカーボネート誘導体類の具体例としては、
２−フルオロエチルメチルカーボネート、
エチルフルオロメチルカーボネート、
２，２−ジフルオロエチルメチルカーボネート、
２−フルオロエチルフルオロメチルカーボネート、
エチルジフルオロメチルカーボネート、
２，２，２−トリフルオロエチルメチルカーボネート、
２，２−ジフルオロエチルフルオロメチルカーボネート、
２−フルオロエチルジフルオロメチルカーボネート、
エチルトリフルオロメチルカーボネート、
２−クロロエチルメチルカーボネート、
エチルクロロメチルカーボネート、
２，２−ジクロロエチルメチルカーボネート、
２−クロロエチルクロロメチルカーボネート、
エチルジクロロメチルカーボネート、
２，２，２−トリクロロエチルメチルカーボネート、
２，２−ジクロロエチルクロロメチルカーボネート、
２−クロロエチルジクロロメチルカーボネート、
エチルトリクロロメチルカーボネート、等が挙げられる。
【０１８７】
ジエチルカーボネート誘導体類の具体例としては、
エチル−（２−フルオロエチル）カーボネート、
エチル−（２，２−ジフルオロエチル）カーボネート、
ビス（２−フルオロエチル）カーボネート、
エチル−（２，２，２−トリフルオロエチル）カーボネート、
２，２−ジフルオロエチル−２’−フルオロエチルカーボネート、
ビス（２，２−ジフルオロエチル）カーボネート、
２，２，２−トリフルオロエチル−２’−フルオロエチルカーボネート、
２，２，２−トリフルオロエチル−２’，２’−ジフルオロエチルカーボネート、
ビス（２，２，２−トリフルオロエチル）カーボネート、
エチル−（２−クロロエチル）カーボネート、
エチル−（２，２−ジクロロエチル）カーボネート、
ビス（２−クロロエチル）カーボネート、
エチル−（２，２，２−トリクロロエチル）カーボネート、
２，２−ジクロロエチル−２’−クロロエチルカーボネート、
ビス（２，２−ジクロロエチル）カーボネート、
２，２，２−トリクロロエチル−２’−クロロエチルカーボネート、
２，２，２−トリクロロエチル−２’，２’−ジクロロエチルカーボネート、
ビス（２，２，２−トリクロロエチル）カーボネート、等が挙げられる。
【０１８８】
これらのハロゲン化カーボネートの中でも、フッ素原子を有するカーボネートが好ましく、フッ素原子を有するエチレンカーボネート誘導体類が更に好ましく、特にフルオロエチレンカーボネート、４−（フルオロメチル）−エチレンカーボネート、４，４−ジフルオロエチレンカーボネート、４，５−ジフルオロエチレンカーボネートは、界面保護被膜を形成するので、より好適に用いられる。
【０１８９】
更に、特定カーボネートとしては、不飽和結合とハロゲン原子とを共に有するカーボネート（これを適宜「ハロゲン化不飽和カーボネート」と略称する。）を用いることもできる。ハロゲン化不飽和カーボネートとしては、特に制限は無く、本発明の効果を著しく損なわない限り、任意のハロゲン化不飽和カーボネートを用いることができる。
【０１９０】
ハロゲン化不飽和カーボネートの例としては、ビニレンカーボネート誘導体類、芳香環又は炭素−炭素不飽和結合を有する置換基で置換されたエチレンカーボネート誘導体類、アリルカーボネート類等が挙げられる。
【０１９１】
ビニレンカーボネート誘導体類の具体例としては、
フルオロビニレンカーボネート、
４−フルオロ−５−メチルビニレンカーボネート、
４−フルオロ−５−フェニルビニレンカーボネート、
クロロビニレンカーボネート、
４−クロロ−５−メチルビニレンカーボネート、
４−クロロ−５−フェニルビニレンカーボネート、等が挙げられる。
【０１９２】
芳香環又は炭素−炭素不飽和結合を有する置換基で置換されたエチレンカーボネート誘導体類の具体例としては、
４−フルオロ−４−ビニルエチレンカーボネート、
４−フルオロ−５−ビニルエチレンカーボネート、
４，４−ジフルオロ−５−ビニルエチレンカーボネート、
４，５−ジフルオロ−４−ビニルエチレンカーボネート、
４−クロロ−５−ビニルエチレンカーボネート、
４，４−ジクロロ−５−ビニルエチレンカーボネート、
４，５−ジクロロ−４−ビニルエチレンカーボネート、
４−フルオロ−４，５−ジビニルエチレンカーボネート、
４，５−ジフルオロ−４，５−ジビニルエチレンカーボネート、
４−クロロ−４，５−ジビニルエチレンカーボネート、
４，５−ジクロロ−４，５−ジビニルエチレンカーボネート、
４−フルオロ−４−フェニルエチレンカーボネート、
４−フルオロ−５−フェニルエチレンカーボネート、
４，４−ジフルオロ−５−フェニルエチレンカーボネート、
４，５−ジフルオロ−４−フェニルエチレンカーボネート、
４−クロロ−４−フェニルエチレンカーボネート、
４−クロロ−５−フェニルエチレンカーボネート、
４，４−ジクロロ−５−フェニルエチレンカーボネート、
４，５−ジクロロ−４−フェニルエチレンカーボネート、
４，５−ジフルオロ−４，５−ジフェニルエチレンカーボネート、
４，５−ジクロロ−４，５−ジフェニルエチレンカーボネート、等が挙げられる。
【０１９３】
フェニルカーボネート類の具体例としては、
フルオロメチルフェニルカーボネート、
２−フルオロエチルフェニルカーボネート、
２，２−ジフルオロエチルフェニルカーボネート、
２，２，２−トリフルオロエチルフェニルカーボネート、
クロロメチルフェニルカーボネート、
２−クロロエチルフェニルカーボネート、
２，２−ジクロロエチルフェニルカーボネート、
２，２，２−トリクロロエチルフェニルカーボネート、等が挙げられる。
【０１９４】
ビニルカーボネート類の具体例としては、
フルオロメチルビニルカーボネート、
２−フルオロエチルビニルカーボネート、
２，２−ジフルオロエチルビニルカーボネート、
２，２，２−トリフルオロエチルビニルカーボネート、
クロロメチルビニルカーボネート、
２−クロロエチルビニルカーボネート、
２，２−ジクロロエチルビニルカーボネート、
２，２，２−トリクロロエチルビニルカーボネート、等が挙げられる。
【０１９５】
アリルカーボネート類の具体例としては、
フルオロメチルアリルカーボネート、
２−フルオロエチルアリルカーボネート、
２，２−ジフルオロエチルアリルカーボネート、
２，２，２−トリフルオロエチルアリルカーボネート、
クロロメチルアリルカーボネート、
２−クロロエチルアリルカーボネート、
２，２−ジクロロエチルアリルカーボネート、
２，２，２−トリクロロエチルアリルカーボネート、等が挙げられる。
【０１９６】
上述したハロゲン化不飽和カーボネートの例の中でも、特定カーボネートとしては、単独で用いた場合に効果が高いビニレンカーボネート、ビニルエチレンカーボネート、フルオロエチレンカーボネート及び４，５−ジフルオロエチレンカーボネート、並びにこれらの誘導体よりなる群から選ばれる１種以上のものを用いることが特に好ましい。
【０１９７】
なお、特定カーボネートの分子量に特に制限は無く、本発明の効果を著しく損なわない限り任意であるが、通常５０以上、好ましくは８０以上、また、通常２５０以下、好ましくは１５０以下である。分子量が大き過ぎると、非水系電解液に対する特定カーボネートの溶解性が低下し、本発明の効果を十分に発現し難くなる場合がある。
【０１９８】
また、特定カーボネートの製造方法にも特に制限は無く、公知の方法を任意に選択して製造することが可能である。
【０１９９】
以上説明した特定カーボネートについても、本発明の非水系電解液中に、何れか１種を単独で含有させてもよく、２種以上を任意の組み合わせ及び比率で併有させてもよい。
【０２００】
また、本発明の非水系電解液に対する特定カーボネートの配合量に制限は無く、本発明の効果を著しく損なわない限り任意であるが、本発明の非水系電解液に対して、通常０．０１重量％以上、好ましくは０．１重量％以上、より好ましくは０．３重量％以上、また、通常７０重量％以下、好ましくは５０重量％以下、より好ましくは４０重量％以下の濃度で含有させることが望ましい。この範囲の下限を下回ると、本発明の非水系電解液を非水系電解液二次電池に用いた場合に、その非水系電解液二次電池が十分なサイクル特性向上効果を発現し難くなる場合があり、また、特定カーボネートの比率が大き過ぎると、本発明の非水系電解液を非水系電解液二次電池に用いた場合に、その非水系電解液二次電池の高温保存特性及びトリクル充電特性が低下する傾向があり、特に、ガス発生量が多くなり、放電容量維持率が低下する場合がある。
【０２０１】
〔Ｉ−３．特定化合物と特定カーボネートとの比率〕
本発明の非水系電解液において、特定化合物と特定カーボネートとの比率も任意であるが、「特定化合物の重量／特定カーボネートの重量」で表わされる両者の相対重量比が、通常０．０００１以上、好ましくは０．００１以上、より好ましくは０．０１以上、また、通常１０００以下、好ましくは１００以下、より好ましくは１０以下の範囲であることが望ましい。上記相対重量比が低過ぎても高過ぎても、相乗効果が得られ難くなる場合がある。
【０２０２】
上記の特定化合物と特定カーボネートとを非水系電解液に含有させると、その非水系電解液を用いた非水系電解液二次電池の充放電サイクル特性を向上させることが可能となる。この理由の詳細は明らかではないが、次のように推定される。即ち、非水系電解液中に含まれる特定化合物と特定カーボネートとがともに反応することによって、負極活物質の表面に良好な保護被膜層を形成し、これにより副反応が抑えられ、サイクル劣化が抑制されるものと推察される。詳細は不明であるが、特定化合物と特定カーボネートとが同時に電解液中に存在することで、何らかの形で保護被膜の特性を向上させることに寄与しているものと推察される。
【０２０３】
〔Ｉ−４．非水溶媒〕
本発明の非水系電解液が含有する非水溶媒としては、本発明の効果を著しく損なわない範囲において、任意のものを用いることができる。なお、非水溶媒は、１種を単独で用いてもよく、２種以上を任意の組み合わせ及び比率で併用してもよい。
【０２０４】
通常使用される非水溶媒の例としては、
環状カーボネート、
鎖状カーボネート、
鎖状及び環状カルボン酸エステル、
鎖状及び環状エーテル類、
含リン有機溶媒、
含硫黄有機溶媒、などが挙げられる。
【０２０５】
環状カーボネートの種類に特に制限は無いが、通常使用されるものの例としては、前述の特定カーボネートに該当するカーボネート以外では、
エチレンカーボネート、
プロピレンカーボネート、
ブチレンカーボネート、等が挙げられる。
【０２０６】
これらの中でも、エチレンカーボネート、プロピレンカーボネートが、誘電率が高いため溶質が溶解し易く、非水系電解液二次電池にしたときにサイクル特性が良いという点で好ましい。従って、本発明の非水系電解液は、非水溶媒として、前述の特定カーボネートに該当するカーボネートの他に、エチレンカーボネート及び／又はプロピレンカーボネートを含むことが好ましい。
【０２０７】
また、鎖状カーボネートの種類にも特に制限は無いが、通常使用されるものの例としては、前述の特定カーボネートに該当するカーボネート以外では、
ジメチルカーボネート、
エチルメチルカーボネート、
ジエチルカーボネート、
メチル−ｎ−プロピルカーボネート、
エチル−ｎ−プロピルカーボネート、
ジ−ｎ−プロピルカーボネート、等が挙げられる。
【０２０８】
従って、本発明の非水系電解液は、非水溶媒として、前述の特定カーボネートに該当するカーボネートの他に、ジメチルカーボネート、エチルメチルカーボネート、ジエチルカーボネート、メチル−ｎ−プロピルカーボネート、エチル−ｎ−プロピルカーボネート、ジ−ｎ−プロピルカーボネートよりなる群から選ばれる少なくとも１種を含むことが好ましい。これらの中でも、ジエチルカーボネート、メチル−ｎ−プロピルカーボネート、エチル−ｎ−プロピルカーボネートが好ましく、特にジエチルカーボネートが非水系電解液二次電池にしたときにサイクル特性が良い点で好ましい。
【０２０９】
更に、鎖状カルボン酸エステルの種類にも特に制限は無いが、通常使用されるものの例としては、
酢酸メチル、
酢酸エチル、
酢酸−ｎ−プロピル、
酢酸−ｉ−プロピル、
酢酸−ｎ−ブチル、
酢酸−ｉ−ブチル、
酢酸−ｔ−ブチル、
プロピオン酸メチル、
プロピオン酸エチル、
プロピオン酸−ｎ−プロピル、
プロピオン酸−ｉ−プロピル、
プロピオン酸−ｎ−ブチル、
プロピオン酸−ｉ−ブチル、
プロピオン酸−ｔ−ブチル、等が挙げられる。
これらの中でも、酢酸エチル、プロピオン酸メチル、プロピオン酸エチルがより好ましい。
【０２１０】
また、環状カルボン酸エステルの種類にも特に制限は無いが、通常使用されるものの例としては、
γ−ブチロラクトン、
γ−バレロラクトン、
δ−バレロラクトン、等が挙げられる。
これらの中でも、γ−ブチロラクトンがより好ましい。
【０２１１】
更に、鎖状エーテルの種類にも特に制限は無いが、通常使用されるものの例としては、ジメトキシメタン、
ジメトキシエタン、
ジエトキシメタン、
ジエトキシエタン、
エトキシメトキシメタン、
エトキシメトキシエタン、等が挙げられる。
これらの中でも、ジメトキシエタン、ジエトキシエタンがより好ましい。
【０２１２】
また、環状エーテルの種類にも特に制限は無いが、通常使用されるものの例としては、テトラヒドロフラン、
２−メチルテトラヒドロフラン、等が挙げられる。
【０２１３】
更に、含リン有機溶媒の種類にも特に制限は無いが、通常使用されるものの例としては、
リン酸トリメチル、
リン酸トリエチル、
リン酸トリフェニル、等のリン酸エステル類；
亜リン酸トリメチル、
亜リン酸トリエチル、
亜リン酸トリフェニル、等の亜リン酸エステル類；
トリメチルホスフィンオキシド、
トリエチルホスフィンオキシド、
トリフェニルホスフィンオキシド、等のホスフィンオキシド類；などが挙げられる。
【０２１４】
また、含硫黄有機溶媒の種類にも特に制限は無いが、通常使用されるものの例としては、
エチレンサルファイト、
１，３−プロパンスルトン、
１，４−ブタンスルトン、
メタンスルホン酸メチル、
ブスルファン、
スルホラン、
スルホレン、
ジメチルスルホン、
ジフェニルスルホン、
メチルフェニルスルホン、
ジブチルジスルフィド、
ジシクロヘキシルジスルフィド、
テトラメチルチウラムモノスルフイド、
Ｎ，Ｎ−ジメチルメタンスルホンアミド、
Ｎ，Ｎ−ジエチルメタンスルホンアミド、等が挙げられる。
【０２１５】
これらの中でも、環状カーボネートであるエチレンカーボネート及び／又はプロピレンカーボネートを用いることが好ましく、更にこれらと鎖状カーボネートとを併用することが好ましい。
【０２１６】
このように環状カーボネートと鎖状カーボネートとを非水溶媒として併用する場合、本発明の非水系電解液中の非水溶媒中に占める鎖状カーボネートの好適な含有量は、通常３０重量％以上、好ましくは５０重量％以上、また、通常９５重量％以下、好ましくは９０重量％以下である。一方、本発明の非水系電解液中の非水溶媒中に占める環状カーボネートの好適な含有量は、通常５重量％以上、好ましくは１０重量％以上、また、通常５０重量％以下、好ましくは４０重量％以下である。鎖状カーボネートの割合が少な過ぎると、本発明の非水系電解液の粘度が上昇する場合があり、鎖状カーボネートの割合が多過ぎると、電解質であるリチウム塩の解離度が低下して、本発明の非水系電解液の電気伝導率が低下する場合がある。
【０２１７】
〔Ｉ−５．電解質〕
本発明の非水系電解液に用いる電解質に制限は無く、目的とする非水系電解液二次電池に電解質として用いられるものであれば公知のものを任意に採用することができる。本発明の非水系電解液をリチウム二次電池に用いる場合には、通常は、電解質としてリチウム塩を用いる。
【０２１８】
電解質の具体例としては、
ＬｉＣｌＯ4、
ＬｉＡｓＦ6、
ＬｉＰＦ6、
Ｌｉ2ＣＯ3、
ＬｉＢＦ4、等の無機リチウム塩；
ＬｉＣＦ3ＳＯ3、
ＬｉＮ（ＣＦ3ＳＯ2）2、
ＬｉＮ（Ｃ2Ｆ5ＳＯ2）2、
リチウム環状１，３−ヘキサフルオロプロパンジスルホニルイミド、
リチウム環状１，２−テトラフルオロエタンジスルホニルイミド、
ＬｉＮ（ＣＦ3ＳＯ2）（Ｃ4Ｆ9ＳＯ2）、
ＬｉＣ（ＣＦ3ＳＯ2）3、
ＬｉＰＦ4（ＣＦ3）2、
ＬｉＰＦ4（Ｃ2Ｆ5）2、
ＬｉＰＦ4（ＣＦ3ＳＯ2）2、
ＬｉＰＦ4（Ｃ2Ｆ5ＳＯ2）2、
ＬｉＢＦ2（ＣＦ3）2、
ＬｉＢＦ2（Ｃ2Ｆ5）2、
ＬｉＢＦ2（ＣＦ3ＳＯ2）2、
ＬｉＢＦ2（Ｃ2Ｆ5ＳＯ2）2、等の含フッ素有機リチウム塩；
リチウムビス（オキサラト）ボレート、
リチウムトリス（オキサラト）フォスフェート、
リチウムジフルオロオキサラトボレート、等の含ジカルボン酸錯体リチウム塩；
ＫＰＦ6、
ＮａＰＦ6、
ＮａＢＦ4、
ＮａＣＦ3ＳＯ3、等のナトリウム塩又はカリウム塩；などが挙げられる。
【０２１９】
これらのうち、ＬｉＰＦ6、ＬｉＢＦ4、ＬｉＣＦ3ＳＯ3、ＬｉＮ（ＣＦ3ＳＯ2）2、ＬｉＮ（Ｃ2Ｆ5ＳＯ2）2、リチウム環状１，２−テトラフルオロエタンジスルホニルイミドが好ましく、特にＬｉＰＦ6、ＬｉＢＦ4が好ましい。
【０２２０】
また、電解質は、１種を単独で用いてもよく、２種以上を任意の組み合わせ及び比率で併用してもよい。中でも、特定の無機リチウム塩の２種を併用したり、無機リチウム塩と含フッ素有機リチウム塩とを併用したりすると、トリクル充電時のガス発生が抑制され、若しくは高温保存後の劣化が抑制されるので好ましい。特に、ＬｉＰＦ6とＬｉＢＦ4との併用や、ＬｉＰＦ6、ＬｉＢＦ4等の無機リチウム塩と、ＬｉＣＦ3ＳＯ3、ＬｉＮ（ＣＦ3ＳＯ2）2、ＬｉＮ（Ｃ2Ｆ5ＳＯ2）2等の含フッ素有機リチウム塩とを併用することが好ましい。
【０２２１】
更に、ＬｉＰＦ6とＬｉＢＦ4とを併用する場合、電解質全体に対してＬｉＢＦ4が通常０．０１重量％以上、２０重量％以下の比率で含有されていることが好ましい。ＬｉＢＦ4は解離度が低く、比率が高過ぎると電解液の抵抗を高くする場合がある。
【０２２２】
一方、ＬｉＰＦ6、ＬｉＢＦ4等の無機リチウム塩と、ＬｉＣＦ3ＳＯ3、ＬｉＮ（ＣＦ3ＳＯ2）2、ＬｉＮ（Ｃ2Ｆ5ＳＯ2）2等の含フッ素有機リチウム塩とを併用する場合、電解質全体に占める無機リチウム塩の割合は、通常７０重量％以上、９９重量％以下の範囲であることが望ましい。一般に含フッ素有機リチウム塩は無機リチウム塩と比較して分子量が大きく、比率が高過ぎると電解液全体に占める溶媒の比率が低下し電解液の抵抗を高くする場合がある。
【０２２３】
また、本発明の非水系電解液中におけるリチウム塩の濃度は、本発明の効果を著しく行なわない限り任意であるが、通常０．５ｍｏｌ・ｄｍ-3以上、好ましくは０．６ｍｏｌ・ｄｍ-3以上、より好ましくは０．８ｍｏｌ・ｄｍ-3以上、また、通常３ｍｏｌ・ｄｍ-3以下、好ましくは２ｍｏｌ・ｄｍ-3以下、より好ましくは１．５ｍｏｌ・ｄｍ-3以下の範囲である。この濃度が低過ぎると、非水系電解液の電気伝導率が不十分となる場合があり、濃度が高過ぎると、粘度上昇のため電気伝導率が低下し、本発明の非水系電解液を用いた非水系電解液二次電池の性能が低下する場合がある。
【０２２４】
〔Ｉ−６．添加剤〕
本発明の非水系電解液は、本発明の効果を著しく損なわない範囲において、各種の添加剤を含有していることが好ましい。添加剤としては、従来公知のものを任意に用いることができる。なお、添加剤は、１種を単独で用いてもよく、２種以上を任意の組み合わせ及び比率で併用してもよい。
【０２２５】
添加剤の例としては、過充電防止剤や、高温保存後の容量維持特性やサイクル特性を改善するための助剤などが挙げられる。
【０２２６】
過充電防止剤の具体例としては、
ビフェニル、
アルキルビフェニル、
ターフェニル、
ターフェニルの部分水素化体、
シクロヘキシルベンゼン、
ｔ−ブチルベンゼン、
ｔ−アミルベンゼン、
ジフェニルエーテル、
ジベンゾフラン、等の芳香族化合物；
２−フルオロビフェニル、
ｏ−シクロヘキシルフルオロベンゼン、
ｐ−シクロヘキシルフルオロベンゼン、等の前記芳香族化合物の部分フッ素化物；
２，４−ジフルオロアニソール、
２，５−ジフルオロアニソール、
２，６−ジフルオロアニオール、等の含フッ素アニソール化合物；などが挙げられる。
【０２２７】
なお、これらの過充電防止剤は、１種を単独で用いてもよく、２種以上を任意の組み合わせ及び比率で併用してもよい。
【０２２８】
本発明の非水系電解液が過充電防止剤を含有する場合、その濃度は本発明の効果を著しく損なわない限り任意であるが、非水系電解液全体に対して通常０．１重量％以上、５重量％以下の範囲とすることが望ましい。非水系電解液に過充電防止剤を含有させることによって、過充電による非水系電解液二次電池の破裂・発火を抑制することができ、非水系電解液二次電池の安全性が向上するので好ましい。
【０２２９】
一方、高温保存後の容量維持特性やサイクル特性を改善するための助剤の具体例としては、
コハク酸、
マレイン酸、
フタル酸、等のジカルボン酸の無水物；
エリスリタンカーボネート、
スピロービスージメチレンカーボネート、等の特定カーボネートに該当するもの以外のカーボネート化合物；
エチレンサルファイト、
１，３−プロパンスルトン、
１，４−ブタンスルトン、
メタンスルホン酸メチル、
ブスルファン、
スルホラン、
スルホレン、
ジメチルスルホン、
ジフェニルスルホン、
メチルフェニルスルホン、
ジブチルジスルフィド、
ジシクロヘキシルジスルフィド、
テトラメチルチウラムモノスルフイド、
Ｎ，Ｎ−ジメチルメタンスルホンアミド、
Ｎ，Ｎ−ジエチルメタンスルホンアミド、等の含硫黄化合物；
１−メチル−２−ピロリジノン、
１−メチル−２−ピペリドン、
３−メチル−２−オキサゾリジノン、
１，３−ジメチル−２−イミダゾリジノン、
Ｎ−メチルスクシイミド、等の含窒素化合物；
ヘプタン、
オクタン、
シクロヘプタン、等の炭化水素化合物；
フルオロベンゼン、
ジフルオロベンゼン、
ベンゾトリフルオライド、等の含フッ素芳香族化合物など；が挙げられる。
【０２３０】
なお、これらの助剤は、１種を単独で用いてもよく、２種以上を任意の組み合わせ及び比率で併用してもよい。
【０２３１】
本発明の非水系電解液が助剤を含有する場合、その濃度は本発明の効果を著しく損なわない限り任意であるが、非水系電解液全体に対して通常０．１重量％以上、５重量％以下の範囲とすることが好ましい。
【０２３２】
［ＩＩ．非水系電解液二次電池］
本発明のリチウム二次電池は、リチウムイオンを吸蔵及び放出し得る負極及び正極と非水系電解液とを備え、負極がＳｉ原子、Ｓｎ原子及びＰｂ原子よりなる群から選ばれる少なくとも一種の原子を有する負極活物質を含有するとともに、非水系電解液が上述の本発明の非水系電解液であることを特徴とするものである。
【０２３３】
〔ＩＩ−１．電池構成〕
本発明の非水系電解液二次電池は、負極及び非水系電解液以外の構成については、従来公知の非水系電解液二次電池と同様であり、通常は、本発明の非水系電解液が含浸されている多孔膜（セパレータ）を介して正極と負極とが積層され、これらがケース（外装体）に収納された形態を有する。従って、本発明の非水系電解液二次電池の形状は特に制限されるものではなく、円筒型、角形、ラミネート型、コイン型、大型等の何れであってもよい。
【０２３４】
〔ＩＩ−２．非水系電解液〕
非水系電解液としては、上述の本発明の非水系電解液を用いる。なお、本発明の趣旨を逸脱しない範囲において、本発明の非水系電解液に対し、その他の非水系電解液を混合して用いることも可能である。
【０２３５】
〔ＩＩ−３．負極〕
本発明の非水系電解液二次電池における負極は、Ｓｉ（ケイ素）原子、Ｓｎ（スズ）原子及びＰｂ（鉛）原子（これらを以下「特定金属元素」という場合がある。）よりなる群から選ばれる少なくとも一種の原子を有する負極活物質を含有する。
【０２３６】
特定金属元素から選ばれる少なくとも一種の原子を有する負極活物質の例としては、何れか一種の特定金属元素の金属単体、二種以上の特定金属元素からなる合金、一種又は二種以上の特定金属元素とその他の一種又は二種以上の金属元素とからなる合金、並びに、一種又は二種以上の特定金属元素を含有する化合物が挙げられる。負極活物質としてこれらの金属単体、合金又は金属化合物を用いることで、電池の高容量化が可能である。
【０２３７】
一種又は二種以上の特定金属元素を含有する化合物の例としては、一種又は二種以上の特定金属元素を含有する炭化物、酸化物、窒化物、硫化物、燐化物等の複合化合物が挙げられる。
また、これらの複合化合物が、金属単体、合金、又は非金属元素等の数種の元素と複雑に結合した化合物も例として挙げることができる。より具体的には、例えばＳｉやＳｎでは、これらの元素と負極として動作しない金属との合金を用いることができる。また例えばＳｎでは、ＳｎとＳｉ、Ｓｎ、Ｐｂ以外で負極として作用する金属と、さらに負極として動作しない金属と、非金属元素との組み合わせで５〜６種の元素を含むような複雑な化合物も用いることができる。
【０２３８】
これらの負極活物質の中でも、電池にしたときに単位重量当りの容量が大きいことから、何れか一種の特定金属元素の金属単体、二種以上の特定金属元素の合金、特定金属元素の酸化物や炭化物、窒化物等が好ましく、特に、Ｓｉ及び／又はＳｎの金属単体、合金、酸化物や炭化物、窒化物等が、単位重量当りの容量及び環境負荷の観点から好ましい。
【０２３９】
また、金属単体又は合金を用いるよりは単位重量当りの容量には劣るものの、サイクル特性に優れることから、Ｓｉ及び／又はＳｎを含有する以下の化合物も好ましい。
・Ｓｉ及び／又はＳｎと酸素との元素比が通常０．５〜１．５、好ましくは０．７〜１．３、更に好ましくは０．９〜１．１の、Ｓｉ及び／又はＳｎの酸化物。
・Ｓｉ及び／又はＳｎと窒素との元素比が通常０．５〜１．５、好ましくは０．７〜１．３、更に好ましくは０．９〜１．１の、Ｓｉ及び／又はＳｎの窒化物。
・Ｓｉ及び／又はＳｎと炭素との元素比が通常０．５〜１．５、好ましくは０．７〜１．３、更に好ましくは０．９〜１．１の、Ｓｉ及び／又はＳｎの炭化物。
【０２４０】
なお、上述の負極活物質は、何れか１種を単独で用いてもよく、２種以上を任意の組み合わせ及び比率で併用してもよい。
【０２４１】
本発明の非水系電解液二次電池における負極は、常法に従って製造することが可能である。具体的に、負極の製造方法としては、例えば、上述の負極活物質に結着剤や導電材等を加えたものをそのままロール成型してシート電極とする方法や、圧縮成形してペレット電極とする方法も挙げられるが、通常は負極用の集電体（以下「負極集電体」という場合がある。）上に塗布法、蒸着法、スパッタ法、メッキ法等の手法により、上述の負極活物質を含有する薄膜層（負極活物質層）を形成する方法が用いられる。この場合、上述の負極活物質に結着剤、増粘剤、導電材、溶媒等を加えてスラリー状とし、これを負極集電体に塗布、乾燥した後にプレスして高密度化することにより、負極集電体上に負極活物質層を形成する。
【０２４２】
負極集電体の材質としては、鋼、銅合金、ニッケル、ニッケル合金、ステンレス等が挙げられる。これらのうち、薄膜に加工し易いという点及びコストの点から、銅箔が好ましい。
【０２４３】
負極集電体の厚さは、通常１μｍ以上、好ましくは５μｍ以上であり、通常１００μｍ以下、好ましくは５０μｍ以下である。負極集電体の厚さが厚過ぎると、電池全体の容量が低下し過ぎることがあり、逆に薄過ぎると取り扱いが困難になることがある。
【０２４４】
なお、表面に形成される負極活物質層との結着効果を向上させるため、これら負極集電体の表面は、予め粗面化処理しておくことが好ましい。表面の粗面化方法としては、ブラスト処理、粗面ロールによる圧延、研磨剤粒子を固着した研磨布紙、砥石、エメリバフ、鋼線などを備えたワイヤーブラシなどで集電体表面を研磨する機械的研磨法、電解研磨法、化学研磨法等が挙げられる。
【０２４５】
また、負極集電体の重量を低減させて電池の重量当たりのエネルギー密度を向上させるために、エキスパンドメタルやパンチングメタルのような穴あきタイプの負極集電体を使用することもできる。このタイプの負極集電体は、その開口率を変更することで、重量も自在に変更可能である。また、このタイプの負極集電体の両面に負極活物質層を形成させた場合、この穴を通してのリベット効果により、負極活物質層の剥離が更に起こり難くなる。しかし、開口率があまりに高くなった場合には、負極活物質層と負極集電体との接触面積が小さくなるため、かえって接着強度は低くなることがある。
【０２４６】
負極活物質層を形成するためのスラリーは、通常は負極材に対して結着剤、増粘剤等を加えて作製される。なお、本明細書における「負極材」とは、負極活物質と導電材とを合わせた材料を指すものとする。
【０２４７】
負極材中における負極活物質の含有量は、通常７０重量％以上、特に７５重量％以上、また、通常９７重量％以下、特に９５重量％以下であることが好ましい。負極活物質の含有量が少な過ぎると、得られる負極を用いた二次電池の容量が不足する傾向があり、多過ぎると相対的に結着剤等の含有量が不足することにより、得られる負極の強度が不足する傾向にある。なお、二以上の負極活物質を併用する場合には、負極活物質の合計量が上記範囲を満たすようにすればよい。
【０２４８】
負極に用いられる導電材としては、銅やニッケル等の金属材料；黒鉛、カーボンブラック等の炭素材料などが挙げられる。これらは１種を単独で用いてもよく、２種以上を任意の組み合わせ及び比率で併用してもよい。特に、導電材として炭素材料を用いると、炭素材料が活物質としても作用するため好ましい。負極材中における導電材の含有量は、通常３重量％以上、特に５重量％以上、また、通常３０重量％以下、特に２５重量％以下であることが好ましい。導電材の含有量が少な過ぎると導電性が不足する傾向があり、多過ぎると相対的に負極活物質等の含有量が不足することにより、電池容量や強度が低下する傾向となる。なお、二以上の導電材を併用する場合には、導電材の合計量が上記範囲を満たすようにすればよい。
【０２４９】
負極に用いられる結着剤としては、電極製造時に使用する溶媒や電解液に対して安全な材料であれば、任意のものを使用することができる。例えば、ポリフッ化ビニリデン、ポリテトラフルオロエチレン、ポリエチレン、ポリプロピレン、スチレン・ブタジエンゴム・イソプレンゴム、ブタジエンゴム、エチレン・アクリル酸共重合体、エチレン・メタクリル酸共重合体等が挙げられる。これらは１種を単独で用いてもよく、２種以上を任意の組み合わせ及び比率で併用してもよい。結着剤の含有量は、負極材１００重量部に対して通常０．５重量部以上、特に１重量部以上、また、通常１０重量部以下、特に８重量部以下であることが好ましい。結着剤の含有量が少な過ぎると得られる負極の強度が不足する傾向があり、多過ぎると相対的に負極活物質等の含有量が不足することにより、電池容量や導電性が不足する傾向となる。なお、二以上の結着剤を併用する場合には、結着剤の合計量が上記範囲を満たすようにすればよい。
【０２５０】
負極に用いられる増粘剤としては、カルボキシメチルセルロース、メチルセルロース、ヒドロキシメチルセルロース、エチルセルロース、ポリビニルアルコール、酸化スターチ、リン酸化スターチ、カゼイン等が挙げられる。これらは１種を単独で用いてもよく、２種以上を任意の組み合わせ及び比率で併用してもよい。増粘剤は必要に応じて使用すればよいが、使用する場合には、負極活物質層中における増粘剤の含有量が通常０．５重量％以上、５重量％以下の範囲で用いることが好ましい。
【０２５１】
負極活物質層を形成するためのスラリーは、上記負極活物質に、必要に応じて導電剤や結着剤、増粘剤を混合して、水系溶媒又は有機溶媒を分散媒として用いて調製される。水系溶媒としては、通常、水が用いられるが、これにエタノール等のアルコール類、Ｎ−メチルピロリドン等の環状アミド類などの有機溶媒を、水に対して３０重量％以下の範囲で併用することもできる。また、有機溶媒としては、通常、Ｎ−メチルピロリドン等の環状アミド類、Ｎ，Ｎ−ジメチルホルムアミド、Ｎ，Ｎ−ジメチルアセトアミド等の直鎖状アミド類、アニソール、トルエン、キシレン等の芳香族炭化水素類、ブタノール、シクロヘキサノール等のアルコール類が挙げられ、中でも、Ｎ−メチルピロリドン等の環状アミド類、Ｎ，Ｎ−ジメチルホルムアミド、Ｎ，Ｎ−ジメチルアセトアミド等の直鎖状アミド類等が好ましい。なお、これらは何れか一種を単独で使用してもよく、二種以上を任意の組み合わせ及び比率で併用してもよい。
【０２５２】
得られたスラリーを上述の負極集電体上に塗布し、乾燥した後、プレスすることにより、負極活物質層が形成される。塗布の手法は特に制限されず、それ自体既知の方法を用いることができる。乾燥の手法も特に制限されず、自然乾燥、加熱乾燥、減圧乾燥等の公知の手法を用いることができる。
【０２５３】
上記手法により負極活物質を電極化した際の電極構造は特には限定されないが、集電体上に存在している活物質の密度は、好ましくは１ｇ・ｃｍ-3以上、より好ましくは１．２ｇ・ｃｍ-3以上、更に好ましくは１．３ｇ・ｃｍ-3以上であり、上限として２ｇ・ｃｍ-3以下、好ましくは１．９ｇ・ｃｍ-3以下、より好ましくは１．８ｇ・ｃｍ-3以下、更に好ましくは１．７ｇ・ｃｍ-3以下の範囲である。この範囲を上回ると活物質粒子が破壊され、初期不可逆容量の増加や、集電体／活物質界面付近への非水系電解液の浸透性低下による高電流密度充放電特性悪化を招く場合がある。また下回ると活物質間の導電性が低下し、電池抵抗が増大し、単位容積当たりの容量が低下する場合がある。
【０２５４】
〔ＩＩ−４．正極〕
本発明の非水系電解液二次電池における正極は、通常の非水系電解液二次電池と同様、正極活物質を含有してなる。
【０２５５】
正極活物質としては、遷移金属の酸化物、遷移金属とリチウムとの複合酸化物（リチウム遷移金属複合酸化物）、遷移金属の硫化物、金属酸化物等の無機化合物、リチウム金属、リチウム合金若しくはそれらの複合体が挙げられる。具体的には、ＭｎＯ、Ｖ2Ｏ5、Ｖ6Ｏ13、ＴｉＯ2等の遷移金属酸化物；ＬｉＣｏＯ2又は基本組成がＬｉＣｏＯ2であるリチウムコバルト複合酸化物、ＬｉＮｉＯ2又は基本組成がＬｉＮｉＯ2であるリチウムニッケル複合酸化物、ＬｉＭｎ2Ｏ4若しくはＬｉＭｎＯ2又は基本組成がＬｉＭｎ2Ｏ4若しくはＬｉＭｎＯ2であるリチウムマンガン複合酸化物、リチウムニッケルマンガンコバルト複合酸化物、リチウムニッケルコバルトアルミニウム複合酸化物等のリチウム遷移金属複合酸化物；ＴｉＳ、ＦｅＳ等の遷移金属硫化物；ＳｎＯ2、ＳｉＯ2等の金属酸化物が挙げられる。中でも、リチウム遷移金属複合酸化物、具体的には、特にＬｉＣｏＯ2又は基本組成がＬｉＣｏＯ2であるリチウムコバルト複合酸化物、ＬｉＮｉＯ2又は基本組成がＬｉＮｉＯ2であるリチウムニッケル複合酸化物、ＬｉＭｎ2Ｏ4若しくはＬｉＭｎＯ2又は基本組成がＬｉＭｎ2Ｏ4若しくはＬｉＭｎＯ2であるリチウムマンガン複合酸化物、リチウムニッケルマンガンコバルト複合酸化物、リチウムニッケルコバルトアルミニウム複合酸化物は、高容量と高サイクル特性とを両立させ得るので好適に用いられる。また、リチウム遷移金属複合酸化物は、コバルト、ニッケル又はマンガンの一部をＡｌ、Ｔｉ、Ｖ、Ｃｒ、Ｍｎ、Ｆｅ、Ｃｏ、Ｌｉ、Ｎｉ、Ｃｕ、Ｚｎ、Ｍｇ、Ｇａ、Ｚｒ等の他の金属で置換することにより、その構造を安定化させることができるので好ましい。これらの正極活物質は、何れか１種を単独で用いてもよく、２種以上を任意の組み合わせ及び比率で併用してもよい。
【０２５６】
本発明の非水系電解液二次電池における正極は、常法に従って製造することが可能である。具体的に、正極の製造方法としては、例えば、上述の正極活物質に結着剤や導電材等を加えたものをそのままロール成型してシート電極とする方法、圧縮成形してペレット電極とする方法、正極用の集電体（以下「正極集電体」という場合がある。）上に活物質を塗布して正極活物質層を形成する方法（塗布法）、正極集電体上に蒸着法、スパッタ法、メッキ法等の手法により、上述の正極活物質を含有する薄膜層（正極活物質層）を形成する方法等が挙げられるが、通常は、塗布法を用いて正極活物質層を形成する。
【０２５７】
塗布法を用いる場合、上述の正極活物質に結着剤、増粘剤、導電材、溶媒等を加えてスラリー状とし、これを正極集電体に塗布、乾燥した後にプレスして高密度化することにより、正極集電体上に正極活物質層を形成する。
【０２５８】
正極集電体の材質としては、アルミニウム、チタン及びタンタル、並びにこれらのうち一種又は二種以上を含む合金等が挙げられる。中でも、アルミニウム及びその合金が好ましい。
【０２５９】
正極集電体の厚さは、通常１μｍ以上、好ましくは５μｍ以上、また、通常１００μｍ以下、好ましくは５０μｍ以下である。正極集電体の厚さが厚過ぎると、電池全体の容量が低下し過ぎることになり、逆に薄過ぎると、取り扱いが困難になることがある。
【０２６０】
なお、表面に形成される正極活物質層との結着効果を向上させるため、これら正極集電体の表面は、予め粗面化処理しておくことが好ましい。表面の粗面化方法としては、ブラスト処理、粗面ロールによる圧延、研磨剤粒子を固着した研磨布紙、砥石、エメリバフ、鋼線などを備えたワイヤーブラシなどで集電体表面を研磨する機械的研磨法、電解研磨法、化学研磨法等が挙げられる。
【０２６１】
また、正極集電体の重量を低減させて電池の重量当たりのエネルギー密度を向上させるために、エキスパンドメタルやパンチングメタルのような穴あきタイプの正極集電体を使用することもできる。このタイプの正極集電体は、その開口率を変更することで、重量も自在に変更可能である。また、このタイプの正極集電体の両面に正極活物質層を形成させた場合、この穴を通してのリベット効果により、正極活物質層の剥離が更に起こり難くなる。しかし、開口率があまりに高くなった場合には、正極活物質層と正極集電体との接触面積が小さくなるため、かえって接着強度は低くなることがある。
【０２６２】
正極活物質層には、通常、導電性を高めるために導電材を含有させる。導電材の種類に特に制限はないが、具体例としては、銅、ニッケル等の金属材料や、天然黒鉛、人造黒鉛等の黒鉛（グラファイト）、アセチレンブラック等のカーボンブラック、ニードルコークス等の無定形炭素等の炭素材料などを挙げることができる。なお、これらの物質は、１種を単独で用いてもよく、２種以上を任意の組み合わせ及び比率で併用してもよい。
【０２６３】
正極活物質層中の導電材の割合は、通常０．０１重量％以上、好ましくは０．１重量％以上、更に好ましくは１重量％以上であり、また、通常５０重量％以下、好ましくは３０重量％以下、更に好ましくは１５重量％以下である。導電材の割合が低過ぎると導電性が不十分になることがあり、逆に高過ぎると電池容量が低下することがある。
【０２６４】
正極活物質層の製造に用いる結着剤としては、特に限定されず、塗布法の場合は、電極製造時に用いる液体媒体に対して安定な材料であれば良い。具体例としては、ポリエチレン、ポリプロピレン、ポリエチレンテレフタレート、ポリメチルメタクリレート、芳香族ポリアミド、セルロース、ニトロセルロース等の樹脂系高分子、ＳＢＲ（スチレン・ブタジエンゴム）、ＮＢＲ（アクリロニトリル・ブタジエンゴム）、フッ素ゴム、イソプレンゴム、ブタジエンゴム、エチレン・プロピレンゴム等のゴム状高分子、スチレン・ブタジエン・スチレンブロック共重合体及びその水素添加物、ＥＰＤＭ（エチレン・プロピレン・ジエン三元共重合体）、スチレン・エチレン・ブタジエン・エチレン共重合体、スチレン・イソプレンスチレンブロック共重合体及びその水素添加物等の熱可塑性エラストマー状高分子、シンジオタクチック−１，２−ポリブタジエン、ポリ酢酸ビニル、エチレン・酢酸ビニル共重合体、プロピレン・α−オレフィン共重合体等の軟質樹脂状高分子、ポリフッ化ビニリデン、ポリテトラフルオロエチレン、フッ素化ポリフッ化ビニリデン、ポリテトラフルオロエチレン・エチレン共重合体等のフッ素系高分子、アルカリ金属イオン（特にリチウムイオン）のイオン伝導性を有する高分子組成物等が挙げられる。これらの物質は、１種を単独で用いてもよく、２種以上を任意の組み合わせ及び比率で併用してもよい。
【０２６５】
正極活物質層中の結着剤の割合は、通常０．１重量％以上、好ましくは１重量％以上、更に好ましくは５重量％以上であり、通常８０重量％以下、好ましくは６０重量％以下、更に好ましくは４０重量％以下、最も好ましくは１０重量％以下である。結着剤の割合が低過ぎると、正極活物質を十分保持できずに正極の機械的強度が不足し、サイクル特性等の電池性能を悪化させてしまう場合があり、高過ぎると、電池容量や導電性の低下につながる場合がある。
【０２６６】
スラリーを形成するための液体媒体としては、正極活物質、導電剤、結着剤、並びに必要に応じて使用される増粘剤を溶解又は分散することが可能な溶媒であれば、その種類に特に制限はなく、水系溶媒と有機系溶媒のどちらを用いてもよい。
【０２６７】
水系媒体としては、例えば、水、アルコールと水との混合媒等が挙げられる。有機系媒体としては、例えば、ヘキサン等の脂肪族炭化水素類；ベンゼン、トルエン、キシレン、メチルナフタレン等の芳香族炭化水素類；キノリン、ピリジン等の複素環化合物；アセトン、メチルエチルケトン、シクロヘキサノン等のケトン類；酢酸メチル、アクリル酸メチル等のエステル類；ジエチレントリアミン、Ｎ−Ｎ−ジメチルアミノプロピルアミン等のアミン類；ジエチルエーテル、プロピレンオキシド、テトラヒドロフラン（ＴＨＦ）等のエーテル類；Ｎ−メチルピロリドン（ＮＭＰ）、ジメチルホルムアミド、ジメチルアセトアミド等のアミド類；ヘキサメチルホスファルアミド、ジメチルスルホキシド等の非プロトン性極性溶媒等を挙げることができる。
【０２６８】
特に水系媒体を用いる場合、増粘剤と、スチレン・ブタジエンゴム（ＳＢＲ）等のラテックスを用いてスラリー化するのが好ましい。増粘剤は、通常、スラリーの粘度を調製するために使用される。増粘剤としては、特に制限はないが、具体的には、カルボキシメチルセルロース、メチルセルロース、ヒドロキシメチルセルロース、エチルセルロース、ポリビニルアルコール、酸化スターチ、リン酸化スターチ、カゼイン及びこれらの塩等が挙げられる。これらは、１種を単独で用いても、２種以上を任意の組み合わせ及び比率で併用してもよい。更に増粘剤を添加する場合には、活物質に対する増粘剤の割合は、０．１質量％以上、好ましくは０．５質量％以上、より好ましくは０．６質量％以上であり、また、上限としては５質量％以下、好ましくは３質量％以下、より好ましくは２質量％以下の範囲である。この範囲を下回ると、著しく塗布性が低下する場合がある。上回ると、正極活物質層に占める活物質の割合が低下し、電池の容量が低下する課題や正極活物質間の抵抗が増大する課題が生じる場合がある。
【０２６９】
スラリーの粘度は、集電体上に塗布が可能な粘度であれば特に制限されず、塗布が可能な粘度となるように、スラリーの調製時に溶媒の使用量等を変えて適宜調整すればよい。
【０２７０】
得られたスラリーを上述の正極集電体上に塗布し、乾燥した後、プレスすることにより、負極活物質層が形成される。塗布の手法は特に制限されず、それ自体既知の方法を用いることができる。乾燥の手法も特に制限されずないが、自然乾燥、加熱乾燥、減圧乾燥等の公知の手法を用いることができる。
【０２７１】
塗布、乾燥によって得られた正極活物質層は、正極活物質の充填密度を上げるために、ハンドプレス、ローラープレス等により圧密化することが好ましい。
【０２７２】
正極活物質層の密度は、好ましくは１．５ｇ・ｃｍ-3以上、より好ましくは２ｇ・ｃｍ-3以上、更に好ましくは２．２ｇ・ｃｍ-3以上であり、また上限は、好ましくは３．５ｇ・ｃｍ-3以下、より好ましくは３ｇ・ｃｍ-3以下、更に好ましくは２．８ｇ・ｃｍ-3以下の範囲である。この範囲を上回ると集電体／活物質界面付近への非水系電解液の浸透性が低下し、特に高電流密度での充放電特性が低下する場合がある。また下回ると活物質間の導電性が低下し、電池抵抗が増大する場合がある。
【０２７３】
〔ＩＩ−５．セパレータ〕
正極と負極との間には、短絡を防止するために、通常はセパレータを介在させる。この場合、本発明の非水系電解液は、通常はこのセパレータに含浸させて用いる。
【０２７４】
セパレータの材料や形状については特に制限は無く、本発明の効果を著しく損なわない限り、公知のものを任意に採用することができる。中でも、本発明の非水系電解液に対し安定な材料で形成された、保液性に優れた多孔性シート又は不織布等を用いるのが好ましい。
【０２７５】
セパレータの材料としては、例えば、ポリエチレン、ポリプロピレン等のポリオレフィン、ポリテトラフルオロエチレン、ポリエーテルスルホン、ガラスフィルター等を用いることができる。中でも好ましくはガラスフィルター、ポリオレフィンであり、更に好ましくはポリオレフィンである。これらの材料は１種を単独で用いてもよく、２種以上を任意の組み合わせ及び比率で併用してもよい。
【０２７６】
セパレータの厚さは任意であるが、通常１μｍ以上、好ましくは５μｍ以上、より好ましくは１０μｍ以上であり、通常５０μｍ以下、好ましくは４０μｍ以下、より好ましくは３０μｍ以下である。セパレータが薄過ぎると、絶縁性や機械的強度が低下する場合があり、厚過ぎるとレート特性等の電池性能が低下する場合があるばかりでなく、非水系電解液二次電池全体としてのエネルギー密度が低下する場合がある。
【０２７７】
更に、セパレータとして多孔性シートや不織布等の多孔質のものを用いる場合、セパレータの空孔率は任意であるが、通常２０％以上、好ましくは３５％以上、より好ましくは４５％以上であり、通常９０％以下、好ましくは８５％以下、より好ましくは７５％以下である。空孔率が小さ過ぎると膜抵抗が大きくなってレート特性が悪化する傾向にある。また、大き過ぎるとセパレータの機械的強度が低下し、絶縁性が低下する傾向にある。
【０２７８】
また、セパレータの平均孔径も任意であるが、通常０．５μｍ以下、好ましくは０．２μｍ以下であり、通常０．０５μｍ以上である。平均孔径が大き過ぎると短絡が生じ易くなり、小さ過ぎると膜抵抗が大きくなりレート特性が低下する場合がある。
【０２７９】
〔ＩＩ−６．外装体〕
本発明の非水系電解液二次電池は、通常、上記の非水系電解液、負極、正極、セパレータ等を外装体内に収納して構成される。この外装体に制限は無く、本発明の効果を著しく損なわない限り公知のものを任意に採用することができる。
【０２８０】
具体的に、外装体の材質は任意であるが、通常は、例えばニッケルメッキを施した鉄、ステンレス、アルミニウム又はその合金、ニッケル、チタン等が用いられる。
【０２８１】
また、外装体の形状も任意であり、例えば円筒型、角形、ラミネート型、コイン型、大型等の何れであってもよい。
【実施例】
【０２８２】
次に、本発明を実施例により更に具体的に説明するが、本発明はその要旨を超えない限り、以下の実施例の記載に限定されるものではない。
【０２８３】
［実施例１〜９５及び比較例１〜３３］
以下の手順で非水系電解液二次電池を組み立て、その評価を行ない、得られた結果を表１〜１５に示した。
【０２８４】
〔負極の作製〕
〈ケイ素合金負極の作製：実施例１〜９５、比較例１〜１０〉
負極活物質として、非炭素材料であるケイ素７３．２重量部及び銅８．１重量部と、人造黒鉛粉末（ティムカル社製商品名「ＫＳ−６」）１２．２重量部とを用い、これらにポリフッ化ビニリデン（ｐｏｌｙ（ｖｉｎｙｌｉｄｅｎｅ  ｆｌｕｏｒｉｄｅ）：以下「ＰＶＤＦ」と略する。）を１２重量部含有するＮ−メチルピロリドン溶液５４．２重量部、及び、Ｎ−メチルピロリドン５０重量部を加え、ディスパーザーで混合してスラリー状とした。得られたスラリーを、負極集電体である厚さ１８μｍの銅箔上に均一に塗布し、一旦自然乾燥した後、最終的には８５℃で一昼夜減圧乾燥した。その後、電極密度が１．５ｇ・ｃｍ-3程度となるようにプレスし、直径１２．５ｍｍの円盤状に打ち抜いて負極（ケイ素合金負極）とした。
【０２８５】
〈グラファイト負極の作製：比較例１１〜３３〉
負極活物質として、人造黒鉛粉末（ティムカル社製商品名「ＫＳ−６」）１００重量部を用い、これにＰＶＤＦを１２重量部含有するＮ−メチルピロリドン溶液８３．５重量部、及び、Ｎ−メチルピロリドン５０重量部を加え、ディスパーサーで混合してスラリー状とした。得られたスラリーを、負極集電体である厚さ１８μｍの銅箔上に均一に塗布し、一旦自然乾燥した後、最終的には８５℃で一昼夜減圧乾燥した。その後、電極密度が１．５ｇ・ｃｍ-3程度となるようにプレスし、直径１２．５ｍｍの円盤状に打ち抜いて負極（グラファイト負極）とした。
【０２８６】
〔正極の作製〕
正極活物質としてＬｉＣｏＯ2（日本化学工業社製「Ｃ５」）８５重量部を用い、これにカーボンブラック（電気化学工業社製商品名「デンカブラック」）６重量部、ポリフッ化ビニリデンＫＦ−１０００（呉羽化学社製商品名「ＫＦ−１０００」）９重量部を加えて混合し、Ｎ−メチル−２−ピロリドンで分散してスラリー状とした。得られたスラリーを、正極集電体である厚さ２０μｍのアルミニウム箔上に、用いる負極の理論容量の９割となるように均一に塗布し、１００℃で１２時間乾燥した後、直径１２．５ｍｍの円盤状に打ち抜いて正極とした。
【０２８７】
〔非水系電解液の調製〕
後出の表１〜１５の各［実施例］及び［比較例］の列における、［特定カーボネート］、［その他の化合物］、［特定化合物］の欄に記載の化合物を、同欄に記載の割合で混合し、更に、電解質塩としてＬｉＰＦ6を１ｍｏｌ・ｄｍ-3の濃度となるように溶解して、非水系電解液（実施例１〜９５及び比較例１〜３３の非水系電解液）を調製した。
【０２８８】
〔コイン型セルの作製〕
上記の正極及び負極と、各実施例及び比較例で調製した非水系電解液とを用いて、以下の手順でコイン型セル（実施例１〜９５及び比較例１〜３３の非水系電解液二次電池）を作製した。即ち、正極導電体を兼ねるステンレス鋼製の缶体に正極を収容し、その上に電解液を含浸させたポリエチレン製のセパレータを介して負極を載置した。この缶体と負極導電体を兼ねる封口板とを、絶縁用のガスケットを介してかしめて密封し、コイン型セルを作製した。なお、負極としては、後出の表１〜１５の各［実施例］及び［比較例］の列における［負極］の欄の記載に従い、上述のケイ素合金負極又はグラファイト負極を選択して用いた。
【０２８９】
〔コイン型セルの評価（放電容量及び放電容量維持率）〕
上記手順で得られたコイン型セル（実施例１〜９５及び比較例１〜３３の非水系電解液二次電池）について、以下の手順で放電容量及び容量維持率の評価を行なった。即ち、各コイン型セルを用いて２５℃の条件下、充電終止電圧４．２Ｖ−３ｍＡ、充電終了電流０．１５μＡの定電流定電圧充電と、放電終止電圧３．０Ｖ−３ｍＡの定電流放電とを１サイクルとして、５０サイクル充放電を実施した。この時の、１サイクル目及び１０サイクル目の放電容量を測定し、それぞれのサイクルにおける放電容量維持率を下記式で算出した。
【０２９０】
【数１】
2014003029.tif 000010
【０２９１】
各実施例及び比較例のコイン型セルについて得られた、１サイクル目及び１０サイクル目の放電容量、並びに放電容量維持率（％）を、下記表１〜表１５の［電池評価］の欄に示す。なお、下記表１〜１５中、放電容量の値は何れも、負極活物質の単位重量当たりの容量（ｍＡｈ・ｇ-1）として示した。また、「ｗｔ％」は「重量％」を表わす。
【０２９２】
【表１】
2014003029.tif 000011
【０２９３】
【表２】
2014003029.tif 000012
【０２９４】
【表３】
2014003029.tif 000013
【０２９５】
【表４】
2014003029.tif 000014
【０２９６】
【表５】
2014003029.tif 000015
【０２９７】
【表６】
2014003029.tif 000016
【０２９８】
【表７】
2014003029.tif 000017
【０２９９】
【表８】
2014003029.tif 000018
【０３００】
【表９】
2014003029.tif 000019
【０３０１】
【表１０】
2014003029.tif 000020
【０３０２】
【表１１】
2014003029.tif 000021
【０３０３】
【表１２】
2014003029.tif 000022
【０３０４】
【表１３】
2014003029.tif 000023
【０３０５】
【表１４】
2014003029.tif 000024
【０３０６】
【表１５】
2014003029.tif 000025
上記表１〜１５の結果より、次のことが明らかである。
【０３０７】
特定化合物及び特定カーボネートで示される化合物を含む非水系電解液を使用している実施例１〜９５は、特定化合物及び特定カーボネートのいずれも含まない非水系電解液を使用している比較例１０と比較して、放電容量維持率が大きく改善されている。
【０３０８】
これに対し、特定化合物のみを含む非水系電解液を使用している比較例３〜９は、比較例１０に対する放電容量維持率の向上が見られない。特定カーボネートのみを含む非水系電解液を使用している比較例１〜２は、放電容量維持率が向上してはいるものの、実施例１〜９５には大きく及ばない。
【０３０９】
一方、比較例１１〜３３は負極活物質として炭素材料のみを用いたものであり、比較例１１の非水系電解液は特定化合物及び特定カーボネートをいずれも含まず、比較例１２〜１８の非水系電解液は特定化合物のみを、比較例１９の非水系電解液は特定カーボネートのみを、比較例２０〜３３の非水系電解液は特定化合物及び特定カーボネートを含む。
【０３１０】
負極活物質が炭素材料のみである比較例２０〜３３に比べ、負極活物質がケイ素合金である実施例１〜９５は、放電容量が高い。また、負極活物質が炭素材料のみである場合、比較例１２〜１８、１９及び２０〜３３の対比から、非水系電解液が特定カーボネートを含むことによる放電容量維持率の改善は認められるものの、特定化合物のみを含むことによる効果、又は、特定化合物及び特定カーボネートを含むことによる相乗効果は認められない。
【産業上の利用可能性】
【０３１１】
本発明の非水系電解液二次電池は、長期の充放電サイクル特性に優れているため、ノートパソコン、ペン入カパソコン、モバイルパソコン、電子ブックプレーヤー、携帯電話、携帯ファックス、携帯コピー、携帯プリンター、ヘッドフォンステレオ、ビデオムービー、液晶テレビ、ハンディークリーナー、ポータブルＣＤ、ミニディスク、トランシーバー、電子手帳、電卓、メモリーカード、携帯テープレコーダー、ラジオ、バックアップ電源、モーター、照明器具、玩具、ゲーム機器、時計、ストロボ、カメラ、電力のロードレベリング等の電源をはじめ、電気自転車、電気スクーター、電気自動車等に用いることができる。
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含む非水系電解液二次電池に用いられる非水系電解液であって、
不飽和結合を有するカーボネートと、下記式（４）〜（７）、（９）、（１０）で表わされる含硫黄官能基の何れかを一つ以上有する鎖状化合物とを少なくとも含有する
ことを特徴とする、非水系電解液。
【化１】
2014003029.tif 000031
【請求項２】
上記式（４）〜（７）、（９）、（１０）で表される含硫黄官能基の何れかを有する鎖状化合物が、下記一般式（２）で表される化合物である
ことを特徴とする、請求項１記載の非水系電解液。
【化２】
2014003029.tif 000032
（一般式（２）中、
Ａは、上記式（４）〜（７）、（９）、（１０）で表される含硫黄官能基の何れかを表わし、
Ｒ1及びＲ2はそれぞれ独立に、ハロゲン原子を有していてもよい、炭素数１以上、２０以下の炭化水素基を表わす。）
【請求項３】
上記式（４）〜（７）、（９）、（１０）で表される含硫黄官能基の何れかを有する鎖状化合物が、下記一般式（３）で表される化合物である
ことを特徴とする、請求項１記載の非水系電解液。
【化３】
2014003029.tif 000033
（一般式（３）中、
Ｒ3は、ハロゲン原子を有していてもよい、炭素数１以上、２０以下の炭化水素基を表わ
し、
Ａは、上記式（４）〜（７）、（９）、（１０）で表される含硫黄官能基の何れかを表わし、
ｚは、２以上、４以下の整数を表わし、
Ｒ4は、ハロゲン原子を有していてもよい、ｚ個の結合部分を有する炭素数１以上、２０
以下の炭化水素基を表わす。
なお、ｚ個のＲ3及びＡは、それぞれ互いに同じでもよく、異なっていてもよい。）
【請求項４】
非水系電解液中における上記式（４）〜（７）、（９）、（１０）で表わされる含硫黄官能基の何れかを有する鎖状化合物の濃度が、０．０１重量％以上、１０重量％以下である
ことを特徴とする、請求項１〜３の何れか一項に記載の非水系電解液。
【請求項５】
非水系電解液中における上記の不飽和結合を有するカーボネートの濃度が、０．０１重量％以上、７０重量％以下である
ことを特徴とする、請求項１〜４の何れか一項に記載の非水系電解液。
【請求項６】
上記の不飽和結合を有するカーボネートが、ビニレンカーボネート、及びビニルエチレンカーボネート、並びにこれらの誘導体よりなる群から選ばれる１種以上のカーボネートである
ことを特徴とする、請求項１〜５の何れか一項に記載の非水系電解液。
【請求項７】
エチレンカーボネート及び／又はプロピレンカーボネートを更に含有する
ことを特徴とする、請求項１〜６の何れか一項に記載の非水系電解液。
【請求項８】
ジメチルカーボネート、エチルメチルカーボネート、ジエチルカーボネート、メチル−ｎ−プロピルカーボネート、エチル−ｎ−プロピルカーボネート、及びジ−ｎ−プロピルカーボネートよりなる群から選ばれる少なくとも１種のカーボネートを更に含有する
ことを特徴とする、請求項１〜７の何れか一項に記載の非水系電解液。
【請求項９】
リチウムイオンを吸蔵及び放出し得る負極及び正極と非水系電解液とを備え、
該負極がＳｉ原子、Ｓｎ原子及びＰｂ原子よりなる群から選ばれる少なくとも一種の原子を有する負極活物質を含有するとともに、
該非水系電解液が、請求項１〜８の何れか一項に記載の非水系電解液である
ことを特徴とする、非水系電解液二次電池。
【手続補正２】
【補正対象書類名】明細書
【補正対象項目名】００１２
【補正方法】変更
【補正の内容】
【００１２】
即ち、本発明の要旨は、リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含む非水系電解液二次電池に用いられる非水系電解液であって、不飽和結合を有するカーボネートと、下記式（４）〜（７）、（９）、（１０）で表わされる含硫黄官能基の何れかを一つ以上有する鎖状化合物とを少なくとも含有することを特徴とする、非水系電解液に存する（請求項１）。
【化１】
2014003029.tif 000034
【手続補正３】
【補正対象書類名】明細書
【補正対象項目名】００１３
【補正方法】変更
【補正の内容】
【００１３】
ここで、上記式（４）〜（７）、（９）、（１０）で表される含硫黄官能基の何れかを有する鎖状化合物が、下記一般式（２）で表される化合物であることが好ましい（請求項２）。
【化２】
2014003029.tif 000035
（一般式（２）中、Ａは、上記式（４）〜（７）、（９）、（１０）で表される含硫黄官能基の何れかを表わし、Ｒ1及びＲ2はそれぞれ独立に、ハロゲン原子を有していてもよい、炭素数１以上、２０以下の炭化水素基を表わす。）
【手続補正４】
【補正対象書類名】明細書
【補正対象項目名】００１４
【補正方法】変更
【補正の内容】
【００１４】
また、上記式（４）〜（７）、（９）、（１０）で表される含硫黄官能基の何れかを有する鎖状化合物が、下記一般式（３）で表される化合物であることも好ましい（請求項３）。
【化３】
2014003029.tif 000036
（一般式（３）中、Ｒ3は、ハロゲン原子を有していてもよい、炭素数１以上、２０以下の炭化水素基を表わし、Ａは、上記式（４）〜（７）、（９）、（１０）で表される含硫黄官能基の何れかを表わし、ｚは、２以上、４以下の整数を表わし、Ｒ4は、ハロゲン原子を有していてもよい、ｚ個の結合部分を有する炭素数１以上、２０以下の炭化水素基を表わす。なお、ｚ個のＲ3及びＡは、それぞれ互いに同じでもよく、異なっていてもよい。）
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、非水系電解液中における上記式（４）〜（７）、（９）、（１０）で表わされる含硫黄官能基の何れかを有する鎖状化合物の濃度が、０．０１重量％以上、１０重量％以下であることが好ましい（請求項４）。
【手続補正７】
【補正対象書類名】明細書
【補正対象項目名】００１７
【補正方法】変更
【補正の内容】
【００１７】
また、非水系電解液中における上記の不飽和結合を有するカーボネートの濃度が、０．０１重量％以上、７０重量％以下であることが好ましい（請求項５）。
【手続補正８】
【補正対象書類名】明細書
【補正対象項目名】００１８
【補正方法】変更
【補正の内容】
【００１８】
また、上記の不飽和結合又はハロゲン原子を有するカーボネートが、ビニレンカーボネート、及びビニルエチレンカーボネート、並びにこれらの誘導体よりなる群から選ばれる１種以上のカーボネートであることが好ましい（請求項６）。
【手続補正９】
【補正対象書類名】明細書
【補正対象項目名】００１９
【補正方法】変更
【補正の内容】
【００１９】
また、エチレンカーボネート及び／又はプロピレンカーボネートを更に含有することが好ましい（請求項７）。
【手続補正１０】
【補正対象書類名】明細書
【補正対象項目名】００２０
【補正方法】変更
【補正の内容】
【００２０】
また、ジメチルカーボネート、エチルメチルカーボネート、ジエチルカーボネート、メチル−ｎ−プロピルカーボネート、エチル−ｎ−プロピルカーボネート、及びジ−ｎ−プロピルカーボネートよりなる群から選ばれる少なくとも１種のカーボネートを更に含有することが好ましい（請求項８）。
【手続補正１１】
【補正対象書類名】明細書
【補正対象項目名】００２１
【補正方法】変更
【補正の内容】
【００２１】
また、リチウムイオンを吸蔵及び放出し得る負極及び正極と非水系電解液とを備え、該負極がＳｉ原子、Ｓｎ原子及びＰｂ原子よりなる群から選ばれる少なくとも一種の原子を有する負極活物質を含有するとともに、該非水系電解液が上述の非水系電解液である非水系電解液二次電池、に存する（請求項９）。